(57)【要約】【課題】薬液バリア性、低温耐衝撃性、モノマー、オリゴマーの耐溶出性といった諸特性を維持しつつ、耐薬品性、層間接着性、及びその耐久性に優れた積層チューブを提供する。【解決手段】特定の構造を有するポリアミド共重合体とカルボキシル基及び／又は酸無水物基を有する不飽和化合物から誘導される構成単位を含有するエラストマー重合体を特定量含むポリアミド共重合体組成物を含む層と、特定の構造を有する半芳香族ポリアミドを含む半芳香族ポリアミド組成物を含む層を有し、該両層が隣接する積層チューブである。【選択図】なし【特許請求の範囲】
【請求項１】
（ａ）層と（ｂ）層を含む２層以上の積層チューブであって、
少なくとも１組の前記（ａ）層と前記（ｂ）層は、隣接して配置され、
前記（ａ）層は、ポリアミド共重合体組成物（Ａ）を含み、
前記（ｂ）層は、半芳香族ポリアミド組成物（Ｂ）を含み、
前記ポリアミド共重合体組成物（Ａ）は、ポリアミド共重合体（Ａ１）及びエラストマー重合体（Ａ２）を含み、
前記ポリアミド共重合体（Ａ１）は、（ａ1）炭素原子数６以上１２以下の脂肪族ジアミンと炭素原子数９以上１８以下の脂肪族ジカルボン酸から誘導される単位、又は（ａ２）炭素原子数１０以上１２以下のラクタム並びに／若しくは脂肪族アミノカルボン酸から誘導される単位、及び（ａ３）炭素原子数９又は１０の脂肪族ジアミンとテレフタル酸並びに／若しくはナフタレンジカルボン酸から誘導される単位、又は（ａ４）キシリレンジアミン並びに／若しくはビス（アミノメチル）ナフタレンと炭素原子数９又は１０の脂肪族ジカルボン酸から誘導される単位を含み、（ａ1）又は（ａ２）と（ａ３）又は（ａ４）のモル比が５５：４５モル％以上９０：１０モル％以下であり、ポリアミド共重合体組成物（Ａ）中に、７０質量％以上９５質量％以下含まれ、
前記エラストマー重合体（Ａ２）は、カルボキシル基及び／又は酸無水物基を有する不飽和化合物から誘導される構成単位を含有し、ポリアミド共重合体組成物（Ａ）中に、５質量％以上３０質量％以下含まれ、
前記半芳香族ポリアミド組成物（Ｂ）は、半芳香族ポリアミド（Ｂ１）又は半芳香族ポリアミド（Ｂ２）を含み、
前記半芳香族ポリアミド（Ｂ１）は、前記半芳香族ポリアミド（Ｂ１）の全ジアミン単位に対して、炭素原子数９又は１０の脂肪族ジアミン単位を５０モル％以上含み、前記半芳香族ポリアミド（Ｂ１）の全ジカルボン酸単位に対して、テレフタル酸単位及び／又はナフタレンジカルボン酸単位を５０モル％以上含み、
前記半芳香族ポリアミド（Ｂ２）は、前記半芳香族ポリアミド（Ｂ２）の全ジアミン単位に対して、キシリレンジアミン単位及び／又はビス（アミノメチル）ナフタレン単位を５０モル％以上含み、前記半芳香族ポリアミド（Ｂ２）の全ジカルボン酸単位に対して、炭素原子数９又は１０の脂肪族ジカルボン酸単位を５０モル％以上含む積層チューブ。
【請求項２】
前記ポリアミド共重合体（Ａ１）において、（ａ1）炭素原子数６以上１２以下の脂肪族ジアミンと炭素原子数９以上１８以下の脂肪族ジカルボン酸から誘導される単位が、ヘキサメチレンセバカミド、ヘキサメチレンドデカミド、ヘキサメチレンテトラデカミド、ノナメチレンアゼラミド、ノナメチレンセバカミド、ノナメチレンドデカミド、ノナメチレンテトラデカミド、２−メチルオクタメチレンアゼラミド、２−メチルオクタメチレンセバカミド、２−メチルオクタメチレンドデカミド、２−メチルオクタメチレンテトラデカミド、デカメチレンアゼラミド、デカメチレンセバカミド、デカメチレンドデカミド、デカメチレンテトラデカミド、ドデカメチレンアゼラミド、ドデカメチレンセバカミド、及びドデカメチレンドデカミドからなる群より選ばれる少なくとも１種の原料単量体であり、（ａ２）炭素原子数１０以上１２以下のラクタム並びに／又は脂肪族アミノカルボン酸から誘導される単位が、１１−アミノウンデカン酸、１２−アミノドデカン酸、及びドデカンラクタムからなる群より選ばれる少なくとも１種の原料単量体であり、（ａ３）炭素原子数９又は１０の脂肪族ジアミンとテレフタル酸並びに／若しくはナフタレンジカルボン酸から誘導される単位が、ノナメチレンテレフタラミド、２−メチルオクタメチレンテレフタラミド、及びデカメチレンテレフタラミドからなる群より選ばれる少なくとも１種の原料単量体であり、（ａ４）キシリレンジアミン並びに／又はビス（アミノメチル）ナフタレンと炭素原子数９又は１０の脂肪族ジカルボン酸から誘導される単位が、メタキシリレンアゼラミド、メタキシリレンセバカミド、パラキシリレンアゼラミド、及びパラキシリレンセバカミドからなる群より選ばれる少なくとも１種の原料単量体である請求項１に記載の積層チューブ。
【請求項３】
前記半芳香族ポリアミド組成物（Ｂ）が、前記エラストマー重合体（Ａ２）を含む請求項１又は２のいずれか１項に記載の積層チューブ。
【請求項４】
前記（ｂ）層が、前記（ａ）層に対して内側に隣接して配置される請求項１から３のいずれか１項に記載の積層チューブ。
【請求項５】
更に（ｃ）層を含み、
少なくとも１組の前記（ｂ）層と前記（ｃ）層とが隣接して配置され、
前記（ｃ）層は、アミノ基に対して反応性を有する官能基が分子鎖中に導入された含フッ素系重合体（Ｃ）を含む請求項１から４のいずれか１項に記載の積層チューブ。
【請求項６】
前記（ｃ）層が、前記（ｂ）層に対して内側に配置される請求項５に記載の積層チューブ。
【請求項７】
最内層が、導電性フィラーを含有させた熱可塑性樹脂組成物を含む導電層である請求項１から６のいずれか１項に記載の積層チューブ。
【請求項８】
共押出成形により製造される請求項１から７のいずれか１項に記載の積層チューブ。
【請求項９】
燃料チューブとして使用される請求項１から８のいずれか１項に記載の積層チューブ。
【発明の詳細な説明】
【技術分野】
【０００１】
本発明は、積層チューブに関する。
【背景技術】
【０００２】
自動車配管用チューブにおいては、古くは道路の凍結防止剤による発錆の問題や、地球温暖化防止、省エネルギー化の要請を受けて、その主要素材は、金属から、防錆性に優れ軽量な樹脂への代替が進みつつある。通常、配管用チューブとして使用される樹脂は、ポリアミド系樹脂、飽和ポリエステル系樹脂、ポリオレフィン系樹脂、熱可塑性ポリウレタン系樹脂等が挙げられるが、これらを使用した単層チューブの場合、耐熱性、耐薬品性等が不十分なことから、適用可能な範囲が限定されていた。
【０００３】
また、自動車配管用チューブは、ガソリンの消費節約、高性能化の観点から、メタノール、エタノール等の沸点の低いアルコール類、あるいはエチル−ｔ−ブチルエーテル（ＥＴＢＥ）等のエーテル類をブレンドした含酸素ガソリン等が移送される。更に、環境汚染防止の観点から、配管用チューブ隔壁を通じての揮発性炭化水素等の拡散による大気中への漏洩防止を含めた厳しい排ガス規制が実施されている。かかる厳しい規制に対して、従来から使用されている、ポリアミド系樹脂、特に、強度、靭性、耐薬品性、柔軟性等に優れるポリアミド１１又はポリアミド１２を単独で使用した単層チューブは、前記の薬液に対するバリア性は十分でなく、特に含アルコールガソリンバリア性に対する改良が求められている。
【０００４】
この問題を解決する方法として、薬液バリア性の良好な樹脂、例えば、エチレン／酢酸ビニル共重合体ケン化物（ＥＶＯＨ）、ポリメタキシリレンアジパミド（ポリアミドＭＸＤ６）、ポリブチレンテレフタレート（ＰＢＴ）、ポリエチレンナフタレート（ＰＥＮ）、ポリブチレンナフタレート（ＰＢＮ）、ポリフェニレンスルフィド（ＰＰＳ）、ポリフッ化ビニリデン（ＰＶＤＦ）、エチレン／テトラフルオロエチレン共重合体（ＥＴＦＥ）、エチレン／クロロトリフルオロエチレン共重合体（ＥＣＴＦＥ）、テトラフルオロエチレン／ヘキサフルオロプロピレン共重合体（ＴＦＥ／ＨＦＰ，ＦＥＰ）、テトラフルオロエチレン／ヘキサフルオロプロピレン／フッ化ビニリデン共重合体（ＴＦＥ／ＨＦＰ／ＶＤＦ，ＴＨＶ）、テトラフルオロエチレン／ヘキサフルオロプロピレン／フッ化ビニリデン／パーフルオロ（アルキルビニルエーテル）共重合体（ＴＦＥ／ＨＦＰ／ＶＤＦ／ＰＡＶＥ）、テトラフルオロエチレン／パーフルオロ（アルキルビニルエーテル）共重合体（ＴＦＥ／ＰＡＶＥ，ＰＦＡ）、テトラフルオロエチレン／ヘキサフルオロプロピレン／パーフルオロ（アルキルビニルエーテル）共重合体（ＴＦＥ／ＨＦＰ／ＰＡＶＥ）、クロロトリフルオロエチレン／パーフルオロ（アルキルビニルエーテル）／テトラフルオロエチレン共重合体（ＣＴＦＥ／ＰＡＶＥ／ＴＦＥ，ＣＰＴ）が配置された積層チューブが提案されてきた（例えば、特許文献１等参照）。
【０００５】
更に、従来から使用されている、ポリアミド系樹脂、特に強度、靭性、耐薬品性、柔軟性に優れるナイロン１１又はナイロン１２を最内層で使用した成形品は、前記の燃料との接触によりモノマーやオリゴマー等低分子量成分が徐々に燃料中へ溶出・析出してくることが確認されており、インジェクターや燃料タンクバルブの可動部への付着によりエンジン始動不能が発生したり、燃料タンクの内圧制御上問題となる可能性が指摘されている。薬液バリア性やモノマー、オリゴマーの耐溶出性に優れ、低比重、低コストのチューブ構成部材として、ポリノナメチレンテレフタラミド（ＰＡ９Ｔ）が注目を集めている。本発明者らは、脂肪族ポリアミドからなる層、全ジアミン単位に対して、１，９−ノナンジアミン単位及び／又は２−メチル−１，８−オクタンジアミン単位を６０モル％以上含むジアミン単位と、全ジカルボン酸単位に対して、テレフタル酸単位及び／又はナフタレンジカルボン酸単位を６０モル％以上含むジカルボン酸単位よりなる半芳香族ポリアミドからなる層を有する、少なくとも２層からなることを特徴とする積層構造体を提案している（特許文献２から５参照）。
【０００６】
脂肪族ポリアミドからなる層とポリノナメチレンテレフタラミド（ＰＡ９Ｔ）からなる層の層間接着性を改良するため、ポリアミド１２等の脂肪族ポリアミドからなる層、薬液バリア性に優れたポリノナメチレンテレフタラミド（ＰＡ９Ｔ）等の半芳香族ポリアミドに、特定の有機酸塩（炭素原子数１０以上２４以下の有機酸塩）を含む半芳香族ポリアミド組成物からなる層を有する積層チューブが提案されている（特許文献６参照）。
また、ヘキサメチレンジアミンとテレフタル酸及び炭素原子数８以上１９未満の脂肪族ジカルボン酸よりなる特定のポリアミド共重合体からなる層とｍ−及び／又はｐ−キシリレンジアミンと炭素原子数４以上１２未満の脂肪族ジカルボン酸よりなる半芳香族ポリアミドからなる層を有する積層構造体やヘキサメチレンジアミンとテレフタル酸及び炭素原子数８以上１９未満の脂肪族ジカルボン酸よりなる特定のポリアミド共重合体からなる層とテレフタル酸等の芳香族ジカルボン酸と脂肪族ジアミンよりなる半芳香族ポリアミドからなる層を有する積層構造体が提案されている（特許文献７，８参照）。
【先行技術文献】
【特許文献】
【０００７】
【特許文献１】米国特許第５５５４４２５号明細書
【特許文献２】特開２００４−２０３０１２号公報
【特許文献３】国際公開番号２００５−５８６００号公報
【特許文献４】国際公開番号２００５−１０２６８１号公報
【特許文献５】国際公開番号２００５−１０２６９４号公報
【特許文献６】特開２０１１−２１４５９２号公報
【特許文献７】特開２０１６−１７２４４５号公報
【特許文献８】特開２０１６−１７２４４９号公報
【発明の開示】
【発明が解決しようとする課題】
【０００８】
前記特許文献２から５に記載の積層チューブは、脂肪族ポリアミドからなる層とポリノナメチレンテレフタラミド（ＰＡ９Ｔ）からなる層の間に接着層を設ける必要がなく、初期の層間接着性は十分である。しかしながら、長時間燃料に接触・浸漬した後や熱処理後等において、層間接着性の耐久性については改善の余地を残すところである。また、特許文献６に記載の積層チューブについても、前記技術と同様に層間接着性の耐久性については更なる改善が望まれている。
更に、特許文献７の実施例において、ｍ−及び／又はｐ−キシリレンジアミンと炭素原子数４以上１２未満の脂肪族ジカルボン酸よりなる半芳香族ポリアミドとして、ポリメタキシリレンアジパミド（ポリアミドＭＸＤ６）が挙げられており、層間接着性に関するデータの開示はあるが、キシリレンジアミン及び／又はナフタレンジメチルアミン単位を含むジアミン単位と、炭素原子数９及び／又は１０の脂肪族ジカルボン酸単位よりなる半芳香族ポリアミドとの層間接着性やその耐久性に関する具体的な技術データの開示や技術的示唆は無く、後記に示す通り、同チューブは、塩化カルシウムや塩化亜鉛に対する長期耐性（耐薬品性）に劣り、更なる改良が望まれる。特許文献８の実施例においても、芳香族ジカルボン酸よりなる半芳香族ポリアミド共重合体として、内外層材料と同一で、衝撃改良材を含有しないポリ（ヘキサメチレンドデカミド／ヘキサメチレンテレフタラミド）共重合体が挙げられており、層間接着性に関するデータの開示はあるが、炭素原子数９及び／又は１０の脂肪族ジアミンと、テレフタル酸単位及び／又はナフタレンジカルボン酸単位よりなる半芳香族ポリアミドとの層間接着性やその耐久性に関する具体的な技術データの開示や技術的示唆は無く、後記に示す通り、同チューブは、塩化カルシウムや塩化亜鉛に対する長期耐性（耐薬品性）に劣り、更なる改良が望まれる。
本発明の目的は、前記問題点を解決し、薬液バリア性、低温耐衝撃性、モノマー、オリゴマーの耐溶出性といった諸特性を維持しつつ、高温時の破壊圧力、耐薬品性、層間接着性、及びその耐久性に優れた積層チューブを提供することにある。
【課題を解決するための手段】
【０００９】
本発明者らは、前記問題点を解決するために、鋭意検討した結果、特定の構造を有するポリアミド共重合体とカルボキシル基及び／又は酸無水物基を有する不飽和化合物から誘導される構成単位を含有するエラストマー重合体を特定量含むポリアミド共重合体組成物を含む層と特定の構造を有する半芳香族ポリアミドを含む半芳香族ポリアミド組成物を含む層を有し、該両層が隣接する積層チューブが薬液バリア性、低温耐衝撃性、モノマー、オリゴマーの耐溶出性といった諸特性を維持しつつ、高温時の破壊圧力、耐薬品性、層間接着性、及びその耐久性に優れる積層チューブが得られることを見出した。
【００１０】
即ち、本発明は、
（ａ）層と（ｂ）層を含む２層以上の積層チューブであって、
少なくとも１組の前記（ａ）層と前記（ｂ）層は、隣接して配置され、
前記（ａ）層は、ポリアミド共重合体組成物（Ａ）を含み、
前記（ｂ）層は、半芳香族ポリアミド組成物（Ｂ）を含み、
前記ポリアミド共重合体組成物（Ａ）は、ポリアミド共重合体（Ａ１）及びエラストマー重合体（Ａ２）を含み、
前記ポリアミド共重合体（Ａ１）は、（ａ1）炭素原子数６以上１２以下の脂肪族ジアミンと炭素原子数９以上１８以下の脂肪族ジカルボン酸から誘導される単位、又は（ａ２）炭素原子数１０以上１２以下のラクタム並びに／若しくは脂肪族アミノカルボン酸から誘導される単位、及び（ａ３）炭素原子数９又は１０の脂肪族ジアミンとテレフタル酸並びに／若しくはナフタレンジカルボン酸から誘導される単位、又は（ａ４）キシリレンジアミン並びに／若しくはビス（アミノメチル）ナフタレンと炭素原子数９又は１０の脂肪族ジカルボン酸から誘導される単位を含み、（ａ1）又は（ａ２）と（ａ３）又は（ａ４）のモル比が５５：４５モル％以上９０：１０モル％以下であり、ポリアミド共重合体組成物（Ａ）中に、７０質量％以上９５質量％以下含まれ、
前記エラストマー重合体（Ａ２）は、カルボキシル基及び／又は酸無水物基を有する不飽和化合物から誘導される構成単位を含有し、ポリアミド共重合体組成物（Ａ）中に、５質量％以上３０質量％以下含まれ、
前記半芳香族ポリアミド組成物（Ｂ）は、半芳香族ポリアミド（Ｂ１）又は半芳香族ポリアミド（Ｂ２）を含み、
前記半芳香族ポリアミド（Ｂ１）は、前記半芳香族ポリアミド（Ｂ１）の全ジアミン単位に対して、炭素原子数９又は１０の脂肪族ジアミン単位を５０モル％以上含み、前記半芳香族ポリアミド（Ｂ１）の全ジカルボン酸単位に対して、テレフタル酸単位及び／又はナフタレンジカルボン酸単位を５０モル％以上含み、
前記半芳香族ポリアミド（Ｂ２）は、前記半芳香族ポリアミド（Ｂ２）の全ジアミン単位に対して、キシリレンジアミン単位及び／又はビス（アミノメチル）ナフタレン単位を５０モル％以上含み、前記半芳香族ポリアミド（Ｂ２）の全ジカルボン酸単位に対して、炭素原子数９又は１０の脂肪族ジカルボン酸単位を５０モル％以上含む積層チューブである。
【００１１】
積層チューブの好ましい態様を以下に示す。好ましい態様は複数組み合わせることができる。
［１］前記ポリアミド共重合体（Ａ１）において、（ａ1）炭素原子数６以上１２以下の脂肪族ジアミンと炭素原子数９以上１８以下の脂肪族ジカルボン酸から誘導される単位が、ヘキサメチレンセバカミド、ヘキサメチレンドデカミド、ヘキサメチレンテトラデカミド、ノナメチレンアゼラミド、ノナメチレンセバカミド、ノナメチレンドデカミド、ノナメチレンテトラデカミド、２−メチルオクタメチレンアゼラミド、２−メチルオクタメチレンセバカミド、２−メチルオクタメチレンドデカミド、２−メチルオクタメチレンテトラデカミド、デカメチレンアゼラミド、デカメチレンセバカミド、デカメチレンドデカミド、デカメチレンテトラデカミド、ドデカメチレンアゼラミド、ドデカメチレンセバカミド、及びドデカメチレンドデカミドからなる群より選ばれる少なくとも１種の原料単量体であり、（ａ２）炭素原子数１０以上１２以下のラクタム並びに／若しくは脂肪族アミノカルボン酸から誘導される単位が、１１−アミノウンデカン酸、１２−アミノドデカン酸、及びドデカンラクタムからなる群より選ばれる少なくとも１種の原料単量体であり、（ａ３）炭素原子数９又は１０の脂肪族ジアミンとテレフタル酸並びに／若しくはナフタレンジカルボン酸から誘導される単位が、ノナメチレンテレフタラミド、２−メチルオクタメチレンテレフタラミド、及びデカメチレンテレフタラミドからなる群より選ばれる少なくとも１種の原料単量体であり、（ａ４）キシリレンジアミン並びに／又はビス（アミノメチル）ナフタレンと炭素原子数９又は１０の脂肪族ジカルボン酸から誘導される単位が、メタキシリレンアゼラミド、メタキシリレンセバカミド、パラキシリレンアゼラミド、及びパラキシリレンセバカミドからなる群より選ばれる少なくとも１種の原料単量体である積層チューブ。
［２］前記半芳香族ポリアミド組成物（Ｂ）が、前記エラストマー重合体（Ａ２）を含む積層チューブ。
［３］前記（ｂ）層が、前記（ａ）層に対して内側に隣接して配置される積層チューブ。
［４］更に（ｃ）層を含み、少なくとも１組の前記（ｂ）層と前記（ｃ）層とが隣接して配置され、前記（ｃ）層は、アミノ基に対して反応性を有する官能基が分子鎖中に導入された含フッ素系重合体（Ｃ）を含む積層チューブ。
［５］前記（ｃ）層が、前記（ｂ）層に対して内側に配置される積層チューブ。
［６］最内層が、導電性フィラーを含有させた熱可塑性樹脂組成物を含む導電層である積層チューブ。
［７］共押出成形により製造される積層チューブ。
［８］燃料チューブとして使用される積層チューブ。
【発明の効果】
【００１２】
本発明によれば、薬液バリア性、低温耐衝撃性、モノマー、オリゴマーの耐溶出性といった諸特性を維持しつつ、耐薬品性、層間接着性、及びその耐久性に優れた積層チューブを提供することができる。
【発明を実施するための形態】
【００１３】
１．（ａ）層
積層チューブの（ａ）層は、ポリアミド共重合体組成物（Ａ）を含む。
【００１４】
［ポリアミド共重合体組成物（Ａ）］
ポリアミド共重合体組成物（Ａ）は、ポリアミド共重合体（Ａ１）及びエラストマー重合体（Ａ２）を含み、ポリアミド共重合体（Ａ１）は、（ａ1）炭素原子数６以上１２以下の脂肪族ジアミンと炭素原子数９以上１８以下の脂肪族ジカルボン酸から誘導される単位、又は（ａ２）炭素原子数１０以上１２以下のラクタム並びに／若しくは脂肪族アミノカルボン酸から誘導される単位、及び（ａ３）炭素原子数９又は１０の脂肪族ジアミンとテレフタル酸並びに／若しくはナフタレンジカルボン酸から誘導される単位、又は（ａ４）キシリレンジアミン並びに／若しくはビス（アミノメチル）ナフタレンと炭素原子数９又は１０の脂肪族ジカルボン酸から誘導される単位を含み、（ａ1）又は（ａ２）と（ａ３）又は（ａ４）のモル比が５５：４５モル％以上９０：１０モル％以下であり、ポリアミド共重合体組成物（Ａ）中に、７０質量％以上９５質量％以下含まれ、エラストマー重合体（Ａ２）は、カルボキシル基及び／又は酸無水物基を有する不飽和化合物から誘導される構成単位を含有し、ポリアミド共重合体組成物（Ａ）中に、５質量％以上３０質量％以下含む（以下、ポリアミド共重合体組成物（Ａ）と称する場合がある。）。
【００１５】
［ポリアミド共重合体（Ａ１）］
ポリアミド共重合体（Ａ１）は、主鎖中にアミド結合（−ＣＯＮＨ−）を有し、（ａ1）炭素原子数６以上１２以下の脂肪族ジアミンと炭素原子数９以上１８以下の脂肪族ジカルボン酸から誘導される単位、又は（ａ２）炭素原子数１０以上１２以下のラクタム並びに／若しくは脂肪族アミノカルボン酸から誘導される単位、及び（ａ３）炭素原子数９又は１０の脂肪族ジアミンとテレフタル酸並びに／若しくはナフタレンジカルボン酸から誘導される単位、又は（ａ４）キシリレンジアミン並びに／若しくはビス（アミノメチル）ナフタレンと炭素原子数９又は１０の脂肪族ジカルボン酸から誘導される単位を含み、（ａ1）又は（ａ２）と（ａ３）又は（ａ４）のモル比が５５：４５モル％以上９０：１０モル％以下である（以下、ポリアミド共重合体（Ａ１）と称する場合がある。）。
【００１６】
ポリアミド共重合体（Ａ１）中の（ａ1）炭素原子数６以上１２以下の脂肪族ジアミンと炭素原子数９以上１８以下の脂肪族ジカルボン酸から誘導される単位、又は（ａ２）炭素原子数１０以上１２以下のラクタム並びに／若しくは脂肪族アミノカルボン酸から誘導される単位、及び（ａ３）炭素原子数９又は１０の脂肪族ジアミンとテレフタル酸並びに／若しくはナフタレンジカルボン酸から誘導される単位、又は（ａ４）キシリレンジアミン並びに／若しくはビス（アミノメチル）ナフタレンと炭素原子数９又は１０の脂肪族ジカルボン酸から誘導される単位の含有量は、ポリアミド共重合体（Ａ１）の全単量体単位１００モル％に対して、（ａ1）又は（ａ２）と（ａ３）又は（ａ４）のモル比が５５：４５モル％以上９０：１０モル％以下であり、６０：４０モル％以上８５：１５モル％以下であることが好ましく、６５：３５モル％以上８０：２０モル％以下であることが好ましい。
（ａ1）炭素原子数６以上１２以下の脂肪族ジアミンと炭素原子数９以上１８以下の脂肪族ジカルボン酸から誘導される単位、又は（ａ２）炭素原子数１０以上１２以下のラクタム並びに／若しくは脂肪族アミノカルボン酸から誘導される単位の含有量が前記の値未満であると、得られる積層チューブの機械的特性及び耐薬品性が劣り、一方、前記の値を超えると、得られる積層チューブの層間接着性及びその耐久性が劣る。
（ａ３）炭素原子数９又は１０の脂肪族ジアミンとテレフタル酸並びに／若しくはナフタレンジカルボン酸から誘導される単位、又は（ａ４）キシリレンジアミン並びに／若しくはビス（アミノメチル）ナフタレンと炭素原子数９又は１０の脂肪族ジカルボン酸から誘導される単位の含有量が前記の値未満であると、得られる積層チューブの層間接着性及びその耐久性が劣り、一方、前記の値を超えると、得られる積層チューブの機械的特性及び耐薬品性が劣る。
【００１７】
（ａ1）炭素原子数６以上１２以下の脂肪族ジアミンと炭素原子数９以上１８以下の脂肪族ジカルボン酸から誘導される単位中の炭素原子数６以上１２以下の脂肪族ジアミンとしては、１，６−ヘキサンジアミン、１，７−へプタンジアミン、１，８−オクタンジアミン、１，９−ノナンジアミン、１，１０−デカンジアミン、１，１１−ウンデカンジアミン、１，１２−ドデカンジアミン、１，１３−トリデカンジアミン、１−ブチル−１，２−エタンジアミン、１，１−ジメチル−１，４−ブタンジアミン、１−エチル−１，４−ブタンジアミン、１，２−ジメチル−１，４−ブタンジアミン、１，３−ジメチル−１，４−ブタンジアミン、１，４−ジメチル−１，４−ブタンジアミン、２，３−ジメチル−１，４−ブタンジアミン、２−メチル−１，５−ペンタンジアミン、３−メチル−１，５−ペンタンジアミン、２，５−ジメチル−１，６−ヘキサンジアミン、２，４−ジメチル−１，６−ヘキサンジアミン、３，３−ジメチル−１，６−ヘキサンジアミン、２，２−ジメチル−１，６−ヘキサンジアミン、２，２，４−トリメチル−１，６−ヘキサンジアミン、２，４，４−トリメチル−１，６−ヘキサンジアミン、２，４−ジエチル−１，６−ヘキサンジアミン、２，２−ジメチル−１，７−ヘプタンジアミン、２，３−ジメチル−１，７−ヘプタンジアミン、２，４−ジメチル−１，７−ヘプタンジアミン、２，５−ジメチル−１，７−ヘプタンジアミン、２−メチル−１，８−オクタンジアミン、３−メチル−１，８−オクタンジアミン、４−メチル−１，８−オクタンジアミン、１，３−ジメチル−１，８−オクタンジアミン、１，４−ジメチル−１，８−オクタンジアミン、２，４−ジメチル−１，８−オクタンジアミン、３，４−ジメチル−１，８−オクタンジアミン、４，５−ジメチル−１，８−オクタンジアミン、２，２−ジメチル−１，８−オクタンジアミン、３，３−ジメチル−１，８−オクタンジアミン、４，４−ジメチル−１，８−オクタンジアミン、５−メチル−１，９−ノナンジアミン等が挙げられる。これらは１種又は２種以上を用いることができる。
【００１８】
（ａ1）炭素原子数６以上１２以下の脂肪族ジアミンと炭素原子数９以上１８以下の脂肪族ジカルボン酸から誘導される単位中の炭素原子数９以上１８以下の脂肪族ジカルボン酸としては、アゼライン酸、セバシン酸、ウンデカン二酸、ドデカン二酸、トリデカン二酸、テトラデカン二酸、ペンタデカン二酸、ヘキサデカン二酸、オクタデカン二酸、２，２，４−トリメチルアジピン酸、２，４，４−トリメチルアジピン酸、２−ブチルスベリン酸等が挙げられる。これらは１種又は２種以上を用いることができる。
【００１９】
（ａ２）炭素原子数１０以上１２以下のラクタム及び／又は脂肪族アミノカルボン酸から誘導される単位中の炭素原子数１０以上１２以下のラクタムとしては、デカンラクタム、ウンデカンラクタム、ドデカンラクタムが挙げられる。炭素原子数１０以上１２以下の脂肪族アミノカルボン酸としては、１０−アミノデカン酸、１１−アミノウンデカン酸、１２−アミノドデカン酸が挙げられる。これらは１種又は２種以上を用いることができる。
【００２０】
（ａ３）炭素原子数９又は１０の脂肪族ジアミンとテレフタル酸及び／又はナフタレンジカルボン酸から誘導される単位中の炭素原子数９又は１０の脂肪族ジアミンとしては、１，９−ノナンジアミン、１，１０−デカンジアミン等が挙げられる。炭素原子数が前記を満たす限り、２，２，４−トリメチル−１，６−ヘキサンジアミン、２，４，４−トリメチル−１，６−ヘキサンジアミン、２，４−ジエチル−１，６−ヘキサンジアミン、２，２−ジメチル−ヘプタンジアミン、２，３−ジメチル−ヘプタンジアミン、２，４−ジメチル−ヘプタンジアミン、２，５−ジメチル−ヘプタンジアミン、２−メチル−１，８−オクタンジアミン、３−メチル−１，８−オクタンジアミン、４−メチル−１，８−オクタンジアミン、１，３−ジメチル−１，８−オクタンジアミン、１，４−ジメチル−１，８−オクタンジアミン、２，２−ジメチル−１，８−オクタンジアミン、２，４−ジメチル−１，８−オクタンジアミン、３，３−ジメチル−１，８−オクタンジアミン、３，４−ジメチル−１，８−オクタンジアミン、４，４−ジメチル−１，８−オクタンジアミン、４，５−ジメチル−１，８−オクタンジアミン、２−メチル−１，９−ノナンジアミン、３−メチル−１，９−ノナンジアミン、４−メチル−１，９−ノナンジアミン、５−メチル−１，９−ノナンジアミン等の分岐鎖状脂肪族ジアミンを含有していても構わない。これらは１種又は２種以上を用いることができる。
【００２１】
これらの中でも、入手の容易さ及び経済性の観点から、１，９−ノナンジアミン、２−メチル−１，８−オクタンジアミン、１，１０−デカンジアミンが好ましい。更に、１，９−ノナンジアミンと２−メチル−１，８−オクタンジアミンを併用する場合、１，９−ノナンジアミン単位と２−メチル−１，８−オクタンジアミンのモル比は、成形性と耐衝撃性のバランスの観点から、３０：７０モル％以上９８：２モル％以下であることが好ましく、４０：６０モル％以上９５：５モル％以下であることがより好ましい。
【００２２】
（ａ３）炭素原子数９又は１０の脂肪族ジアミンとテレフタル酸及び／又はナフタレンジカルボン酸から誘導される単位中のナフタレンジカルボン酸単位としては、２，６−ナフタレンジカルボン酸、２，７−ナフタレンジカルボン酸、１，４−ナフタレンジカルボン酸、１，５−ナフタレンジカルボン酸等が挙げられる。これらは１種又は２種以上を用いることができる。これらの中でも、入手の容易さ及び経済性の観点から、２，６−ナフタレンジカルボン酸、２，７−ナフタレンジカルボン酸から誘導される単位が好ましい。
【００２３】
（ａ４）キシリレンジアミン及び／又はビス（アミノメチル）ナフタレンと炭素原子数９又は１０の脂肪族ジカルボン酸から誘導される単位中のキシリレンジアミンとしては、ｏ−キシリレンジアミン、ｍ−キシリレンジアミン、ｐ−キシリレンジアミンが挙げられる。これらは１種又は２種以上を用いることができる。これらの中でも、入手の容易さ及び経済性の観点から、ｍ−キシリレンジアミン、ｐ−キシリレンジアミンが好ましい。
ビス（アミノメチル）ナフタレンとしては、１，４−ビス（アミノメチル）ナフタレン、１，５−ビス（アミノメチル）ナフタレン、２，６−ビス（アミノメチル）ナフタレン、２，７−ビス（アミノメチル）ナフタレン等が挙げられる。これらは１種又は２種以上を用いることができる。これらの中でも、入手の容易さ及び経済性の観点から、１，５−ビス（アミノメチル）ナフタレン、２，６−ビス（アミノメチル）ナフタレンが好ましい。
【００２４】
（ａ４）キシリレンジアミン及び／又はビス（アミノメチル）ナフタレンと炭素原子数９又は１０の脂肪族ジカルボン酸から誘導される単位中の炭素原子数９又は１０の脂肪族ジカルボン酸としては、アゼライン酸、セバシン酸等が挙げられる。炭素原子数が前記を満たす限り、２，２，４−トリメチルアジピン酸、２，４，４−トリメチルアジピン酸等の分岐鎖状脂肪族ジカルボン酸を含有していても構わない。これらは１種又は２種以上を用いることができる。これらの中でも、入手の容易さ及び経済性の観点から、アゼライン酸、セバシン酸が好ましい。
【００２５】
ポリアミド共重合体（Ａ１）としては、得られる積層チューブの機械的特性、耐熱性、及び耐薬品性等の諸物性を十分に確保することと、後記半芳香族ポリアミド組成物（Ｂ）との層間接着性及びその耐久性を十分に得る観点から、ポリ（ヘキサメチレンセバカミド／ノナメチレンテレフタラミド）共重合体（ポリアミド６１０／９Ｔ）、ポリ（ヘキサメチレンドデカミド／ノナメチレンテレフタラミド）共重合体（ポリアミド６１２／９Ｔ）、ポリ（ヘキサメチレンテトラデカミド／ノナメチレンテレフタラミド）共重合体（ポリアミド６１４／９Ｔ）、ポリ（ヘキサメチレンヘキサデカミド／ノナメチレンテレフタラミド）共重合体（ポリアミド６１６／９Ｔ）、ポリ（ヘキサメチレンオクタデカミド／ノナメチレンテレフタラミド）共重合体（ポリアミド６１８／９Ｔ）、ポリ（ノナメチレンアゼラミド／ノナメチレンテレフタラミド）共重合体（ポリアミド９９／９Ｔ）、ポリ（ノナメチレンセバカミド／ノナメチレンテレフタラミド）共重合体（ポリアミド９１０／９Ｔ）、ポリ（ノナメチレンドデカミド／ノナメチレンテレフタラミド）共重合体（ポリアミド９１２／９Ｔ）、ポリ（ノナメチレンテトラデカミド／ノナメチレンテレフタラミド）共重合体（ポリアミド９１４／９Ｔ）、ポリ（デカメチレンアゼラミド／ノナメチレンテレフタラミド）共重合体（ポリアミド１０９／９Ｔ）、ポリ（デカメチレンセバカミド／ノナメチレンテレフタラミド）共重合体（ポリアミド１０１０／９Ｔ）、ポリ（デカメチレンドデカミド／ノナメチレンテレフタラミド）共重合体（ポリアミド１０１２／９Ｔ）、ポリ（デカメチレンテトラデカミド／ノナメチレンテレフタラミド）共重合体（ポリアミド１０１４／９Ｔ）、ポリ（ドデカメチレンアゼラミド／ノナメチレンテレフタラミド）共重合体（ポリアミド１２９／９Ｔ）、ポリ（ドデカメチレンセバカミド／ノナメチレンテレフタラミド）共重合体（ポリアミド１２１０／９Ｔ）、ポリ（ドデカメチレンドデカミド／ノナメチレンテレフタラミド）共重合体（ポリアミド１２１２／９Ｔ）、ポリ（ウンデカンアミド／ノナメチレンテレフタラミド）共重合体（ポリアミド１１／９Ｔ）、ポリ（ドデカンアミド／ノナメチレンテレフタラミド／２−メチルオクタメチレンテレフタラミド）共重合体（ポリアミド１２／９Ｔ）、
ポリ（ヘキサメチレンセバカミド／ノナメチレンテレフタラミド／２−メチルオクタメチレンテレフタラミド）共重合体（ポリアミド６１０／９Ｔ／Ｍ８Ｔ）、ポリ（ヘキサメチレンドデカミド／ノナメチレンテレフタラミド／２−メチルオクタメチレンテレフタラミド）共重合体（ポリアミド６１２／９Ｔ／Ｍ８Ｔ）、ポリ（ヘキサメチレンテトラデカミド／ノナメチレンテレフタラミド／２−メチルオクタメチレンテレフタラミド）共重合体（ポリアミド６１４／９Ｔ／Ｍ８Ｔ）、ポリ（ヘキサメチレンヘキサデカミド／ノナメチレンテレフタラミド／２−メチルオクタメチレンテレフタラミド）共重合体（ポリアミド６１６／９Ｔ／Ｍ８Ｔ）、ポリ（ヘキサメチレンオクタデカミド／ノナメチレンテレフタラミド／２−メチルオクタメチレンテレフタラミド）共重合体（ポリアミド６１８／９Ｔ／Ｍ８Ｔ）、ポリ（ノナメチレンアゼラミド／２−メチルオクタメチレンアゼラミド／ノナメチレンテレフタラミド／２−メチルオクタメチレンテレフタラミド）共重合体（ポリアミド９９／Ｍ８９／９Ｔ／Ｍ８Ｔ）、ポリ（ノナメチレンセバカミド／２−メチルオクタメチレンセバカミド／ノナメチレンテレフタラミド／２−メチルオクタメチレンテレフタラミド）共重合体（ポリアミド９１０／Ｍ８１０／９Ｔ／Ｍ８Ｔ）、ポリ（ノナメチレンドデカミド／２−メチルオクタメチレンドデカミド／ノナメチレンテレフタラミド／２−メチルオクタメチレンテレフタラミド）共重合体（ポリアミド９１２／Ｍ８１２／９Ｔ／Ｍ８Ｔ）、ポリ（ノナメチレンテトラデカミド／２−メチルオクタメチレンテトラデカミド／ノナメチレンテレフタラミド／２−メチルオクタメチレンテレフタラミド）共重合体（ポリアミド９１４／Ｍ８１４／９Ｔ／Ｍ８Ｔ）、ポリ（デカメチレンアゼラミド／ノナメチレンテレフタラミド／２−メチルオクタメチレンテレフタラミド）共重合体（ポリアミド１０９／９Ｔ／Ｍ８Ｔ）、ポリ（デカメチレンセバカミド／ノナメチレンテレフタラミド／２−メチルオクタメチレンテレフタラミド）共重合体（ポリアミド１０１０／９Ｔ／Ｍ８Ｔ）、ポリ（デカメチレンドデカミド／ノナメチレンテレフタラミド／２−メチルオクタメチレンテレフタラミド）共重合体（ポリアミド１０１２／９Ｔ／Ｍ８Ｔ）、ポリ（デカメチレンテトラデカミド／ノナメチレンテレフタラミド／２−メチルオクタメチレンテレフタラミド）共重合体（ポリアミド１０１４／９Ｔ／Ｍ８Ｔ）、ポリ（ドデカメチレンアゼラミド／ノナメチレンテレフタラミド／２−メチルオクタメチレンテレフタラミド）共重合体（ポリアミド１２９／９Ｔ／Ｍ８Ｔ）、ポリ（ドデカメチレンセバカミド／ノナメチレンテレフタラミド／２−メチルオクタメチレンテレフタラミド）共重合体（ポリアミド１２１０／９Ｔ／Ｍ８Ｔ）、ポリ（ドデカメチレンドデカミド／ノナメチレンテレフタラミド／２−メチルオクタメチレンテレフタラミド）共重合体（ポリアミド１２１２／９Ｔ／Ｍ８Ｔ）、ポリ（ウンデカンアミド／ノナメチレンテレフタラミド／２−メチルオクタメチレンテレフタラミド）共重合体（ポリアミド１１／９Ｔ／Ｍ８Ｔ）、ポリ（ドデカンアミド／ノナメチレンテレフタラミド／２−メチルオクタメチレンテレフタラミド）共重合体（ポリアミド１２／９Ｔ／Ｍ８Ｔ）、
ポリ（ヘキサメチレンセバカミド／デカメチレンテレフタラミド）共重合体（ポリアミド６１０／１０Ｔ）、ポリ（ヘキサメチレンドデカミド／デカメチレンテレフタラミド）共重合体（ポリアミド６１２／１０Ｔ）、ポリ（ヘキサメチレンテトラデカミド／デカメチレンテレフタラミド）共重合体（ポリアミド６１４／１０Ｔ）、ポリ（ヘキサメチレンヘキサデカミド／デカメチレンテレフタラミド）共重合体（ポリアミド６１６／１０Ｔ）、ポリ（ヘキサメチレンオクタデカミド／デカメチレンテレフタラミド）共重合体（ポリアミド６１８／１０Ｔ）、ポリ（ノナメチレンアゼラミド／デカメチレンテレフタラミド）共重合体（ポリアミド９９／１０Ｔ）、ポリ（ノナメチレンセバカミド／デカメチレンテレフタラミド）共重合体（ポリアミド９１０／１０Ｔ）、ポリ（ノナメチレンドデカミド／デカメチレンテレフタラミド）共重合体（ポリアミド９１２／１０Ｔ）、ポリ（ノナメチレンテトラデカミド／デカメチレンテレフタラミド）共重合体（ポリアミド９１４／１０Ｔ）、ポリ（ノナメチレンアゼラミド／２−メチルオクタメチレンアゼラミド／デカメチレンテレフタラミド）共重合体（ポリアミド９９／Ｍ８９／１０Ｔ）、ポリ（ノナメチレンセバカミド／２−メチルオクタメチレンセバカミド／デカメチレンテレフタラミド）共重合体（ポリアミド９１０／Ｍ８１０／１０Ｔ）、ポリ（ノナメチレンドデカミド／２−メチルオクタメチレンドデカミド／デカメチレンテレフタラミド）共重合体（ポリアミド９１２／Ｍ８１２／１０Ｔ）、ポリ（ノナメチレンテトラデカミド／２−メチルオクタメチレンテトラデカミド／デカメチレンテレフタラミド）共重合体（ポリアミド９１４／Ｍ８１４／１０Ｔ）、ポリ（デカメチレンアゼラミド／デカメチレンテレフタラミド）共重合体（ポリアミド１０９／１０Ｔ）、ポリ（デカメチレンセバカミド／デカメチレンテレフタラミド）共重合体（ポリアミド１０１０／１０Ｔ）、ポリ（デカメチレンドデカミド／デカメチレンテレフタラミド）共重合体（ポリアミド１０１２／１０Ｔ）、ポリ（デカメチレンテトラデカミド／デカメチレンテレフタラミド）共重合体（ポリアミド１０１４／１０Ｔ）、ポリ（ドデカメチレンアゼラミド／デカメチレンテレフタラミド）共重合体（ポリアミド１２９／１０Ｔ）、ポリ（ドデカメチレンセバカミド／デカメチレンテレフタラミド）共重合体（ポリアミド１２１０／１０Ｔ）、ポリ（ドデカメチレンドデカミド／デカメチレンテレフタラミド）共重合体（ポリアミド１２１２／１０Ｔ）、ポリ（ウンデカンアミド／デカメチレンテレフタラミド）共重合体（ポリアミド１１／１０Ｔ）、ポリ（ドデカンアミド／デカメチレンテレフタラミド）共重合体（ポリアミド１２／１０Ｔ）、
ポリ（ヘキサメチレンセバカミド／メタキシリレンアゼラミド）共重合体（ポリアミド６１０／ＭＸＤ９）、ポリ（ヘキサメチレンドデカミド／メタキシリレンアゼラミド）共重合体（ポリアミド６１２／ＭＸＤ９）、ポリ（ヘキサメチレンテトラデカミド／メタキシリレンアゼラミド）共重合体（ポリアミド６１４／ＭＸＤ９）、ポリ（ヘキサメチレンヘキサデカミド／メタキシリレンアゼラミド）共重合体（ポリアミド６１６／ＭＸＤ９）、ポリ（ヘキサメチレンオクタデカミド／メタキシリレンアゼラミド）共重合体（ポリアミド６１８／ＭＸＤ９）、ポリ（ノナメチレンアゼラミド／メタキシリレンアゼラミド）共重合体（ポリアミド９９／ＭＸＤ９）、ポリ（ノナメチレンセバカミド／メタキシリレンアゼラミド）共重合体（ポリアミド９１０／ＭＸＤ９）、ポリ（ノナメチレンドデカミド／メタキシリレンアゼラミド）共重合体（ポリアミド９１２／ＭＸＤ９）、ポリ（ノナメチレンテトラデカミド／メタキシリレンアゼラミド）共重合体（ポリアミド９１４／ＭＸＤ９）、ポリ（ノナメチレンアゼラミド／２−メチルオクタメチレンアゼラミド／メタキシリレンアゼラミド）共重合体（ポリアミド９９／Ｍ８９／ＭＸＤ９）、ポリ（ノナメチレンセバカミド／２−メチルオクタメチレンセバカミド／メタキシリレンアゼラミド）共重合体（ポリアミド９１０／Ｍ８１０／ＭＸＤ９）、ポリ（ノナメチレンドデカミド／２−メチルオクタメチレンドデカミド／メタキシリレンアゼラミド）共重合体（ポリアミド９１２／Ｍ８１２／ＭＸＤ９）、ポリ（ノナメチレンテトラデカミド／２−メチルオクタメチレンテトラデカミド／メタキシリレンアゼラミド）共重合体（ポリアミド９１４／Ｍ８１４／ＭＸＤ９）、ポリ（デカメチレンアゼラミド／メタキシリレンアゼラミド）共重合体（ポリアミド１０９／ＭＸＤ９）、ポリ（デカメチレンセバカミド／メタキシリレンアゼラミド）共重合体（ポリアミド１０１０／ＭＸＤ９）、ポリ（デカメチレンドデカミド／メタキシリレンアゼラミド）共重合体（ポリアミド１０１２／ＭＸＤ９）、ポリ（デカメチレンテトラデカミド／メタキシリレンアゼラミド）共重合体（ポリアミド１０１４／ＭＸＤ９）、ポリ（ドデカメチレンアゼラミド／メタキシリレンアゼラミド）共重合体（ポリアミド１２９／ＭＸＤ９）、ポリ（ドデカメチレンセバカミド／メタキシリレンアゼラミド）共重合体（ポリアミド１２１０／ＭＸＤ９）、ポリ（ドデカメチレンドデカミド／メタキシリレンアゼラミド）共重合体（ポリアミド１２１２／ＭＸＤ９）、ポリ（ウンデカンアミド／メタキシリレンアゼラミド）共重合体（ポリアミド１１／ＭＸＤ９）、ポリ（ドデカンアミド／メタキシリレンアゼラミド）共重合体（ポリアミド１２／ＭＸＤ９）、
ポリ（ヘキサメチレンセバカミド／メタキシリレンセバカミド）共重合体（ポリアミド６１０／ＭＸＤ１０）、ポリ（ヘキサメチレンドデカミド／メタキシリレンセバカミド）共重合体（ポリアミド６１２／ＭＸＤ１０）、ポリ（ヘキサメチレンテトラデカミド／メタキシリレンセバカミド）共重合体（ポリアミド６１４／ＭＸＤ１０）、ポリ（ヘキサメチレンヘキサデカミド／メタキシリレンセバカミド）共重合体（ポリアミド６１６／ＭＸＤ１０）、ポリ（ヘキサメチレンオクタデカミド／メタキシリレンセバカミド）共重合体（ポリアミド６１８／ＭＸＤ１０）、ポリ（ノナメチレンアゼラミド／メタキシリレンセバカミド）共重合体（ポリアミド９９／ＭＸＤ１０）、ポリ（ノナメチレンセバカミド／メタキシリレンセバカミド）共重合体（ポリアミド９１０／ＭＸＤ１０）、ポリ（ノナメチレンドデカミド／メタキシリレンセバカミド）共重合体（ポリアミド９１２／ＭＸＤ１０）、ポリ（ノナメチレンテトラデカミド／メタキシリレンセバカミド）共重合体（ポリアミド９１４／ＭＸＤ１０）、ポリ（ノナメチレンアゼラミド／２−メチルオクタメチレンアゼラミド／メタキシリレンセバカミド）共重合体（ポリアミド９９／Ｍ８９／ＭＸＤ１０）、ポリ（ノナメチレンセバカミド／２−メチルオクタメチレンセバカミド／メタキシリレンセバカミド）共重合体（ポリアミド９１０／Ｍ８１０／ＭＸＤ１０）、ポリ（ノナメチレンドデカミド／２−メチルオクタメチレンドデカミド／メタキシリレンセバカミド）共重合体（ポリアミド９１２／Ｍ８１２／ＭＸＤ１０）、ポリ（ノナメチレンテトラデカミド／２−メチルオクタメチレンテトラデカミド／メタキシリレンセバカミド）共重合体（ポリアミド９１４／Ｍ８１４／ＭＸＤ１０）、ポリ（デカメチレンアゼラミド／メタキシリレンセバカミド）共重合体（ポリアミド１０９／ＭＸＤ１０）、ポリ（デカメチレンセバカミド／メタキシリレンセバカミド）共重合体（ポリアミド１０１０／ＭＸＤ１０）、ポリ（デカメチレンドデカミド／メタキシリレンセバカミド）共重合体（ポリアミド１０１２／ＭＸＤ１０）、ポリ（デカメチレンテトラデカミド／メタキシリレンセバカミド）共重合体（ポリアミド１０１４／ＭＸＤ１０）、ポリ（ドデカメチレンアゼラミド／メタキシリレンセバカミド）共重合体（ポリアミド１２９／ＭＸＤ１０）、ポリ（ドデカメチレンセバカミド／メタキシリレンセバカミド）共重合体（ポリアミド１２１０／ＭＸＤ１０）、ポリ（ドデカメチレンドデカミド／メタキシリレンセバカミド）共重合体（ポリアミド１２１２／ＭＸＤ１０）、ポリ（ウンデカンアミド／メタキシリレンセバカミド）共重合体（ポリアミド１１／ＭＸＤ１０）、ポリ（ドデカンアミド／メタキシリレンセバカミド）共重合体（ポリアミド１２／ＭＸＤ１０）、
ポリ（ヘキサメチレンセバカミド／パラキシリレンアゼラミド）共重合体（ポリアミド６１０／ＰＸＤ９）、ポリ（ヘキサメチレンドデカミド／パラキシリレンアゼラミド）共重合体（ポリアミド６１２／ＰＸＤ９）、ポリ（ヘキサメチレンテトラデカミド／パラキシリレンアゼラミド）共重合体（ポリアミド６１４／ＰＸＤ９）、ポリ（ヘキサメチレンヘキサデカミド／パラキシリレンアゼラミド）共重合体（ポリアミド６１６／ＰＸＤ９）、ポリ（ヘキサメチレンオクタデカミド／パラキシリレンアゼラミド）共重合体（ポリアミド６１８／ＰＸＤ９）、ポリ（ノナメチレンアゼラミド／パラキシリレンアゼラミド）共重合体（ポリアミド９９／ＰＸＤ９）、ポリ（ノナメチレンセバカミド／パラキシリレンアゼラミド）共重合体（ポリアミド９１０／ＰＸＤ９）、ポリ（ノナメチレンドデカミド／パラキシリレンアゼラミド）共重合体（ポリアミド９１２／ＰＸＤ９）、ポリ（ノナメチレンテトラデカミド／パラキシリレンアゼラミド）共重合体（ポリアミド９１４／ＰＸＤ９）、ポリ（ノナメチレンアゼラミド／２−メチルオクタメチレンアゼラミド／パラキシリレンアゼラミド）共重合体（ポリアミド９９／Ｍ８９／ＰＸＤ９）、ポリ（ノナメチレンセバカミド／２−メチルオクタメチレンセバカミド／パラキシリレンアゼラミド）共重合体（ポリアミド９１０／Ｍ８１０／ＰＸＤ９）、ポリ（ノナメチレンドデカミド／２−メチルオクタメチレンドデカミド／パラキシリレンアゼラミド）共重合体（ポリアミド９１２／Ｍ８１２／ＰＸＤ９）、ポリ（ノナメチレンテトラデカミド／２−メチルオクタメチレンテトラデカミド／パラキシリレンアゼラミド）共重合体（ポリアミド９１４／Ｍ８１４／ＰＸＤ９）、ポリ（デカメチレンアゼラミド／パラキシリレンアゼラミド）共重合体（ポリアミド１０９／ＰＸＤ９）、ポリ（デカメチレンセバカミド／パラキシリレンアゼラミド）共重合体（ポリアミド１０１０／ＰＸＤ９）、ポリ（デカメチレンドデカミド／パラキシリレンアゼラミド）共重合体（ポリアミド１０１２／ＰＸＤ９）、ポリ（デカメチレンテトラデカミド／パラキシリレンアゼラミド）共重合体（ポリアミド１０１４／ＰＸＤ９）、ポリ（ドデカメチレンアゼラミド／パラキシリレンアゼラミド）共重合体（ポリアミド１２９／ＰＸＤ９）、ポリ（ドデカメチレンセバカミド／パラキシリレンアゼラミド）共重合体（ポリアミド１２１０／ＰＸＤ９）、ポリ（ドデカメチレンドデカミド／パラキシリレンアゼラミド）共重合体（ポリアミド１２１２／ＰＸＤ９）、ポリ（ウンデカンアミド／パラキシリレンアゼラミド）共重合体（ポリアミド１１／ＰＸＤ９）、ポリ（ドデカンアミド／パラキシリレンアゼラミド）共重合体（ポリアミド１２／ＰＸＤ９）、
ポリ（ヘキサメチレンセバカミド／パラキシリレンセバカミド）共重合体（ポリアミド６１０／ＰＸＤ１０）、ポリ（ヘキサメチレンドデカミド／パラキシリレンセバカミド）共重合体（ポリアミド６１２／ＰＸＤ１０）、ポリ（ヘキサメチレンテトラデカミド／パラキシリレンセバカミド）共重合体（ポリアミド６１４／ＰＸＤ１０）、ポリ（ヘキサメチレンヘキサデカミド／パラキシリレンセバカミド）共重合体（ポリアミド６１６／ＰＸＤ１０）、ポリ（ヘキサメチレンオクタデカミド／パラキシリレンセバカミド）共重合体（ポリアミド６１８／ＰＸＤ１０）、ポリ（ノナメチレンアゼラミド／パラキシリレンセバカミド）共重合体（ポリアミド９９／ＰＸＤ１０）、ポリ（ノナメチレンセバカミド／パラキシリレンセバカミド）共重合体（ポリアミド９１０／ＰＸＤ１０）、ポリ（ノナメチレンドデカミド／パラキシリレンセバカミド）共重合体（ポリアミド９１２／ＰＸＤ１０）、ポリ（ノナメチレンテトラデカミド／パラキシリレンセバカミド）共重合体（ポリアミド９１４／ＰＸＤ１０）、ポリ（ノナメチレンアゼラミド／２−メチルオクタメチレンアゼラミド／パラキシリレンセバカミド）共重合体（ポリアミド９９／Ｍ８９／ＰＸＤ１０）、ポリ（ノナメチレンセバカミド／２−メチルオクタメチレンセバカミド／パラキシリレンセバカミド）共重合体（ポリアミド９１０／Ｍ８１０／ＰＸＤ１０）、ポリ（ノナメチレンドデカミド／２−メチルオクタメチレンドデカミド／パラキシリレンセバカミド）共重合体（ポリアミド９１２／Ｍ８１２／ＰＸＤ１０）、ポリ（ノナメチレンテトラデカミド／２−メチルオクタメチレンテトラデカミド／パラキシリレンセバカミド）共重合体（ポリアミド９１４／Ｍ８１４／ＰＸＤ１０）、ポリ（デカメチレンアゼラミド／パラキシリレンセバカミド）共重合体（ポリアミド１０９／ＰＸＤ１０）、ポリ（デカメチレンセバカミド／パラキシリレンセバカミド）共重合体（ポリアミド１０１０／ＰＸＤ１０）、ポリ（デカメチレンドデカミド／パラキシリレンセバカミド）共重合体（ポリアミド１０１２／ＰＸＤ１０）、ポリ（デカメチレンテトラデカミド／パラキシリレンセバカミド）共重合体（ポリアミド１０１４／ＰＸＤ１０）、ポリ（ドデカメチレンアゼラミド／パラキシリレンセバカミド）共重合体（ポリアミド１２９／ＰＸＤ１０）、ポリ（ドデカメチレンセバカミド／パラキシリレンセバカミド）共重合体（ポリアミド１２１０／ＰＸＤ１０）、ポリ（ドデカメチレンドデカミド／パラキシリレンセバカミド）共重合体（ポリアミド１２１２／ＰＸＤ１０）、ポリ（ウンデカンアミド／パラキシリレンセバカミド）共重合体（ポリアミド１１／ＰＸＤ１０）、ポリ（ドデカンアミド／パラキシリレンセバカミド）共重合体（ポリアミド１２／ＰＸＤ１０）、
ポリ（ヘキサメチレンセバカミド／メタキシリレンアゼラミド／パラキシリレンアゼラミド）共重合体（ポリアミド６１０／ＭＸＤ９／ＰＸＤ９）、ポリ（ヘキサメチレンドデカミド／メタキシリレンアゼラミド／パラキシリレンアゼラミド）共重合体（ポリアミド６１２／ＭＸＤ９／ＰＸＤ９）、ポリ（ヘキサメチレンテトラデカミド／メタキシリレンアゼラミド／パラキシリレンアゼラミド）共重合体（ポリアミド６１４／ＭＸＤ９／ＰＸＤ９）、ポリ（ヘキサメチレンヘキサデカミド／メタキシリレンアゼラミド／パラキシリレンアゼラミド）共重合体（ポリアミド６１６／ＭＸＤ９／ＰＸＤ９）、ポリ（ヘキサメチレンオクタデカミド／メタキシリレンアゼラミド／パラキシリレンアゼラミド）共重合体（ポリアミド６１８／ＭＸＤ９／ＰＸＤ９）、ポリ（ノナメチレンアゼラミド／メタキシリレンアゼラミド／パラキシリレンアゼラミド）共重合体（ポリアミド９９／ＭＸＤ９／ＰＸＤ９）、ポリ（ノナメチレンセバカミド／メタキシリレンアゼラミド／パラキシリレンアゼラミド）共重合体（ポリアミド９１０／ＭＸＤ９／ＰＸＤ９）、ポリ（ノナメチレンドデカミド／メタキシリレンアゼラミド／パラキシリレンアゼラミド）共重合体（ポリアミド９１２／ＭＸＤ９／ＰＸＤ９）、ポリ（ノナメチレンテトラデカミド／メタキシリレンアゼラミド／パラキシリレンアゼラミド）共重合体（ポリアミド９１４／ＭＸＤ９／ＰＸＤ９）、ポリ（ノナメチレンアゼラミド／２−メチルオクタメチレンアゼラミド／メタキシリレンアゼラミド／パラキシリレンアゼラミド）共重合体（ポリアミド９９／Ｍ８９／ＭＸＤ９／ＰＸＤ９）、ポリ（ノナメチレンセバカミド／２−メチルオクタメチレンセバカミド／メタキシリレンアゼラミド／パラキシリレンアゼラミド）共重合体（ポリアミド９１０／Ｍ８１０／ＭＸＤ９／ＰＸＤ９）、ポリ（ノナメチレンドデカミド／２−メチルオクタメチレンドデカミド／メタキシリレンアゼラミド／パラキシリレンアゼラミド）共重合体（ポリアミド９１２／Ｍ８１２／ＭＸＤ９／ＰＸＤ９）、ポリ（ノナメチレンテトラデカミド／２−メチルオクタメチレンテトラデカミド／メタキシリレンアゼラミド／パラキシリレンアゼラミド）共重合体（ポリアミド９１４／Ｍ８１４／ＭＸＤ９／ＰＸＤ９）、ポリ（デカメチレンアゼラミド／メタキシリレンアゼラミド／パラキシリレンアゼラミド）共重合体（ポリアミド１０９／ＭＸＤ９／ＰＸＤ９）、ポリ（デカメチレンセバカミド／メタキシリレンアゼラミド／パラキシリレンアゼラミド）共重合体（ポリアミド１０１０／ＭＸＤ９／ＰＸＤ９）、ポリ（デカメチレンドデカミド／メタキシリレンアゼラミド／パラキシリレンアゼラミド）共重合体（ポリアミド１０１２／ＭＸＤ９／ＰＸＤ９）、ポリ（デカメチレンテトラデカミド／メタキシリレンアゼラミド／パラキシリレンアゼラミド）共重合体（ポリアミド１０１４／ＭＸＤ９／ＰＸＤ９）、ポリ（ドデカメチレンアゼラミド／メタキシリレンアゼラミド／パラキシリレンアゼラミド）共重合体（ポリアミド１２９／ＭＸＤ９／ＰＸＤ９）、ポリ（ドデカメチレンセバカミド／メタキシリレンアゼラミド／パラキシリレンアゼラミド）共重合体（ポリアミド１２１０／ＭＸＤ９／ＰＸＤ９）、ポリ（ドデカメチレンドデカミド／メタキシリレンアゼラミド／パラキシリレンアゼラミド）共重合体（ポリアミド１２１２／ＭＸＤ９／ＰＸＤ９）、ポリ（ウンデカンアミド／メタキシリレンアゼラミド／パラキシリレンアゼラミド）共重合体（ポリアミド１１／ＭＸＤ９／ＰＸＤ９）、ポリ（ドデカンアミド／メタキシリレンアゼラミド／パラキシリレンアゼラミド）共重合体（ポリアミド１２／ＭＸＤ９／ＰＸＤ９）、
ポリ（ヘキサメチレンセバカミド／メタキシリレンセバカミド／パラキシリレンセバカミド）共重合体（ポリアミド６１０／ＭＸＤ１０／ＰＸＤ１０）、ポリ（ヘキサメチレンドデカミド／メタキシリレンセバカミド／パラキシリレンセバカミド）共重合体（ポリアミド６１２／ＭＸＤ１０／ＰＸＤ１０）、ポリ（ヘキサメチレンテトラデカミド／メタキシリレンセバカミド／パラキシリレンセバカミド）共重合体（ポリアミド６１４／ＭＸＤ１０／ＰＸＤ１０）、ポリ（ヘキサメチレンヘキサデカミド／メタキシリレンセバカミド／パラキシリレンセバカミド）共重合体（ポリアミド６１６／ＭＸＤ１０／ＰＸＤ１０）、ポリ（ヘキサメチレンオクタデカミド／メタキシリレンセバカミド／パラキシリレンセバカミド）共重合体（ポリアミド６１８／ＭＸＤ１０／ＰＸＤ１０）、ポリ（ノナメチレンアゼラミド／メタキシリレンセバカミド／パラキシリレンセバカミド）共重合体（ポリアミド９９／ＭＸＤ１０／ＰＸＤ１０）、ポリ（ノナメチレンセバカミド／メタキシリレンセバカミド／パラキシリレンセバカミド）共重合体（ポリアミド９１０／ＭＸＤ１０／ＰＸＤ１０）、ポリ（ノナメチレンドデカミド／メタキシリレンセバカミド／パラキシリレンセバカミド）共重合体（ポリアミド９１２／ＭＸＤ１０／ＰＸＤ１０）、ポリ（ノナメチレンテトラデカミド／メタキシリレンセバカミド／パラキシリレンセバカミド）共重合体（ポリアミド９１４／ＭＸＤ１０／ＰＸＤ１０）、ポリ（ノナメチレンアゼラミド／２−メチルオクタメチレンアゼラミド／メタキシリレンセバカミド／パラキシリレンセバカミド）共重合体（ポリアミド９９／Ｍ８９／ＭＸＤ１０／ＰＸＤ１０）、ポリ（ノナメチレンセバカミド／２−メチルオクタメチレンセバカミド／メタキシリレンセバカミド／パラキシリレンセバカミド）共重合体（ポリアミド９１０／Ｍ８１０／ＭＸＤ１０／ＰＸＤ１０）、ポリ（ノナメチレンドデカミド／２−メチルオクタメチレンドデカミド／メタキシリレンセバカミド／パラキシリレンセバカミド）共重合体（ポリアミド９１２／Ｍ８１２／ＭＸＤ１０／ＰＸＤ１０）、ポリ（ノナメチレンテトラデカミド／２−メチルオクタメチレンテトラデカミド／メタキシリレンセバカミド／パラキシリレンセバカミド）共重合体（ポリアミド９１４／Ｍ８１４／ＭＸＤ１０／ＰＸＤ１０）、ポリ（デカメチレンアゼラミド／メタキシリレンセバカミド／パラキシリレンセバカミド）共重合体（ポリアミド１０９／ＭＸＤ１０／ＰＸＤ１０）、ポリ（デカメチレンセバカミド／メタキシリレンセバカミド／パラキシリレンセバカミド）共重合体（ポリアミド１０１０／ＭＸＤ１０／ＰＸＤ１０）、ポリ（デカメチレンドデカミド／メタキシリレンセバカミド／パラキシリレンセバカミド）共重合体（ポリアミド１０１２／ＭＸＤ１０／ＰＸＤ１０）、ポリ（デカメチレンテトラデカミド／メタキシリレンセバカミド／パラキシリレンセバカミド）共重合体（ポリアミド１０１４／ＭＸＤ１０／ＰＸＤ１０）、ポリ（ドデカメチレンアゼラミド／メタキシリレンセバカミド／パラキシリレンセバカミド）共重合体（ポリアミド１２９／ＭＸＤ１０／ＰＸＤ１０）、ポリ（ドデカメチレンセバカミド／メタキシリレンセバカミド／パラキシリレンセバカミド）共重合体（ポリアミド１２１０／ＭＸＤ１０／ＰＸＤ１０）、ポリ（ドデカメチレンドデカミド／メタキシリレンセバカミド／パラキシリレンセバカミド）共重合体（ポリアミド１２１２／ＭＸＤ１０／ＰＸＤ１０）、ポリ（ウンデカンアミド／メタキシリレンセバカミド／パラキシリレンセバカミド）共重合体（ポリアミド１１／ＭＸＤ１０／ＰＸＤ１０）、ポリ（ドデカンアミド／メタキシリレンセバカミド／パラキシリレンセバカミド）共重合体（ポリアミド１２／ＭＸＤ１０／ＰＸＤ１０）が好ましく、
【００２６】
ポリ（ヘキサメチレンセバカミド／ノナメチレンテレフタラミド／２−メチルオクタメチレンテレフタラミド）共重合体（ポリアミド６１０／９Ｔ／Ｍ８Ｔ）、ポリ（ヘキサメチレンドデカミド／ノナメチレンテレフタラミド／２−メチルオクタメチレンテレフタラミド）共重合体（ポリアミド６１２／９Ｔ／Ｍ８Ｔ）、ポリ（ヘキサメチレンテトラデカミド／ノナメチレンテレフタラミド／２−メチルオクタメチレンテレフタラミド）共重合体（ポリアミド６１４／９Ｔ／Ｍ８Ｔ）、ポリ（ノナメチレンアゼラミド／２−メチルオクタメチレンアゼラミド／ノナメチレンテレフタラミド／２−メチルオクタメチレンテレフタラミド）共重合体（ポリアミド９９／Ｍ８９／９Ｔ／Ｍ８Ｔ）、ポリ（ノナメチレンセバカミド／２−メチルオクタメチレンセバカミド／ノナメチレンテレフタラミド／２−メチルオクタメチレンテレフタラミド）共重合体（ポリアミド９１０／Ｍ８１０／９Ｔ／Ｍ８Ｔ）、ポリ（ノナメチレンドデカミド／２−メチルオクタメチレンドデカミド／ノナメチレンテレフタラミド／２−メチルオクタメチレンテレフタラミド）共重合体（ポリアミド９１２／Ｍ８１２／９Ｔ／Ｍ８Ｔ）、ポリ（ノナメチレンテトラデカミド／２−メチルオクタメチレンテトラデカミド／ノナメチレンテレフタラミド／２−メチルオクタメチレンテレフタラミド）共重合体（ポリアミド９１４／Ｍ８１４／９Ｔ／Ｍ８Ｔ）、ポリ（デカメチレンアゼラミド／ノナメチレンテレフタラミド／２−メチルオクタメチレンテレフタラミド）共重合体（ポリアミド１０９／９Ｔ／Ｍ８Ｔ）、ポリ（デカメチレンセバカミド／ノナメチレンテレフタラミド／２−メチルオクタメチレンテレフタラミド）共重合体（ポリアミド１０１０／９Ｔ／Ｍ８Ｔ）、ポリ（デカメチレンドデカミド／ノナメチレンテレフタラミド／２−メチルオクタメチレンテレフタラミド）共重合体（ポリアミド１０１２／９Ｔ／Ｍ８Ｔ）、ポリ（デカメチレンテトラデカミド／ノナメチレンテレフタラミド／２−メチルオクタメチレンテレフタラミド）共重合体（ポリアミド１０１４／９Ｔ／Ｍ８Ｔ）、ポリ（ドデカメチレンアゼラミド／ノナメチレンテレフタラミド／２−メチルオクタメチレンテレフタラミド）共重合体（ポリアミド１２９／９Ｔ／Ｍ８Ｔ）、ポリ（ドデカメチレンセバカミド／ノナメチレンテレフタラミド／２−メチルオクタメチレンテレフタラミド）共重合体（ポリアミド１２１０／９Ｔ／Ｍ８Ｔ）、ポリ（ドデカメチレンドデカミド／ノナメチレンテレフタラミド／２−メチルオクタメチレンテレフタラミド）共重合体（ポリアミド１２１２／９Ｔ／Ｍ８Ｔ）、ポリ（ウンデカンアミド／ノナメチレンテレフタラミド／２−メチルオクタメチレンテレフタラミド）共重合体（ポリアミド１１／９Ｔ／Ｍ８Ｔ）、ポリ（ドデカンアミド／ノナメチレンテレフタラミド／２−メチルオクタメチレンテレフタラミド）共重合体（ポリアミド１２／９Ｔ／Ｍ８Ｔ）、
ポリ（ヘキサメチレンセバカミド／デカメチレンテレフタラミド）共重合体（ポリアミド６１０／１０Ｔ）、ポリ（ヘキサメチレンドデカミド／デカメチレンテレフタラミド）共重合体（ポリアミド６１２／１０Ｔ）、ポリ（ヘキサメチレンテトラデカミド／デカメチレンテレフタラミド）共重合体（ポリアミド６１４／１０Ｔ）、ポリ（ノナメチレンアゼラミド／２−メチルオクタメチレンアゼラミド／デカメチレンテレフタラミド）共重合体（ポリアミド９９／Ｍ８９／１０Ｔ）、ポリ（ノナメチレンセバカミド／２−メチルオクタメチレンセバカミド／デカメチレンテレフタラミド）共重合体（ポリアミド９１０／Ｍ８１０／１０Ｔ）、ポリ（ノナメチレンドデカミド／２−メチルオクタメチレンドデカミド／デカメチレンテレフタラミド）共重合体（ポリアミド９１２／Ｍ８１２／１０Ｔ）、ポリ（ノナメチレンテトラデカミド／２−メチルオクタメチレンテトラデカミド／デカメチレンテレフタラミド）共重合体（ポリアミド９１４／Ｍ８１４／１０Ｔ）、ポリ（デカメチレンアゼラミド／デカメチレンテレフタラミド）共重合体（ポリアミド１０９／１０Ｔ）、ポリ（デカメチレンセバカミド／デカメチレンテレフタラミド）共重合体（ポリアミド１０１０／１０Ｔ）、ポリ（デカメチレンドデカミド／デカメチレンテレフタラミド）共重合体（ポリアミド１０１２／１０Ｔ）、ポリ（デカメチレンテトラデカミド／デカメチレンテレフタラミド）共重合体（ポリアミド１０１４／１０Ｔ）、ポリ（ドデカメチレンアゼラミド／デカメチレンテレフタラミド）共重合体（ポリアミド１２９／１０Ｔ）、ポリ（ドデカメチレンセバカミド／デカメチレンテレフタラミド）共重合体（ポリアミド１２１０／１０Ｔ）、ポリ（ドデカメチレンドデカミド／デカメチレンテレフタラミド）共重合体（ポリアミド１２１２／１０Ｔ）、ポリ（ウンデカンアミド／デカメチレンテレフタラミド）共重合体（ポリアミド１１／１０Ｔ）、ポリ（ドデカンアミド／デカメチレンテレフタラミド）共重合体（ポリアミド１２／１０Ｔ）、
ポリ（ヘキサメチレンセバカミド／メタキシリレンアゼラミド）共重合体（ポリアミド６１０／ＭＸＤ９）、ポリ（ヘキサメチレンドデカミド／メタキシリレンアゼラミド）共重合体（ポリアミド６１２／ＭＸＤ９）、ポリ（ヘキサメチレンテトラデカミド／メタキシリレンアゼラミド）共重合体（ポリアミド６１４／ＭＸＤ９）、ポリ（ノナメチレンアゼラミド／２−メチルオクタメチレンアゼラミド／メタキシリレンアゼラミド）共重合体（ポリアミド９９／Ｍ８９／ＭＸＤ９）、ポリ（ノナメチレンセバカミド／２−メチルオクタメチレンセバカミド／メタキシリレンアゼラミド）共重合体（ポリアミド９１０／Ｍ８１０／ＭＸＤ９）、ポリ（ノナメチレンドデカミド／２−メチルオクタメチレンドデカミド／メタキシリレンアゼラミド）共重合体（ポリアミド９１２／Ｍ８１２／ＭＸＤ９）、ポリ（ノナメチレンテトラデカミド／２−メチルオクタメチレンテトラデカミド／メタキシリレンアゼラミド）共重合体（ポリアミド９１４／Ｍ８１４／ＭＸＤ９）、ポリ（デカメチレンアゼラミド／メタキシリレンアゼラミド）共重合体（ポリアミド１０９／ＭＸＤ９）、ポリ（デカメチレンセバカミド／メタキシリレンアゼラミド）共重合体（ポリアミド１０１０／ＭＸＤ９）、ポリ（デカメチレンドデカミド／メタキシリレンアゼラミド）共重合体（ポリアミド１０１２／ＭＸＤ９）、ポリ（デカメチレンテトラデカミド／メタキシリレンアゼラミド）共重合体（ポリアミド１０１４／ＭＸＤ９）、ポリ（ドデカメチレンアゼラミド／メタキシリレンアゼラミド）共重合体（ポリアミド１２９／ＭＸＤ９）、ポリ（ドデカメチレンセバカミド／メタキシリレンアゼラミド）共重合体（ポリアミド１２１０／ＭＸＤ９）、ポリ（ドデカメチレンドデカミド／メタキシリレンアゼラミド）共重合体（ポリアミド１２１２／ＭＸＤ９）、ポリ（ウンデカンアミド／メタキシリレンアゼラミド）共重合体（ポリアミド１１／ＭＸＤ９）、ポリ（ドデカンアミド／メタキシリレンアゼラミド）共重合体（ポリアミド１２／ＭＸＤ９）、
ポリ（ヘキサメチレンセバカミド／メタキシリレンセバカミド）共重合体（ポリアミド６１０／ＭＸＤ１０）、ポリ（ヘキサメチレンドデカミド／メタキシリレンセバカミド）共重合体（ポリアミド６１２／ＭＸＤ１０）、ポリ（ヘキサメチレンテトラデカミド／メタキシリレンセバカミド）共重合体（ポリアミド６１４／ＭＸＤ１０）、ポリ（ノナメチレンアゼラミド／２−メチルオクタメチレンアゼラミド／メタキシリレンセバカミド）共重合体（ポリアミド９９／Ｍ８９／ＭＸＤ１０）、ポリ（ノナメチレンセバカミド／２−メチルオクタメチレンセバカミド／メタキシリレンセバカミド）共重合体（ポリアミド９１０／Ｍ８１０／ＭＸＤ１０）、ポリ（ノナメチレンドデカミド／２−メチルオクタメチレンドデカミド／メタキシリレンセバカミド）共重合体（ポリアミド９１２／Ｍ８１２／ＭＸＤ１０）、ポリ（ノナメチレンテトラデカミド／２−メチルオクタメチレンテトラデカミド／メタキシリレンセバカミド）共重合体（ポリアミド９１４／Ｍ８１４／ＭＸＤ１０）、ポリ（デカメチレンアゼラミド／メタキシリレンセバカミド）共重合体（ポリアミド１０９／ＭＸＤ１０）、ポリ（デカメチレンセバカミド／メタキシリレンセバカミド）共重合体（ポリアミド１０１０／ＭＸＤ１０）、ポリ（デカメチレンドデカミド／メタキシリレンセバカミド）共重合体（ポリアミド１０１２／ＭＸＤ１０）、ポリ（デカメチレンテトラデカミド／メタキシリレンセバカミド）共重合体（ポリアミド１０１４／ＭＸＤ１０）、ポリ（ドデカメチレンアゼラミド／メタキシリレンセバカミド）共重合体（ポリアミド１２９／ＭＸＤ１０）、ポリ（ドデカメチレンセバカミド／メタキシリレンセバカミド）共重合体（ポリアミド１２１０／ＭＸＤ１０）、ポリ（ドデカメチレンドデカミド／メタキシリレンセバカミド）共重合体（ポリアミド１２１２／ＭＸＤ１０）、ポリ（ウンデカンアミド／メタキシリレンセバカミド）共重合体（ポリアミド１１／ＭＸＤ１０）、ポリ（ドデカンアミド／メタキシリレンセバカミド）共重合体（ポリアミド１２／ＭＸＤ１０）、
ポリ（ヘキサメチレンセバカミド／パラキシリレンアゼラミド）共重合体（ポリアミド６１０／ＰＸＤ９）、ポリ（ヘキサメチレンドデカミド／パラキシリレンアゼラミド）共重合体（ポリアミド６１２／ＰＸＤ９）、ポリ（ヘキサメチレンテトラデカミド／パラキシリレンアゼラミド）共重合体（ポリアミド６１４／ＰＸＤ９）、ポリ（ノナメチレンアゼラミド／２−メチルオクタメチレンアゼラミド／パラキシリレンアゼラミド）共重合体（ポリアミド９９／Ｍ８９／ＰＸＤ９）、ポリ（ノナメチレンセバカミド／２−メチルオクタメチレンセバカミド／パラキシリレンアゼラミド）共重合体（ポリアミド９１０／Ｍ８１０／ＰＸＤ９）、ポリ（ノナメチレンドデカミド／２−メチルオクタメチレンドデカミド／パラキシリレンアゼラミド）共重合体（ポリアミド９１２／Ｍ８１２／ＰＸＤ９）、ポリ（ノナメチレンテトラデカミド／２−メチルオクタメチレンテトラデカミド／パラキシリレンアゼラミド）共重合体（ポリアミド９１４／Ｍ８１４／ＰＸＤ９）、ポリ（デカメチレンアゼラミド／パラキシリレンアゼラミド）共重合体（ポリアミド１０９／ＰＸＤ９）、ポリ（デカメチレンセバカミド／パラキシリレンアゼラミド）共重合体（ポリアミド１０１０／ＰＸＤ９）、ポリ（デカメチレンドデカミド／パラキシリレンアゼラミド）共重合体（ポリアミド１０１２／ＰＸＤ９）、ポリ（デカメチレンテトラデカミド／パラキシリレンアゼラミド）共重合体（ポリアミド１０１４／ＰＸＤ９）、ポリ（ドデカメチレンアゼラミド／パラキシリレンアゼラミド）共重合体（ポリアミド１２９／ＰＸＤ９）、ポリ（ドデカメチレンセバカミド／パラキシリレンアゼラミド）共重合体（ポリアミド１２１０／ＰＸＤ９）、ポリ（ドデカメチレンドデカミド／パラキシリレンアゼラミド）共重合体（ポリアミド１２１２／ＰＸＤ９）、ポリ（ウンデカンアミド／パラキシリレンアゼラミド）共重合体（ポリアミド１１／ＰＸＤ９）、ポリ（ドデカンアミド／パラキシリレンアゼラミド）共重合体（ポリアミド１２／ＰＸＤ９）、
ポリ（ヘキサメチレンセバカミド／パラキシリレンセバカミド）共重合体（ポリアミド６１０／ＰＸＤ１０）、ポリ（ヘキサメチレンドデカミド／パラキシリレンセバカミド）共重合体（ポリアミド６１２／ＰＸＤ１０）、ポリ（ヘキサメチレンテトラデカミド／パラキシリレンセバカミド）共重合体（ポリアミド６１４／ＰＸＤ１０）、ポリ（ノナメチレンアゼラミド／２−メチルオクタメチレンアゼラミド／パラキシリレンセバカミド）共重合体（ポリアミド９９／Ｍ８９／ＰＸＤ１０）、ポリ（ノナメチレンセバカミド／２−メチルオクタメチレンセバカミド／パラキシリレンセバカミド）共重合体（ポリアミド９１０／Ｍ８１０／ＰＸＤ１０）、ポリ（ノナメチレンドデカミド／２−メチルオクタメチレンドデカミド／パラキシリレンセバカミド）共重合体（ポリアミド９１２／Ｍ８１２／ＰＸＤ１０）、ポリ（ノナメチレンテトラデカミド／２−メチルオクタメチレンテトラデカミド／パラキシリレンセバカミド）共重合体（ポリアミド９１４／Ｍ８１４／ＰＸＤ１０）、ポリ（デカメチレンアゼラミド／パラキシリレンセバカミド）共重合体（ポリアミド１０９／ＰＸＤ１０）、ポリ（デカメチレンセバカミド／パラキシリレンセバカミド）共重合体（ポリアミド１０１０／ＰＸＤ１０）、ポリ（デカメチレンドデカミド／パラキシリレンセバカミド）共重合体（ポリアミド１０１２／ＰＸＤ１０）、ポリ（デカメチレンテトラデカミド／パラキシリレンセバカミド）共重合体（ポリアミド１０１４／ＰＸＤ１０）、ポリ（ドデカメチレンアゼラミド／パラキシリレンセバカミド）共重合体（ポリアミド１２９／ＰＸＤ１０）、ポリ（ドデカメチレンセバカミド／パラキシリレンセバカミド）共重合体（ポリアミド１２１０／ＰＸＤ１０）、ポリ（ドデカメチレンドデカミド／パラキシリレンセバカミド）共重合体（ポリアミド１２１２／ＰＸＤ１０）、ポリ（ウンデカンアミド／パラキシリレンセバカミド）共重合体（ポリアミド１１／ＰＸＤ１０）、ポリ（ドデカンアミド／パラキシリレンセバカミド）共重合体（ポリアミド１２／ＰＸＤ１０）、
ポリ（ヘキサメチレンセバカミド／メタキシリレンアゼラミド／パラキシリレンアゼラミド）共重合体（ポリアミド６１０／ＭＸＤ９／ＰＸＤ９）、ポリ（ヘキサメチレンドデカミド／メタキシリレンアゼラミド／パラキシリレンアゼラミド）共重合体（ポリアミド６１２／ＭＸＤ９／ＰＸＤ９）、ポリ（ヘキサメチレンテトラデカミド／メタキシリレンアゼラミド／パラキシリレンアゼラミド）共重合体（ポリアミド６１４／ＭＸＤ９／ＰＸＤ９）、ポリ（ノナメチレンアゼラミド／２−メチルオクタメチレンアゼラミド／メタキシリレンアゼラミド／パラキシリレンアゼラミド）共重合体（ポリアミド９９／Ｍ８９／ＭＸＤ９／ＰＸＤ９）、ポリ（ノナメチレンセバカミド／２−メチルオクタメチレンセバカミド／メタキシリレンアゼラミド／パラキシリレンアゼラミド）共重合体（ポリアミド９１０／Ｍ８１０／ＭＸＤ９／ＰＸＤ９）、ポリ（ノナメチレンドデカミド／２−メチルオクタメチレンドデカミド／メタキシリレンアゼラミド／パラキシリレンアゼラミド）共重合体（ポリアミド９１２／Ｍ８１２／ＭＸＤ９／ＰＸＤ９）、ポリ（ノナメチレンテトラデカミド／２−メチルオクタメチレンテトラデカミド／メタキシリレンアゼラミド／パラキシリレンアゼラミド）共重合体（ポリアミド９１４／Ｍ８１４／ＭＸＤ９／ＰＸＤ９）、ポリ（デカメチレンアゼラミド／メタキシリレンアゼラミド／パラキシリレンアゼラミド）共重合体（ポリアミド１０９／ＭＸＤ９／ＰＸＤ９）、ポリ（デカメチレンセバカミド／メタキシリレンアゼラミド／パラキシリレンアゼラミド）共重合体（ポリアミド１０１０／ＭＸＤ９／ＰＸＤ９）、ポリ（デカメチレンドデカミド／メタキシリレンアゼラミド／パラキシリレンアゼラミド）共重合体（ポリアミド１０１２／ＭＸＤ９／ＰＸＤ９）、ポリ（デカメチレンテトラデカミド／メタキシリレンアゼラミド／パラキシリレンアゼラミド）共重合体（ポリアミド１０１４／ＭＸＤ９／ＰＸＤ９）、ポリ（ドデカメチレンアゼラミド／メタキシリレンアゼラミド／パラキシリレンアゼラミド）共重合体（ポリアミド１２９／ＭＸＤ９／ＰＸＤ９）、ポリ（ドデカメチレンセバカミド／メタキシリレンアゼラミド／パラキシリレンアゼラミド）共重合体（ポリアミド１２１０／ＭＸＤ９／ＰＸＤ９）、ポリ（ドデカメチレンドデカミド／メタキシリレンアゼラミド／パラキシリレンアゼラミド）共重合体（ポリアミド１２１２／ＭＸＤ９／ＰＸＤ９）、ポリ（ウンデカンアミド／メタキシリレンアゼラミド／パラキシリレンアゼラミド）共重合体（ポリアミド１１／ＭＸＤ９／ＰＸＤ９）、ポリ（ドデカンアミド／メタキシリレンアゼラミド／パラキシリレンアゼラミド）共重合体（ポリアミド１２／ＭＸＤ９／ＰＸＤ９）、
ポリ（ヘキサメチレンセバカミド／メタキシリレンセバカミド／パラキシリレンセバカミド）共重合体（ポリアミド６１０／ＭＸＤ１０／ＰＸＤ１０）、ポリ（ヘキサメチレンドデカミド／メタキシリレンセバカミド／パラキシリレンセバカミド）共重合体（ポリアミド６１２／ＭＸＤ１０／ＰＸＤ１０）、ポリ（ヘキサメチレンテトラデカミド／メタキシリレンセバカミド／パラキシリレンセバカミド）共重合体（ポリアミド６１４／ＭＸＤ１０／ＰＸＤ１０）、ポリ（ノナメチレンアゼラミド／２−メチルオクタメチレンアゼラミド／メタキシリレンセバカミド／パラキシリレンセバカミド）共重合体（ポリアミド９９／Ｍ８９／ＭＸＤ１０／ＰＸＤ１０）、ポリ（ノナメチレンセバカミド／２−メチルオクタメチレンセバカミド／メタキシリレンセバカミド／パラキシリレンセバカミド）共重合体（ポリアミド９１０／Ｍ８１０／ＭＸＤ１０／ＰＸＤ１０）、ポリ（ノナメチレンドデカミド／２−メチルオクタメチレンドデカミド／メタキシリレンセバカミド／パラキシリレンセバカミド）共重合体（ポリアミド９１２／Ｍ８１２／ＭＸＤ１０／ＰＸＤ１０）、ポリ（ノナメチレンテトラデカミド／２−メチルオクタメチレンテトラデカミド／メタキシリレンセバカミド／パラキシリレンセバカミド）共重合体（ポリアミド９１４／Ｍ８１４／ＭＸＤ１０／ＰＸＤ１０）、ポリ（デカメチレンアゼラミド／メタキシリレンセバカミド／パラキシリレンセバカミド）共重合体（ポリアミド１０９／ＭＸＤ１０／ＰＸＤ１０）、ポリ（デカメチレンセバカミド／メタキシリレンセバカミド／パラキシリレンセバカミド）共重合体（ポリアミド１０１０／ＭＸＤ１０／ＰＸＤ１０）、ポリ（デカメチレンドデカミド／メタキシリレンセバカミド／パラキシリレンセバカミド）共重合体（ポリアミド１０１２／ＭＸＤ１０／ＰＸＤ１０）、ポリ（デカメチレンテトラデカミド／メタキシリレンセバカミド／パラキシリレンセバカミド）共重合体（ポリアミド１０１４／ＭＸＤ１０／ＰＸＤ１０）、ポリ（ドデカメチレンアゼラミド／メタキシリレンセバカミド／パラキシリレンセバカミド）共重合体（ポリアミド１２９／ＭＸＤ１０／ＰＸＤ１０）、ポリ（ドデカメチレンセバカミド／メタキシリレンセバカミド／パラキシリレンセバカミド）共重合体（ポリアミド１２１０／ＭＸＤ１０／ＰＸＤ１０）、ポリ（ドデカメチレンドデカミド／メタキシリレンセバカミド／パラキシリレンセバカミド）共重合体（ポリアミド１２１２／ＭＸＤ１０／ＰＸＤ１０）、ポリ（ウンデカンアミド／メタキシリレンセバカミド／パラキシリレンセバカミド）共重合体（ポリアミド１１／ＭＸＤ１０／ＰＸＤ１０）、ポリ（ドデカンアミド／メタキシリレンセバカミド／パラキシリレンセバカミド）共重合体（ポリアミド１２／ＭＸＤ１０／ＰＸＤ１０）がより好ましく、
【００２７】
ポリ（ノナメチレンアゼラミド／２−メチルオクタメチレンアゼラミド／ノナメチレンテレフタラミド／２−メチルオクタメチレンテレフタラミド）共重合体（ポリアミド９９／Ｍ８９／９Ｔ／Ｍ８Ｔ）、ポリ（ノナメチレンセバカミド／２−メチルオクタメチレンセバカミド／ノナメチレンテレフタラミド／２−メチルオクタメチレンテレフタラミド）共重合体（ポリアミド９１０／Ｍ８１０／９Ｔ／Ｍ８Ｔ）、ポリ（ノナメチレンドデカミド／２−メチルオクタメチレンドデカミド／ノナメチレンテレフタラミド／２−メチルオクタメチレンテレフタラミド）共重合体（ポリアミド９１２／Ｍ８１２／９Ｔ／Ｍ８Ｔ）、ポリ（ノナメチレンテトラデカミド／２−メチルオクタメチレンテトラデカミド／ノナメチレンテレフタラミド／２−メチルオクタメチレンテレフタラミド）共重合体（ポリアミド９１４／Ｍ８１４／９Ｔ／Ｍ８Ｔ）、ポリ（ウンデカンアミド／ノナメチレンテレフタラミド／２−メチルオクタメチレンテレフタラミド）共重合体（ポリアミド１１／９Ｔ／Ｍ８Ｔ）、ポリ（ドデカンアミド／ノナメチレンテレフタラミド／２−メチルオクタメチレンテレフタラミド）共重合体（ポリアミド１２／９Ｔ／Ｍ８Ｔ）、ポリ（デカメチレンアゼラミド／デカメチレンテレフタラミド）共重合体（ポリアミド１０９／１０Ｔ）、ポリ（デカメチレンセバカミド／デカメチレンテレフタラミド）共重合体（ポリアミド１０１０／１０Ｔ）、ポリ（デカメチレンドデカミド／デカメチレンテレフタラミド）共重合体（ポリアミド１０１２／１０Ｔ）、ポリ（デカメチレンテトラデカミド／デカメチレンテレフタラミド）共重合体（ポリアミド１０１４／１０Ｔ）、ポリ（ウンデカンアミド／デカメチレンテレフタラミド）共重合体（ポリアミド１１／１０Ｔ）、ポリ（ドデカンアミド／デカメチレンテレフタラミド）共重合体（ポリアミド１２／１０Ｔ）、ポリ（ノナメチレンアゼラミド／２−メチルオクタメチレンアゼラミド／メタキシリレンアゼラミド）共重合体（ポリアミド９９／Ｍ８９／ＭＸＤ９）、ポリ（デカメチレンアゼラミド／メタキシリレンアゼラミド）共重合体（ポリアミド１０９／ＭＸＤ９）、ポリ（ドデカメチレンアゼラミド／メタキシリレンアゼラミド）共重合体（ポリアミド１２９／ＭＸＤ９）、ポリ（ウンデカンアミド／メタキシリレンアゼラミド）共重合体（ポリアミド１１／ＭＸＤ９）、ポリ（ドデカンアミド／メタキシリレンアゼラミド）共重合体（ポリアミド１２／ＭＸＤ９）、ポリ（ヘキサメチレンセバカミド／メタキシリレンセバカミド）共重合体（ポリアミド６１０／ＭＸＤ１０）、ポリ（ノナメチレンセバカミド／２−メチルオクタメチレンセバカミド／メタキシリレンセバカミド）共重合体（ポリアミド９１０／Ｍ８１０／ＭＸＤ１０）、ポリ（デカメチレンセバカミド／メタキシリレンセバカミド）共重合体（ポリアミド１０１０／ＭＸＤ１０）、ポリ（ドデカメチレンセバカミド／メタキシリレンセバカミド共重合体（ポリアミド１２１０／ＭＸＤ１０）、ポリ（ウンデカンアミド／メタキシリレンセバカミド）共重合体（ポリアミド１１／ＭＸＤ１０）、ポリ（ドデカンアミド／メタキシリレンセバカミド）共重合体（ポリアミド１２／ＭＸＤ１０）、ポリ（ノナメチレンアゼラミド／２−メチルオクタメチレンアゼラミド／パラキシリレンアゼラミド）共重合体（ポリアミド９９／Ｍ８９／ＰＸＤ９）、ポリ（デカメチレンアゼラミド／パラキシリレンアゼラミド）共重合体（ポリアミド１０９／ＰＸＤ９）、ポリ（ドデカメチレンアゼラミド／パラキシリレンアゼラミド）共重合体（ポリアミド１２９／ＰＸＤ９）、ポリ（ウンデカンアミド／パラキシリレンアゼラミド）共重合体（ポリアミド１１／ＰＸＤ９）、ポリ（ドデカンアミド／パラキシリレンアゼラミド）共重合体（ポリアミド１２／ＰＸＤ９）、ポリ（ヘキサメチレンセバカミド／パラキシリレンセバカミド）共重合体（ポリアミド６１０／ＰＸＤ１０）、ポリ（ノナメチレンセバカミド／２−メチルオクタメチレンセバカミド／パラキシリレンセバカミド）共重合体（ポリアミド９１０／Ｍ８１０／ＰＸＤ１０）、ポリ（デカメチレンセバカミド／パラキシリレンセバカミド）共重合体（ポリアミド１０１０／ＰＸＤ１０）、ポリ（ドデカメチレンセバカミド／パラキシリレンセバカミド）共重合体（ポリアミド１２１０／ＰＸＤ１０）、ポリ（ウンデカンアミド／パラキシリレンセバカミド）共重合体（ポリアミド１１／ＰＸＤ１０）、ポリ（ドデカンアミド／パラキシリレンセバカミド）共重合体（ポリアミド１２／ＰＸＤ１０）、ポリ（ノナメチレンアゼラミド／２−メチルオクタメチレンアゼラミド／メタキシリレンアゼラミド／パラキシリレンアゼラミド）共重合体（ポリアミド９９／Ｍ８９／ＭＸＤ９／ＰＸＤ９）、ポリ（デカメチレンアゼラミド／メタキシリレンアゼラミド／パラキシリレンアゼラミド）共重合体（ポリアミド１０９／ＭＸＤ９／ＰＸＤ９）、ポリ（ドデカメチレンアゼラミド／メタキシリレンアゼラミド／パラキシリレンアゼラミド）共重合体（ポリアミド１２９／ＭＸＤ９／ＰＸＤ９）、ポリ（ウンデカンアミド／メタキシリレンアゼラミド／パラキシリレンアゼラミド）共重合体（ポリアミド１１／ＭＸＤ９／ＰＸＤ９）、ポリ（ドデカンアミド／メタキシリレンアゼラミド／パラキシリレンアゼラミド）共重合体（ポリアミド１２／ＭＸＤ９／ＰＸＤ９）、ポリ（ヘキサメチレンセバカミド／メタキシリレンセバカミド／パラキシリレンセバカミド）共重合体（ポリアミド６１０／ＭＸＤ１０／ＰＸＤ１０）、ポリ（ノナメチレンセバカミド／２−メチルオクタメチレンセバカミド／メタキシリレンセバカミド／パラキシリレンセバカミド）共重合体（ポリアミド９１０／Ｍ８１０／ＭＸＤ１０／ＰＸＤ１０）、ポリ（デカメチレンセバカミド／メタキシリレンセバカミド／パラキシリレンセバカミド）共重合体（ポリアミド１０１０／ＭＸＤ１０／ＰＸＤ１０）、ポリ（ドデカメチレンセバカミド／メタキシリレンセバカミド／パラキシリレンセバカミド）共重合体（ポリアミド１２１０／ＭＸＤ１０／ＰＸＤ１０）、ポリ（ウンデカンアミド／メタキシリレンセバカミド／パラキシリレンセバカミド）共重合体（ポリアミド１１／ＭＸＤ１０／ＰＸＤ１０）、ポリ（ドデカンアミド／メタキシリレンセバカミド／パラキシリレンセバカミド）共重合体（ポリアミド１２／ＭＸＤ１０／ＰＸＤ１０）が更に好ましい。
【００２８】
ポリアミド共重合体（Ａ１）の製造装置としては、バッチ式反応釜、一槽式ないし多槽式の連続反応装置、管状連続反応装置、一軸型混練押出機、二軸型混練押出機等の混練反応押出機等、公知のポリアミド製造装置が挙げられる。重合方法としては溶融重合、溶液重合、及び固相重合等の公知の方法を用い、常圧、減圧、加圧操作を繰り返して重合することができる。これらの重合方法は単独で、あるいは適宜、組合せて用いることができる。
【００２９】
ＪＩＳ  Ｋ−６９２０に準拠して、９６％硫酸、ポリマー濃度１％、２５℃の条件下にて測定したポリアミド共重合体（Ａ１）の相対粘度は、得られる積層チューブの機械的性質を確保することと、溶融時の粘度を適正範囲にして積層チューブの望ましい成形性を確保する観点から、１．５以上５．０以下であることが好ましく、１．８以上４．５以下であることがより好ましい。
【００３０】
ポリアミド共重合体（Ａ１）の１ｇあたりの末端アミノ基濃度を［Ａ］（μｅｑ／ｇ）、末端カルボキシル基濃度を［Ｂ］（μｅｑ／ｇ）とした時、後記半芳香族ポリアミド組成物（Ｂ）との層間接着性及びその耐久性を十分に得る観点から、［Ａ］＞［Ｂ］＋５であることが好ましく、［Ａ］＞［Ｂ］＋１５であることがより好ましく、［Ａ］＞［Ｂ］＋２０であることが更に好ましい。更に、ポリアミドの溶融安定性及びゲル状物発生抑制の観点から、［Ａ］＞３０であることが好ましく、３０＜［Ａ］＜１４０であることがより好ましい。
【００３１】
尚、末端アミノ基濃度［Ａ］（μｅｑ／ｇ）は、該ポリアミドをフェノール／メタノール混合溶液に溶解し、０．０５Ｎの塩酸で滴定して測定することができる。末端カルボキシル基濃度［Ｂ］（μｅｑ／ｇ）は、該ポリアミドをベンジルアルコールに溶解し、０．０５Ｎの水酸化ナトリウム溶液で滴定して測定することができる。
【００３２】
ポリアミド共重合体（Ａ１）は、前記ポリアミド原料を、アミン類の存在下に、溶融重合、溶液重合、及び固相重合等の公知の方法で重合、又は共重合することにより製造される。あるいは、重合後、アミン類の存在下に、溶融混練することにより製造される。このように、アミン類は、重合時の任意の段階、あるいは、重合後、溶融混練時の任意の段階において添加できるが、積層チューブの層間接着性を考慮した場合、重合時の段階で添加することが好ましい。
前記アミン類としてはモノアミン、ジアミン、トリアミン、ポリアミンが挙げられる。また、アミン類の他に、前記の末端基濃度条件の範囲を外れない限り、必要に応じて、モノカルボン酸、ジカルボン酸、トリカルボン酸等のカルボン酸類を添加しても良い。これら、アミン類、カルボン酸類は、同時に添加しても、別々に添加しても良い。また、下記例示のアミン類、カルボン酸類は、１種又は２種以上を用いることができる。
【００３３】
添加するモノアミンの具体例としては、メチルアミン、エチルアミン、プロピルアミン、ブチルアミン、ペンチルアミン、ヘキシルアミン、ヘプチルアミン、オクチルアミン、２−エチルヘキシルアミン、ノニルアミン、デシルアミン、ウンデシルアミン、ドデシルアミン、トリデシルアミン、テトラデシルアミン、ペンタデシルアミン、ヘキサデシルアミン、オクタデシルアミン、オクタデシレンアミン、エイコシルアミン、ドコシルアミン等の脂肪族モノアミン；シクロヘキシルアミン、メチルシクロヘキシルアミン等の脂環式モノアミン；ベンジルアミン、β−フエニルメチルアミン等の芳香族モノアミン；Ｎ，Ｎ−ジメチルアミン、Ｎ，Ｎ−ジエチルアミン、Ｎ，Ｎ−ジプロピルアミン、Ｎ，Ｎ−ジブチルアミン、Ｎ，Ｎ−ジヘキシルアミン、Ｎ，Ｎ−ジオクチルアミン等の対称第二アミン；Ｎ−メチル−Ｎ−エチルアミン、Ｎ−メチル−Ｎ−ブチルアミン、Ｎ−メチル−Ｎ−ドデシルアミン、Ｎ−メチル−Ｎ−オクタデシルアミン、Ｎ−エチル−Ｎ−ヘキサデシルアミン、Ｎ−エチル−Ｎ−オクタデシルアミン、Ｎ−プロピル−Ｎ−ヘキサデシルアミン、Ｎ−プロピル−Ｎ−ベンジルアミン等の混成第二アミンが挙げられる。これらは１種又は２種以上を用いることができる。
【００３４】
添加するジアミンの具体例としては、１，２−エタンジアミン、１，３−プロパンジアミン、１，４−ブタンジアミン、１，５−ペンタンジアミン、１，６−ヘキサンジアミン、１，７−ヘプタンジアミン、１，８−オクタンジアミン、１，９−ノナンジアミン、１，１０−デカンジアミン、１，１１−ウンデカンジアミン、１，１２−ドデカンジアミン、１，１３−トリデカンジアミン、１，１４−テトラデカンジアミン、１，１５−ペンタデカンジアミン、１，１６−ヘキサデカンジアミン、１，１７−ヘプタデカンジアミン、１，１８−オクタデカンジアミン、２−メチル−１，５−ペンタンジアミン、３−メチル−１，５−ペンタンジアミン、２−メチル−１，８−オクタンジアミン、２，２，４−トリメチル−１，６−ヘキサンジアミン、２，４，４−トリメチル−１，６−ヘキサンジアミン、５−メチル−１，９−ノナンジアミン等の脂肪族ジアミン；１，３−ビス（アミノメチル）シクロヘキサン、１，４−ビス（アミノメチル）シクロヘキサン、ビス（４−アミノシクロヘキシル）メタン、２，２−ビス（４−アミノシクロヘキシル）プロパン、ビス（３−メチル−４−アミノシクロヘキシル）メタン、２，２−ビス（３−メチル−４−アミノシクロヘキシル）プロパン、５−アミノ−２，２，４−トリメチル−１−シクロペンタンメチルアミン、５−アミノ−１，３，３−トリメチルシクロヘキサンメチルアミン、ビス（アミノプロピル）ピペラジン、ビス（アミノエチル）ピペラジン、２，５−ビス（アミノメチル）ノルボルナン、２，６−ビス（アミノメチル）ノルボルナン、３，８−ビス（アミノメチル）トリシクロデカン、４，９−ビス（アミノメチル）トリシクロデカン等の脂環式ジアミン；ｍ−キシリレンジアミン、ｐ−キシリレンジアミン等の芳香族ジアミンが挙げられる。これらは１種又は２種以上を用いることができる。
【００３５】
添加するトリアミンの具体例としては、１，２，３−トリアミノプロパン、１，２，３−トリアミノ−２−メチルプロパン、１，２，４−トリアミノブタン、１，２，３，４−テトラミノブタン、１，３，５−トリアミノシクロヘキサン、１，２，４−トリアミノシクロヘキサン、１，２，３−トリアミノシクロヘキサン、１，２，４，５−テトラミノシクロヘキサン、１，３，５−トリアミノベンゼン、１，２，４−トリアミノベンゼン、１，２，３−トリアミノベンゼン、１，２，４，５−テトラミノベンゼン、１，２，４−トリアミノナフタレン、２，５，７−トリアミノナフタレン、２，４，６−トリアミノピリジン、１，２，７，８−テトラミノナフタレン、１，４，５，８−テトラミノナフタレン等が挙げられる。これらは１種又は２種以上を用いることができる。
【００３６】
添加するポリアミンは、第１級アミノ基（−ＮＨ２）及び／又は第２級アミノ基（−ＮＨ−）を複数有する化合物であればよく、例えば、ポリアルキレンイミン、ポリアルキレンポリアミン、ポリビニルアミン、ポリアリルアミン等が挙げられる。活性水素を備えたアミノ基は、ポリアミンの反応点である。
【００３７】
ポリアルキレンイミンは、エチレンイミン、プロピレンイミン等のアルキレンイミンをイオン重合させる方法、或いは、アルキルオキサゾリンを重合させた後、該重合体を部分加水分解又は完全加水分解させる方法等で製造される。ポリアルキレンポリアミンとしては、例えば、ジエチレントリアミン、トリエチレンテトラミン、ペンタエチレンヘキサミン、或いは、エチレンジアミンと多官能化合物との反応物等が挙げられる。ポリビニルアミンは、例えば、Ｎ−ビニルホルムアミドを重合させてポリ（Ｎ−ビニルホルムアミド）とした後、該重合体を塩酸等の酸で部分加水分解又は完全加水分解することにより得られる。ポリアリルアミンは、一般に、アリルアミンモノマーの塩酸塩を重合させた後、塩酸を除去することにより得られる。これらは１種又は２種以上を用いることができる。これらの中でも、ポリアルキレンイミンが好ましい。
【００３８】
ポリアルキレンイミンとしては、エチレンイミン、プロピレンイミン、１，２−ブチレンイミン、２，３−ブチレンイミン、１，１−ジメチルエチレンイミン等の炭素原子数２以上８以下のアルキレンイミンの１種又は２種以上を常法により重合して得られる単独重合体又は共重合体が挙げられる。これらの中でも、ポリエチレンイミンがより好ましい。ポリアルキレンイミンは、アルキレンイミンを原料として、これを開環重合させて得られる１級アミン、２級アミン、及び３級アミンを含む分岐型ポリアルキレンイミン、あるいはアルキルオキサゾリンを原料とし、これを重合させて得られる１級アミンと２級アミンのみを含む直鎖型ポリアルキレンイミン、三次元状に架橋された構造のいずれであってもよい。更に、エチレンジアミン、プロピレンジアミン、ジエチレントリアミン、トリエチレンテトラミン、テトラエチレンペンタミン、ジプロピレントリアミン、トリプロピレンテトラミン、ジヘキサメチレントリアミン、アミノプロピルエチレンジアミン、ビスアミノプロピルエチレンジアミン等を含むものであってもよい。ポリアルキレンイミンは、通常、含まれる窒素原子上の活性水素原子の反応性に由来して、第３級アミノ基の他、活性水素原子をもつ第１級アミノ基及び／又は第２級アミノ基（イミノ基）を有する。
【００３９】
ポリアルキレンイミン中の窒素原子数は特に制限されず、４以上３，０００であることが好ましく、８以上１，５００以下であることがより好ましく、１１以上５００以下であることが更に好ましい。また、ポリアルキレンイミンの数平均分子量は、１００以上２０，０００以下であることが好ましく、２００以上１０，０００以下であることがより好ましく、５００以上８，０００以下であることが更に好ましい。
【００４０】
一方、添加するカルボン酸類としては、酢酸、プロピオン酸、酪酸、吉草酸、カプロン酸、エナント酸、カプリル酸、カプリン酸、ペラルゴン酸、ウンデカン酸、ラウリル酸、トリデカン酸、ミリスチン酸、ミリストレイン酸、パルミチン酸、ステアリン酸、オレイン酸、リノール酸、アラキン酸、ベヘン酸、エルカ酸等の脂肪族モノカルボン酸；シクロヘキサンカルボン酸、メチルシクロヘキサンカルボン酸等の脂環式モノカルボン酸；安息香酸、トルイン酸、エチル安息香酸、フェニル酢酸等の芳香族モノカルボン酸；マロン酸、コハク酸、グルタル酸、アジピン酸、ピメリン酸、スベリン酸、アゼライン酸、セバシン酸、ウンデカン二酸、ドデカン二酸、ヘキサデカン二酸、ヘキサデセン二酸、オクタデカン二酸、オクタデセン二酸、エイコサン二酸、エイコセン二酸、ドコサン二酸、ジグリコール酸、２，２，４−トリメチルアジピン酸、２，４，４−トリメチルアジピン酸等の脂肪族ジカルボン酸；１，３−シクロヘキサンジカルボン酸、１，４−シクロヘキサンジカルボン酸、ノルボルナンジカルボン酸等の脂環式ジカルボン酸；テレフタル酸、イソフタル酸、フタル酸、ｍ−キシリレンジカルボン酸、ｐ−キシリレンジカルボン酸、１，４−ナフタレンジカルボン酸、２，６−ナフタレンジカルボン酸、２，７−ナフタレンジカルボン酸等の芳香族ジカルボン酸；１，２，４−ブタントリカルボン酸、１，３，５−ペンタントリカルボン酸、１，２，６−ヘキサントリカルボン酸、１，３，６−ヘキサントリカルボン酸、１，３，５−シクロヘキサントリカルボン酸、トリメシン酸等のトリカルボン酸が挙げられる。これらは１種又は２種以上を用いることができる。
【００４１】
添加されるアミン類の使用量は、製造しようとするポリアミド共重合体（Ａ１）の末端アミノ基濃度、末端カルボキシル基濃度、及び相対粘度を考慮して、公知の方法により適宜決められる。通常、ポリアミド原料１モルに対して（繰り返し単位を構成する単量体又は単量体ユニット１モル）、アミン類の添加量は、十分な反応性を得ることと、所望の粘度を有するポリアミドの製造を容易とする観点から、０．５ｍｅｑ／モル以上２０ｍｅｑ／モル以下であることが好ましく、１ｍｅｑ／モル以上１０ｍｅｑ／モル以下であることがより好ましい（アミノ基の当量（ｅｑ）は、カルボキシル基と１：１で反応してアミド基を形成するアミノ基の量を１当量とする。）。
【００４２】
ポリアミド共重合体（Ａ１）においては、前記例示のアミン類のうち、末端基濃度の条件を満たすために、ジアミン及び／又はポリアミンを重合時に添加することが好ましく、ゲル発生抑制という観点から、脂肪族ジアミン、脂環式ジアミン、及びポリアルキレンイミンからなる群より選ばれる少なくとも１種を重合時に添加することがより好ましい。
【００４３】
［エラストマー重合体（Ａ２）］
ポリアミド共重合体組成物（Ａ）は、カルボキシル基及び／又は酸無水物基を有する不飽和化合物から誘導される構成単位を含有するエラストマー重合体（Ａ２）を含有する（エラストマー重合体（Ａ２）と称する場合がある。）。
【００４４】
エラストマー重合体（Ａ２）としては、（エチレン及び／又はプロピレン）／α−オレフィン系共重合体、（エチレン及び／又はプロピレン）／（α，β−不飽和カルボン酸エステル）系共重合体、芳香族ビニル化合物／共役ジエン化合物系ブロック共重合体が挙げられ、これらは１種又は２種以上を用いることができる。
【００４５】
前記（エチレン及び／又はプロピレン）／α−オレフィン系共重合体は、エチレン及び／又はプロピレンと炭素原子数３以上のα−オレフィンを共重合した重合体であり、炭素原子数３以上のα−オレフィンとしては、プロピレン、１−ブテン、１−ペンテン、１−ヘキセン、１−ヘプテン、１−オクテン、１−ノネン、１−デセン、１−ウンデセン、１−ドデセン、１−トリデセン、１−テトラデセン、１−ペンタデセン、１−ヘキサデセン、１−ヘプタデセン、１−オクタデセン、１−ノナデセン、１−エイコセン、３−メチル−１−ブテン、３−メチル−１−ペンテン、３−エチル−１−ペンテン、４−メチル−１−ペンテン、４−メチル−１−ヘキセン、４，４−ジメチル−１−ヘキセン、４，４−ジメチル−１−ペンテン、４−エチル−１−ヘキセン、３−エチル−１−ヘキセン、９−メチル−１−デセン、１１−メチル−１−ドデセン、１２−エチル−１−テトラデセン等が挙げられる。これらは１種又は２種以上を用いることができる。また、１，４−ペンタジエン、１，４−ヘキサジエン、１，５−ヘキサジエン、１，４−オクタジエン、１，５−オクタジエン、１，６−オクタジエン、１，７−オクタジエン、２−メチル−１，５−ヘキサジエン、６−メチル−１，５−ヘプタジエン、７−メチル−１，６−オクタジエン、４−エチリデン−８−メチル−１，７−ノナジエン、４，８−ジメチル−１，４，８−デカトリエン（ＤＭＤＴ）、ジシクロペンタジエン、シクロヘキサジエン、シクロオクタジエン、５−ビニルノルボルネン、５−エチリデン−２−ノルボルネン、５−メチレン−２−ノルボルネン、５−イソプロピリデン−２−ノルボルネン、６−クロロメチル−５−イソプロペニル−２−ノルボルネン、２，３−ジイソプロピリデン−５−ノルボルネン、２−エチリデン−３−イソプロピリデン−５−ノルボルネン、２−プロペニル−２，５−ノルボルナジエン等の非共役ジエンのポリエンを共重合してもよい。これらは１種又は２種以上を用いることができる。
【００４６】
前記（エチレン及び／又はプロピレン）／（α，β−不飽和カルボン酸エステル）系共重合体は、エチレン及び／又はプロピレンとα，β−不飽和カルボン酸エステル単量体を共重合した重合体であり、α，β−不飽和カルボン酸エステル単量体としては、アクリル酸メチル、メタクリル酸メチル、アクリル酸エチル、メタクリル酸エチル、アクリル酸プロピル、メタクリル酸プロピル、アクリル酸ブチル、メタクリル酸ブチル、アクリル酸ペンチル、メタクリル酸ペンチル、アクリル酸ヘキシル、メタクリル酸ヘキシル、アクリル酸ヘプチル、メタクリル酸ヘプチル、アクリル酸オクチル、メタクリル酸オクチル、アクリル酸ノニル、メタクリル酸ノニル、アクリル酸デシル、メタクリル酸デシル、アクリル酸２−エチルヘキシル、メタクリル酸２−エチルヘキシル、アクリル酸ヒドロキシエチル、メタクリル酸ヒドロキシエチル、マレイン酸モノメチル、イタコン酸モノメチル、マレイン酸ジメチル、イタコン酸ジメチル等が挙げられる。これらは１種又は２種以上を用いることができる。
【００４７】
また、前記芳香族ビニル化合物／共役ジエン化合物系ブロック共重合体は、芳香族ビニル化合物系重合体ブロックと共役ジエン化合物系重合体ブロックからなるブロック共重合体であり、芳香族ビニル化合物系重合体ブロックを少なくとも１個と、共役ジエン化合物系重合体ブロックを少なくとも１個有するブロック共重合体が用いられる。また、前記のブロック共重合体では、共役ジエン化合物系重合体ブロックにおける不飽和結合が水素添加されていてもよい。
【００４８】
芳香族ビニル化合物系重合体ブロックは、芳香族ビニル化合物に由来する単位から主としてなる重合体ブロックである。その場合の芳香族ビニル化合物としては、スチレン、ｏ−メチルスチレン、ｍ−メチルスチレン、ｐ−メチルスチレン、１，５−ジメチルスチレン、２，４−ジメチルスチレン、ビニルナフタレン、ビニルアントラセン、４−プロピルスチレン、４−シクロヘキシルスチレン、４−ドデシルスチレン、２−エチル−４−ベンジルスチレン、４−（フェニルブチル）スチレン等が挙げられ、これらは１種又は２種以上を用いることができる。また、芳香族ビニル化合物系重合体ブロックは、場合により少量の他の不飽和単量体からなる単位を有していてもよい。
【００４９】
共役ジエン化合物系重合体ブロックは、１，３−ブタジエン、クロロプレン、イソプレン、２，３−ジメチル−１，３−ブタジエン、１，３−ペンタジエン、４−メチル−１，３−ペンタジエン、１，３−ヘキサジエン等の共役ジエン系化合物の１種又は２種以上から形成された重合体ブロックであり、水素添加した芳香族ビニル化合物／共役ジエン化合物系ブロック共重合体では、その共役ジエン化合物系重合体ブロックにおける不飽和結合部分の一部又は全部が水素添加により飽和結合になっている。
芳香族ビニル化合物／共役ジエン化合物系ブロック共重合体及びその水素添加物の分子構造は、直鎖状、分岐状、放射状、又はそれら任意の組み合わせのいずれであってもよい。これらの中でも、芳香族ビニル化合物／共役ジエン化合物系ブロック共重合体及び／又はその水素添加物として、１個の芳香族ビニル化合物重合体ブロックと１個の共役ジエン化合物系重合体ブロックが直鎖状に結合したジブロック共重合体、芳香族ビニル化合物系重合体ブロック−共役ジエン化合物系重合体ブロック−芳香族ビニル化合物系重合体ブロックの順に３つの重合体ブロックが直鎖状に結合しているトリブロック共重合体、及びそれらの水素添加物の１種又は２種以上が好ましく用いられ、未水添又は水添スチレン／ブタジエンブロック共重合体、未水添又は水添スチレン／イソプレンブロック共重合体、未水添又は水添スチレン／ブタジエン／スチレンブロック共重合体、未水添又は水添スチレン／イソプレン／スチレンブロック共重合体、未水添又は水添スチレン／（エチレン／ブタジエン）／スチレンブロック共重合体、未水添又は水添スチレン／（イソプレン／ブタジエン）／スチレンブロック共重合体等が挙げられる。
【００５０】
エラストマー重合体（Ａ２）の構成単位を形成するカルボキシル基を有する不飽和化合物としては、アクリル酸、メタクリル酸、マレイン酸、フマル酸、イタコン酸、クロトン酸、メサコン酸、シトラコン酸、グルタコン酸、シス−４−シクロヘキセン−１，２−ジカルボン酸、エンドビシクロ−［２．２．１］−５−ヘプテン−２，３−ジカルボン酸、及びこれらカルボン酸の金属塩等のα，β−不飽和カルボン酸が挙げられる。エラストマー重合体（Ａ２）の構成単位を形成する酸無水物基を有する不飽和化合物としては、無水マレイン酸、無水イタコン酸、無水シトラコン酸、エンドビシクロ−［２．２．１］−５−ヘプテン−２，３−ジカルボン酸無水物等のα，β−不飽和結合を有するジカルボン酸無水物が挙げられる。これらは１種又は２種以上を用いることができる。これらの中でも、α，β−不飽和結合を有するジカルボン酸無水物が好ましく、無水マレイン酸、無水イタコン酸がより好ましい。
【００５１】
エラストマー重合体（Ａ２）におけるカルボキシル基及び／又は酸無水物基濃度は、低温耐衝撃性の改良効果、後記半芳香族ポリアミド組成物（Ｂ）との層間接着性、及びその耐久性を十分に得るとともに、得られるポリアミド共重合体組成物（Ａ）の流動性の観点から、２５μｅｑ／ｇ以上２００μｅｑ／ｇ以下であることが好ましく、５０μｅｑ／ｇ以上１５０μｅｑ／ｇ以下であることがより好ましい。
【００５２】
尚、エラストマー重合体（Ａ２）におけるカルボキシル基及び／又は酸無水物基濃度は、該エラストマー重合体をトルエン溶液に溶解し、更にエタノールを加えて調製した試料溶液を用いて、フェノールフタレインを指示薬とし、０．１ＮのＫＯＨエタノール溶液で滴定して測定することができる。
【００５３】
ポリアミド共重合体組成物（Ａ）中のポリアミド共重合体（Ａ１）の含有量は、ポリアミド共重合体組成物（Ａ）１００質量％に対して、７０質量％以上９５質量％以下であり、７２質量％以上９２質量％以下であることが好ましく、７５質量％以上９０質量％以下であることがより好ましい。ポリアミド共重合体（Ａ１）の含有量が前記の値未満であると、得られる積層チューブの機械的特性が劣り、一方、前記の値を超えると、得られる積層チューブの層間接着性及びその耐久性が劣る。
【００５４】
ポリアミド共重合体組成物（Ａ）中のエラストマー重合体（Ａ２）の含有量は、ポリアミド共重合体組成物（Ａ）１００質量％に対して、５質量％以上３０質量％以下であり、８質量％以上２８質量％以下であることが好ましく、１０質量％以上２５質量％以下であることがより好ましい。エラストマー重合体（Ａ２）の含有量が前記の値未満であると、得られる積層チューブの低温耐衝撃性、層間接着性、及びその耐久性が劣り、一方、前記の値を超えると、得られる積層チューブの機械的特性及び得られるポリアミド共重合体組成物（Ａ）の流動性が劣る。
【００５５】
ポリアミド共重合体（Ａ１）とエラストマー重合体（Ａ２）を混合する方法は特に制限されず、必要に応じて各種添加剤を配合し、従来から知られている各種の方法を採用することができる。例えば、両者をタンブラー及び／又はミキサーを用いて、ポリアミド共重合体（Ａ１）及びエラストマー重合体（Ａ２）のペレット同士を前記の混合割合になるように均一にドライブレンドする方法、両者を必要に応じて添加される他の成分と共に、成形時に使用する濃度で予めドライブレンドし、溶融混練する方法等により製造することができる。溶融混練は、単軸押出機、二軸押出機、ニーダー、バンバリーミキサー等の混練機を使用して行うことができる。
【００５６】
また、ポリアミド共重合体組成物（Ａ）は、長時間燃料に接触・浸漬した後及び熱処理後等における層間接着性の耐久性の観点から可塑剤を含有しないほうが好ましい。
【００５７】
ポリアミド共重合体組成物（Ａ）は、他のポリアミド系樹脂又はその他の熱可塑性樹脂との混合物であってもよい。混合物であるポリアミド共重合体組成物（Ａ）中のポリアミド（Ａ１）及びエラストマー重合体（Ａ２）の合計含有量は、６０質量％以上であることが好ましく、７０質量％以上であることがより好ましい。
【００５８】
他のポリアミド系樹脂としては、ポリメタキシリレンスクシナミド（ポリアミドＭＸＤ４）、ポリメタキシリレングルタミド（ポリアミドＭＸＤ５）、ポリメタキシリレンアジパミド（ポリアミドＭＸＤ６）、ポリメタキシリレンスベラミド（ポリアミドＭＸＤ８）、ポリメタキシリレンドデカミド（ポリアミドＭＸＤ１２）、ポリメタキシリレンテレフタラミド（ポリアミドＭＸＤＴ）、ポリメタキシリレンイソフタラミド（ポリアミドＭＸＤＩ）、ポリメタキシリレンヘキサヒドロテレフタラミド（ポリアミドＭＸＤＴ（Ｈ））、ポリメタキシリレンナフタラミド（ポリアミドＭＸＤＮ）、ポリパラキシリレンスクシナミド（ポリアミドＰＸＤ４）、ポリパラキシリレングルタミド（ポリアミドＰＸＤ５）、ポリパラキシリレンアジパミド（ポリアミドＰＸＤ６）、ポリパラキシリレンスベラミド（ポリアミドＰＸＤ８）、ポリパラキシリレンドデカミド（ポリアミドＰＸＤ１２）、ポリパラキシリレンテレフタラミド（ポリアミドＰＸＤＴ）、ポリパラキシリレンイソフタラミド（ポリアミドＰＸＤＩ）、ポリパラキシリレンヘキサヒドロテレフタラミド（ポリアミドＰＸＤＴ（Ｈ））、ポリパラキシリレンナフタラミド（ポリアミドＰＸＤＮ）、ポリパラフェニレンテレフタラミド（ＰＰＴＡ）、ポリパラフェニレンイソフタラミド（ＰＰＩＡ）、ポリメタフェニレンテレフタラミド（ＰＭＴＡ）、ポリメタフェニレンイソフタラミド（ＰＭＩＡ）、ポリ（２，６−ナフタレンジメチレンアジパミド）（ポリアミド２，６−ＢＡＮ６）、ポリ（２，６−ナフタレンジメチレンスベラミド）（ポリアミド２，６−ＢＡＮ８）、ポリ（２，６−ナフタレンジメチレンアゼラミド）（ポリアミド２，６−ＢＡＮ９）、ポリ（２，６−ナフタレンジメチレンセバカミド）（ポリアミド２，６−ＢＡＮ１０）、ポリ（２，６−ナフタレンジメチレンドデカミド）（ポリアミド２，６−ＢＡＮ１２）、ポリ（２，６−ナフタレンジメチレンテレフタラミド）（ポリアミド２，６−ＢＡＮＴ）、ポリ（２，６−ナフタレンジメチレンイソフタラミド）（ポリアミド２，６−ＢＡＮＩ）、ポリ（２，６−ナフタレンジメチレンヘキサヒドロテレフタラミド）（ポリアミド２，６−ＢＡＮＴ（Ｈ））、ポリ（２，６−ナフタレンジメチレンナフタラミド）（ポリアミド２，６−ＢＡＮＮ）、ポリ（１，３−シクロヘキサンジメチレンアジパミド）（ポリアミド１，３−ＢＡＣ６）、ポリ（１，３−シクロヘキサンジメチレンスベラミド（ポリアミド１，３−ＢＡＣ８）、ポリ（１，３−シクロヘキサンジメチレンアゼラミド）（ポリアミド１，３−ＢＡＣ９）、ポリ（１，３−シクロヘキサンジメチレンセバカミド）（ポリアミド１，３−ＢＡＣ１０）、ポリ（１，３−シクロヘキサンジメチレンドデカミド）（ポリアミド１，３−ＢＡＣ１２）、ポリ（１，３−シクロヘキサンジメチレンテレフタラミド）（ポリアミド１，３−ＢＡＣＴ）、ポリ（１，３−シクロヘキサンジメチレンイソフタラミド）（ポリアミド１，３−ＢＡＣＩ）、ポリ（１，３−シクロヘキサンジメチレンヘキサヒドロテレフタラミド）（ポリアミド１，３−ＢＡＣＴ（Ｈ））、ポリ（１，３−シクロヘキサンジメチレンナフタラミド）（ポリアミド１，３−ＢＡＣＮ）、ポリ（１，４−シクロヘキサンジメチレンアジパミド）（ポリアミド１，４−ＢＡＣ６）、ポリ（１，４−シクロヘキサンジメチレンスベラミド）（ポリアミド１，４−ＢＡＣ８）、ポリ（１，４−シクロヘキサンジメチレンアゼラミド）（ポリアミド１，４−ＢＡＣ９）、ポリ（１，４−シクロヘキサンジメチレンセバカミド）（ポリアミド１，４−ＢＡＣ１０）、ポリ（１，４−シクロヘキサンジメチレンドデカミド）（ポリアミド１，４−ＢＡＣ１２）、ポリ（１，４−シクロヘキサンジメチレンテレフタラミド）（ポリアミド１，４−ＢＡＣＴ）、ポリ（１，４−シクロヘキサンジメチレンイソフタラミド）（ポリアミド１，４−ＢＡＣＩ）、ポリ（１，４−シクロヘキサンジメチレンヘキサヒドロテレフタラミド）（ポリアミド１，４−ＢＡＣＴ（Ｈ））、ポリ（１，４−シクロヘキサンジメチレンナフタラミド）（ポリアミド１，４−ＢＡＣＮ）、ポリ（４，４’−メチレンビスシクロヘキシレンアジパミド）（ポリアミドＰＡＣＭ６）、ポリ（４，４’−メチレンビスシクロヘキシレンスベラミド）（ポリアミドＰＡＣＭ８）、ポリ（４，４’−メチレンビスシクロヘキシレンアゼラミド）（ポリアミドＰＡＣＭ９）、ポリ（４，４’−メチレンビスシクロヘキシレンセバカミド）（ポリアミドＰＡＣＭ１０）、ポリ（４，４’−メチレンビスシクロヘキシレンドデカミド）（ポリアミドＰＡＣＭ１２）、ポリ（４，４’−メチレンビスシクロヘキシレンテトラデカミド）（ポリアミドＰＡＣＭ１４）、ポリ（４，４’−メチレンビスシクロヘキシレンヘキサデカミド）（ポリアミドＰＡＣＭ１６）、ポリ（４，４’−メチレンビスシクロヘキシレンオクタデカミド）（ポリアミドＰＡＣＭ１８）、ポリ（４，４’−メチレンビスシクロヘキシレンテレフタラミド）（ポリアミドＰＡＣＭＴ）、ポリ（４，４’−メチレンビスシクロヘキシレンイソフタラミド）（ポリアミドＰＡＣＭＩ）、ポリ（４，４’−メチレンビスシクロヘキシレンヘキサヒドロテレフタラミド）（ポリアミドＰＡＣＭＴ（Ｈ））、ポリ（４，４’−メチレンビスシクロヘキシレンナフタラミド）（ポリアミドＰＡＣＭＮ）、ポリ（４，４’−メチレンビス（２−メチル−シクロヘキシレン）アジパミド）（ポリアミドＭＡＣＭ６）、ポリ（４，４’−メチレンビス（２−メチル−シクロヘキシレン）スベラミド）（ポリアミドＭＡＣＭ８）、ポリ（４，４’−メチレンビス（２−メチル−シクロヘキシレン）アゼラミド）（ポリアミドＭＡＣＭ９）、ポリ（４，４’−メチレンビス（２−メチル−シクロヘキシレン）セバカミド）（ポリアミドＭＡＣＭ１０）、ポリ（４，４’−メチレンビス（２−メチル−シクロヘキシレン）ドデカミド）（ポリアミドＭＡＣＭ１２）、ポリ（４，４’−メチレンビス（２−メチル−シクロヘキシレン）テトラデカミド）（ポリアミドＭＡＣＭ１４）、ポリ（４，４’−メチレンビス（２−メチル−シクロヘキシレン）ヘキサデカミド）（ポリアミドＭＡＣＭ１６）、ポリ（４，４’−メチレンビス（２−メチル−シクロヘキシレン）オクタデカミド）（ポリアミドＭＡＣＭ１８）、ポリ（４，４’−メチレンビス（２−メチル−シクロヘキシレン）テレフタラミド）（ポリアミドＭＡＣＭＴ）、ポリ（４，４’−メチレンビス（２−メチル−シクロヘキシレン）イソフタラミド）（ポリアミドＭＡＣＭＩ）、ポリ（４，４’−メチレンビス（２−メチル−シクロヘキシレン）ヘキサヒドロテレフタラミド）（ポリアミドＭＡＣＭＴ（Ｈ））、ポリ（４，４’−メチレンビス（２−メチル−シクロヘキシレン）ナフタラミド）（ポリアミドＭＡＣＭＮ）、ポリ（４，４’−プロピレンビスシクロヘキシレンアジパミド）（ポリアミドＰＡＣＰ６）、ポリ（４，４’−プロピレンビスシクロヘキシレンスベラミド）（ポリアミドＰＡＣＰ８）、ポリ（４，４’−プロピレンビスシクロヘキシレンアゼラミド）（ポリアミドＰＡＣＰ９）、ポリ（４，４’−プロピレンビスシクロヘキシレンセバカミド）（ポリアミドＰＡＣＰ１０）、ポリ（４，４’−プロピレンビスシクロヘキシレンドデカミド）（ポリアミドＰＡＣＰ１２）、ポリ（４，４’−プロピレンビスシクロヘキシレンテトラデカミド）（ポリアミドＰＡＣＰ１４）、ポリ（４，４’−プロピレンビスシクロヘキシレンヘキサデカミド）（ポリアミドＰＡＣＰ１６）、ポリ（４，４’−プロピレンビスシクロヘキシレンオクタデカミド）（ポリアミドＰＡＣＰ１８）、ポリ（４，４’−プロピレンビスシクロヘキシレンテレフタラミド）（ポリアミドＰＡＣＰＴ）、ポリ（４，４’−プロピレンビスシクロヘキシレンイソフタラミド）（ポリアミドＰＡＣＰＩ）、ポリ（４，４’−プロピレンビスシクロヘキシレンヘキサヒドロテレフタラミド）（ポリアミドＰＡＣＰＴ（Ｈ））、ポリ（４，４’−プロピレンビスシクロヘキシレンナフタラミド）（ポリアミドＰＡＣＰＮ）、ポリイソホロンアジパミド（ポリアミドＩＰＤ６）、ポリイソホロンスベラミド（ポリアミドＩＰＤ８）、ポリイソホロンアゼラミド（ポリアミドＩＰＤ９）、ポリイソホロンセバカミド（ポリアミドＩＰＤ１０）、ポリイソホロンドデカミド（ポリアミドＩＰＤ１２）、ポリイソホロンテレフタラミド（ポリアミドＩＰＤＴ）、ポリイソホロンイソフタラミド（ポリアミドＩＰＤＩ）、ポリイソホロンヘキサヒドロテレフタラミド（ポリアミドＩＰＤＴ（Ｈ））、ポリイソホロンナフタラミド（ポリアミドＩＰＤＮ）、ポリテトラメチレンテレフタラミド（ポリアミド４Ｔ）、ポリテトラメチレンイソフタラミド（ポリアミド４Ｉ）、ポリテトラメチレンヘキサヒドロテレフタラミド（ポリアミド４Ｔ（Ｈ））、ポリテトラメチレンナフタラミド（ポリアミド４Ｎ）、ポリペンタメチレンテレフタラミド（ポリアミド５Ｔ）、ポリペンタメチレンイソフタラミド（ポリアミド５Ｉ）、ポリペンタメチレンヘキサヒドロテレフタラミド（ポリアミド５Ｔ（Ｈ））、ポリペンタメチレンナフタラミド（ポリアミド５Ｎ）、ポリヘキサメチレンテレフタラミド（ポリアミド６Ｔ）、ポリヘキサメチレンイソフタラミド（ポリアミド６Ｉ）、ポリヘキサメチレンヘキサヒドロテレフタラミド（ポリアミド６Ｔ（Ｈ））、ポリヘキサメチレンナフタラミド（ポリアミド６Ｎ）、ポリ（２−メチルペンタメチレンテレフタラミド）（ポリアミドＭ５Ｔ）、ポリ（２−メチルペンタメチレンイソフタラミド）（ポリアミドＭ５Ｉ）、ポリ（２−メチルペンタメチレンヘキサヒドロテレフタラミド）（ポリアミドＭ５Ｔ（Ｈ））、ポリ（２−メチルペンタメチレンナフタラミド（ポリアミドＭ５Ｎ）、ポリノナメチレンイソフタラミド（ポリアミド９Ｉ）、ポリノナメチレンヘキサヒドロテレフタラミド（ポリアミド９Ｔ（Ｈ））、ポリ（２−メチルオクタメチレンイソフタラミド）（ポリアミドＭ８Ｉ）、ポリ（２−メチルオクタメチレンヘキサヒドロテレフタラミド）（ポリアミドＭ８Ｔ（Ｈ））、ポリトリメチルヘキサメチレンイソフタラミド（ポリアミドＴＭＨＩ）、ポリトリメチルヘキサメチレンヘキサヒドロテレフタラミド（ポリアミドＴＭＨＴ（Ｈ））、ポリデカメチレンイソフタラミド（ポリアミド１０Ｉ）、ポリデカメチレンヘキサヒドロテレフタラミド（ポリアミド１０Ｔ（Ｈ））、ポリウンデカメチレンテレフタラミド（ポリアミド１１Ｔ）、ポリウンデカメチレンイソフタラミド（ポリアミド１１Ｉ）、ポリウンデカメチレンヘキサヒドロテレフタラミド（ポリアミド１１Ｔ（Ｈ））、ポリウンデカメチレンナフタラミド（ポリアミド１１Ｎ）、ポリドデカメチレンテレフタラミド（ポリアミド１２Ｔ）、ポリドデカメチレンイソフタラミド（ポリアミド１２Ｉ）、ポリドデカメチレンヘキサヒドロテレフタラミド（ポリアミド１２Ｔ（Ｈ））、ポリドデカメチレンナフタラミド（ポリアミド１２Ｎ）等の単独重合体、及び／又はこれらポリアミドの原料単量体を数種用いた共重合体等が挙げられる。これらは１種又は２種以上を用いることができる。
【００５９】
また、混合するその他の熱可塑性樹脂としては、高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）、超高分子量ポリエチレン（ＵＨＭＷＰＥ）、ポリプロピレン（ＰＰ）、ポリブテン（ＰＢ）、ポリメチルペンテン（ＴＰＸ）、エチレン／プロピレン共重合体（ＥＰＲ）、エチレン／ブテン共重合体（ＥＢＲ）、エチレン／酢酸ビニル共重合体（ＥＶＡ）、エチレン／アクリル酸共重合体（ＥＡＡ）、エチレン／メタクリル酸共重合体（ＥＭＡＡ）、エチレン／アクリル酸メチル共重合体（ＥＭＡ）、エチレン／メタクリル酸メチル共重合体（ＥＭＭＡ）、エチレン／アクリル酸エチル共重合体（ＥＥＡ）等のポリオレフィン系樹脂；ポリスチレン（ＰＳ）、シンジオタクチックポリスチレン（ＳＰＳ）、メタクリル酸メチル／スチレン共重合体（ＭＳ）、メタクリル酸メチル／スチレン／ブタジエン共重合体（ＭＢＳ）、スチレン／ブタジエン共重合体（ＳＢＲ）、スチレン／イソプレン共重合体（ＳＩＲ）、スチレン／イソプレン／ブタジエン共重合体（ＳＩＢＲ）、スチレン／ブタジエン／スチレン共重合体（ＳＢＳ）、スチレン／イソプレン／スチレン共重合体（ＳＩＳ）、スチレン／エチレン／ブチレン／スチレン共重合体（ＳＥＢＳ）、スチレン／エチレン／プロピレン／スチレン共重合体（ＳＥＰＳ）等のポリスチレン系樹脂；カルボキシル基及びその塩、酸無水物基、エポキシ基等の官能基が含有された前記ポリオレフィン系樹脂及びポリスチレン系樹脂；ポリブチレンテレフタレート（ＰＢＴ）、ポリエチレンテレフタレート（ＰＥＴ）、ポリエチレンイソフタレート（ＰＥＩ）、ポリ（エチレンテレフタレート／エチレンイソフタレート）共重合体（ＰＥＴ／ＰＥＩ）、ポリトリメチレンテレフタレート（ＰＴＴ）、ポリシクロヘキサンジメチレンテレフタレート（ＰＣＴ）、ポリエチレンナフタレート（ＰＥＮ）、ポリブチレンナフタレート（ＰＢＮ）、ポリアリレート（ＰＡＲ）、液晶ポリエステル（ＬＣＰ）、ポリ乳酸（ＰＬＡ）、ポリグリコール酸（ＰＧＡ）等のポリエステル系樹脂；ポリアセタール（ＰＯＭ）、ポリフェニレンエーテル（ＰＰＯ）等のポリエーテル系樹脂；ポリサルホン（ＰＳＵ）、ポリエーテルスルホン（ＰＥＳＵ）、ポリフェニルサルホン（ＰＰＳＵ）等のポリサルホン系樹脂；ポリフェニレンスルフィド（ＰＰＳ）、ポリチオエーテルサルホン（ＰＴＥＳ）等のポリチオエーテル系樹脂；ポリケトン（ＰＫ）、ポリエーテルケトン（ＰＥＫ）、ポリエーテルエーテルケトン（ＰＥＥＫ）、ポリエーテルケトンケトン（ＰＥＫＫ）、ポリエーテルエーテルエーテルケトン（ＰＥＥＥＫ）、ポリエーテルエーテルケトンケトン（ＰＥＥＫＫ）、ポリエーテルケトンケトンケトン（ＰＥＫＫＫ）、ポリエーテルケトンエーテルケトンケトン（ＰＥＫＥＫＫ）等のポリケトン系樹脂；ポリアクリロニトリル（ＰＡＮ）、ポリメタクリロニトリル、アクリロニトリル／スチレン共重合体（ＡＳ）、メタクリロニトリル／スチレン共重合体、アクリロニトリル／ブタジエン／スチレン共重合体（ＡＢＳ）、アクリロニトリル／ブタジエン共重合体（ＮＢＲ）等のポリニトリル系樹脂；ポリメタクリル酸メチル（ＰＭＭＡ）、ポリメタクリル酸エチル（ＰＥＭＡ）等のポリメタクリレート系樹脂；ポリビニルアルコール（ＰＶＡ）、ポリ塩化ビニリデン（ＰＶＤＣ）、ポリ塩化ビニル（ＰＶＣ）、塩化ビニル／塩化ビニリデン共重合体、塩化ビニリデン／アクリル酸メチル共重合体等のポリビニル系樹脂；酢酸セルロース、酪酸セルロース等のセルロース系樹脂；ポリカーボネート（ＰＣ）等のポリカーボネート系樹脂；熱可塑性ポリイミド（ＴＰＩ）、ポリエーテルイミド、ポリエステルイミド、ポリアミドイミド（ＰＡＩ）、ポリエステルアミドイミド等のポリイミド系樹脂；熱可塑性ポリウレタン系樹脂；ポリアミドエラストマー、ポリウレタンエラストマー、ポリエステルエラストマー等が挙げられ、場合により、ポリフッ化ビニリデン（ＰＶＤＦ）、ポリフッ化ビニル（ＰＶＦ）、ポリテトラフルオロエチレン（ＰＴＦＥ）、ポリクロルフルオロエチレン（ＰＣＴＦＥ）、テトラフルオロエチレン／エチレン共重合体（ＥＴＦＥ）、エチレン／クロロトリフルオロエチレン共重合体（ＥＣＴＦＥ）、テトラフルオロエチレン／ヘキサフルオロプロピレン共重合体（ＦＥＰ）、テトラフルオロエチレン／ヘキサフルオロプロピレン／ビニリデンフルオライド共重合体（ＴＨＶ）、テトラフルオロエチレン／ヘキサフルオロプロピレン／フッ化ビニリデン／パーフルオロ（アルキルビニルエーテル）共重合体、テトラフルオロエチレン／パーフルオロ（アルキルビニルエーテル）共重合体（ＰＦＡ）、テトラフルオロエチレン／ヘキサフルオロプロピレン／パーフルオロ（アルキルビニルエーテル）共重合体、クロロトリフルオロエチレン／パーフルオロ（アルキルビニルエーテル）／テトラフルオロエチレン共重合体（ＣＰＴ）等のフッ素系樹脂が挙げられる。これらは１種又は２種以上を用いることができる。
【００６０】
更に、ポリアミド共重合体組成物（Ａ）には、必要に応じて、酸化防止剤、熱安定剤、紫外線吸収剤、光安定化剤、滑剤、無機充填材、帯電防止剤、難燃剤、結晶化促進剤、及び着色剤等を添加してもよい。
【００６１】
２．（ｂ）層
積層チューブの（ｂ）層は、半芳香族ポリアミド組成物（Ｂ）を含む。
【００６２】
［半芳香族ポリアミド組成物（Ｂ）］
半芳香族ポリアミド組成物（Ｂ）は、半芳香族ポリアミド（Ｂ１）又は半芳香族ポリアミド（Ｂ２）を含み、前記半芳香族ポリアミド（Ｂ１）は、前記半芳香族ポリアミド（Ｂ１）の全ジアミン単位に対して、炭素原子数９又は１０の脂肪族ジアミン単位を５０モル％以上含み、前記半芳香族ポリアミド（Ｂ１）の全ジカルボン酸単位に対して、テレフタル酸単位及び／又はナフタレンジカルボン酸単位を５０モル％以上含み、前記半芳香族ポリアミド（Ｂ２）は、前記半芳香族ポリアミド（Ｂ２）の全ジアミン単位に対して、キシリレンジアミン単位及び／又はビス（アミノメチル）ナフタレン単位を５０モル％以上含み、前記半芳香族ポリアミド（Ｂ２）の全ジカルボン酸単位に対して、炭素原子数９又は１０の脂肪族ジカルボン酸単位を５０モル％以上含む（以下、半芳香族ポリアミド組成物（Ｂ）と称する場合がある。）。
【００６３】
［半芳香族ポリアミド（Ｂ１）］
半芳香族ポリアミド組成物（Ｂ）は、半芳香族ポリアミド（Ｂ１）を含む態様があり（以下、半芳香族ポリアミド組成物（Ｂ１）と称する場合がある。）、半芳香族ポリアミド（Ｂ１）は、半芳香族ポリアミド（Ｂ１）の全ジアミン単位に対して、炭素原子数９又は１０の脂肪族ジアミン単位を５０モル％以上含むジアミン単位と、半芳香族ポリアミド（Ｂ１）の全ジカルボン酸単位に対して、テレフタル酸単位及び／又はナフタレンジカルボン酸単位を５０モル％以上含むジカルボン酸単位を含有する。
【００６４】
半芳香族ポリアミド（Ｂ１）中の炭素原子数９又は１０の脂肪族ジアミン単位の含有量は、得られる積層チューブの耐熱性、耐薬品性、耐衝撃性、薬液バリア性等の諸物性を十分に確保する観点から、半芳香族ポリアミド（Ｂ１）の全ジアミン単位に対して、５０モル％以上であり、５５モル％以上であることが好ましく、６０モル％以上であることがより好ましい。
【００６５】
炭素原子数９又は１０の脂肪族ジアミン単位としては、１，９−ノナンジアミン、１，１０−デカンジアミン等から誘導される単位が挙げられる。炭素原子数が前記を満たす限り、２，２，４−トリメチル−１，６−ヘキサンジアミン、２，４，４−トリメチル−１，６−ヘキサンジアミン、２，４−ジエチル−１，６−ヘキサンジアミン、２，２−ジメチル−ヘプタンジアミン、２，３−ジメチル−ヘプタンジアミン、２，４−ジメチル−ヘプタンジアミン、２，５−ジメチル−ヘプタンジアミン、２−メチル−１，８−オクタンジアミン、３−メチル−１，８−オクタンジアミン、４−メチル−１，８−オクタンジアミン、１，３−ジメチル−１，８−オクタンジアミン、１，４−ジメチル−１，８−オクタンジアミン、２，２−ジメチル−１，８−オクタンジアミン、２，４−ジメチル−１，８−オクタンジアミン、３，３−ジメチル−１，８−オクタンジアミン、３，４−ジメチル−１，８−オクタンジアミン、４，４−ジメチル−１，８−オクタンジアミン、４，５−ジメチル−１，８−オクタンジアミン、２−メチル−１，９−ノナンジアミン、３−メチル−１，９−ノナンジアミン、４−メチル−１，９−ノナンジアミン、５−メチル−１，９−ノナンジアミン等の分岐鎖状脂肪族ジアミンから誘導される単位を含有していても構わない。これらは１種又は２種以上を用いることができる。
【００６６】
前記炭素原子数９又は１０の脂肪族ジアミン単位の中でも、入手の容易さ及び経済性の観点から、１，９−ノナンジアミン、２−メチル−１，８−オクタンジアミン、１，１０−デカンジアミンから誘導される単位が好ましい。更に、１，９−ノナンジアミンと２−メチル−１，８−オクタンジアミンを併用する場合、１，９−ノナンジアミン単位と２−メチル−１，８−オクタンジアミン単位のモル比は、成形性と耐衝撃性のバランスの観点から、３０：７０モル％以上９８：２モル％以下であることが好ましく、４０：６０モル％以上９５：５モル％以下であることがより好ましい。
【００６７】
半芳香族ポリアミド（Ｂ１）中のジアミン単位は、得られる積層チューブの優れた諸特性を損なわない範囲内であれば、炭素原子数９又は１０の脂肪族ジアミン単位以外の他のジアミン単位を含んでいてもよい。他のジアミン単位としては、１，２−エタンジアミン、１，３−プロパンジアミン、１，４−ブタンジアミン、１，５−ペンタンジアミン、１，６−ヘキサンジアミン、１，７−へプタンジアミン、１，８−オクタンジアミン、１，１１−ウンデカンジアミン、１，１２−ドデカンジアミン、１，１３−トリデカンジアミン、２−メチル−１，５−ペンタンジアミン、３−メチル−１，５−ペンタンジアミン等の脂肪族ジアミンから誘導される単位；１，３−シクロヘキサンジアミン、１，４−シクロヘキサンジアミン、１，３−ビス（アミノメチル）シクロヘキサン、１，４−ビス（アミノメチル）シクロヘキサン、ビス（４−アミノシクロヘキシル）メタン、２，２−ビス（４−アミノシクロヘキシル）プロパン、ビス（３−メチル−４−アミノシクロヘキシル）メタン、２，２−ビス（３−メチル−４−アミノシクロヘキシル）プロパン、５−アミノ−２，２，４−トリメチル−１−シクロペンタンメチルアミン、５−アミノ−１，３，３−トリメチルシクロヘキサンメチルアミン、ビス（アミノプロピル）ピペラジン、ビス（アミノエチル）ピペラジン、２，５−ビス（アミノメチル）ノルボルナン、２，６−ビス（アミノメチル）ノルボルナン、３，８−ビス（アミノメチル）トリシクロデカン、４，９−ビス（アミノメチル）トリシクロデカン等の脂環式ジアミンから誘導される単位；ｍ−フェニレンジアミン、ｐ−フェニレンジアミン、ｍ−キシリレンジアミン、ｐ−キシリレンジアミン、１，４−ビス（アミノメチル）ナフタレン、１，５−ビス（アミノメチル）ナフタレン、２，６−ビス（アミノメチル）ナフタレン、２，７−ビス（アミノメチル）ナフタレン、４，４’−ジアミノジフェニルメタン、２，２−ビス（４−アミノフェニル）プロパン、４，４’−ジアミノジフェニルスルホン、４，４’−ジアミノジフェニルエーテル等の芳香族ジアミンから誘導される単位が挙げられ、これらは１種又は２種以上を用いることができる。これら他のジアミン単位の含有量は、半芳香族ポリアミド（Ｂ１）の全ジアミン単位に対して、５０モル％未満であり、４５モル％以下であることが好ましく、４０モル％以下であることがより好ましい。
【００６８】
また、半芳香族ポリアミド（Ｂ１）中のテレフタル酸単位及び／又はナフタレンジカルボン酸単位の含有量は、得られる積層チューブの耐熱性、耐薬品性、薬液バリア性等の諸物性を十分に確保する観点から、半芳香族ポリアミド（Ｂ１）の全ジカルボン酸単位に対して、５０モル％以上であり、５５モル％以上であることが好ましく、６０モル％以上であることがより好ましい。
【００６９】
ナフタレンジカルボン酸単位としては、２，６−ナフタレンジカルボン酸、２，７−ナフタレンジカルボン酸、１，４−ナフタレンジカルボン酸、１，５−ナフタレンジカルボン酸等から誘導される単位が挙げられる。これらは１種又は２種以上を用いることができる。前記ナフタレンジカルボン酸単位の中でも、経済性、入手の容易さを考慮して、２，６−ナフタレンジカルボン酸、２，７−ナフタレンジカルボン酸から誘導される単位が好ましい。
【００７０】
半芳香族ポリアミド（Ｂ１）中のジカルボン酸単位は、得られる積層チューブの優れた諸特性を損なわない範囲内であれば、テレフタル酸単位及び／又はナフタレンジカルボン酸単位以外の他のジカルボン酸単位を含んでいてもよい。他のジカルボン酸単位としては、マロン酸、ジメチルマロン酸、コハク酸、グルタル酸、アジピン酸、２−メチルアジピン酸、ピメリン酸、２，２−ジメチルグルタル酸、２，２−ジエチルコハク酸、スベリン酸、アゼライン酸、２，２，４−トリメチルアジピン酸、２，４，４−トリメチルアジピン酸、セバシン酸、ウンデカン二酸、ドデカン二酸、トリデカン二酸、テトラデカン二酸、ペンタデカン二酸、ヘキサデカン二酸、オクタデカン二酸、エイコサン二酸等の脂肪族ジカルボン酸から誘導される単位；１，３−シクロペンタンジカルボン酸、１，３−シクロヘキサンジカルボン酸、１，４−シクロヘキサンジカルボン酸等の脂環式ジカルボン酸から誘導される単位；フタル酸、イソフタル酸、１，３−フェニレンジオキシジ酢酸、１，４−フェニレンジオキシジ酢酸、４，４’−オキシジ安息香酸、ジフェニルメタン−４，４’−ジカルボン酸、ジフェニルエタン−４，４’−ジカルボン酸、ジフェニルプロパン−４，４’−ジカルボン酸、ジフェニルエーテル−４，４’−ジカルボン酸、ジフェニルスルホン−４，４’−ジカルボン酸、４，４’−ビフェニルジカルボン酸、４，４’−トリフェニルジカルボン酸等の芳香族ジカルボン酸から誘導される単位が挙げられ、これらは１種又は２種以上を用いることができる。これらの中でも、芳香族ジカルボン酸から誘導される単位が好ましい。これら他のジカルボン酸単位の含有量は、半芳香族ポリアミド（Ｂ１）の全ジカルボン酸単位に対して、５０モル％未満であり、４５モル％以下であることが好ましく、４０モル％以下であることがより好ましい。更に、トリメリット酸、トリメシン酸、ピロメリット酸等の多価カルボン酸を溶融成形が可能な範囲内で用いることもできる。
【００７１】
半芳香族ポリアミド（Ｂ１）には、得られる積層チューブの優れた諸特性を損なわない範囲内であれば、ジカルボン酸単位及びジアミン単位以外のその他の単位を含んでいてもよい。その他の単位としては、カプロラクタム、エナントラクタム、ウンデカンラクタム、ドデカンラクタム、α−ピロリドン、α−ピペリドン等のラクタムから誘導される単位；６−アミノカプロン酸、７−アミノヘプタン酸、９−アミノノナン酸、１１−アミノウンデカン酸、１２−アミノドデカン酸等の脂肪族アミノカルボン酸；ｐ−アミノメチル安息香酸等の芳香族アミノカルボン酸のアミノカルボン酸から誘導される単位が挙げられる。これらは１種又は２種以上を用いることができる。その他の単位の含有量は、半芳香族ポリアミド（Ｂ１）の全単量体単位に基づいて、４５モル％以下であることが好ましく、４０モル％以下であることがより好ましく、３５モル％以下であることが更に好ましい。
【００７２】
更に、半芳香族ポリアミド（Ｂ１）の製造装置としては、バッチ式反応釜、一槽式ないし多槽式の連続反応装置、管状連続反応装置、一軸型混練押出機、二軸型混練押出機等の混練反応押出機等、公知のポリアミド製造装置が挙げられる。重合方法としては溶融重合、溶液重合、及び固相重合等の公知の方法を用い、常圧、減圧、加圧操作を繰り返して重合することができる。これらの重合方法は単独で、あるいは適宜、組合せて用いることができる。
【００７３】
半芳香族ポリアミド（Ｂ１）を製造する際、触媒として、リン酸、亜リン酸、次亜リン酸、それらの塩又はエステル等を添加することができる。リン酸、亜リン酸、次亜リン酸の塩又はエステルとしては、例えば、リン酸、亜リン酸、又は次亜リン酸とカリウム、ナトリウム、マグネシウム、バナジウム、カルシウム、亜鉛、コバルト、マンガン、錫、タングステン、ゲルマニウム、チタン、アンチモン等の金属塩、リン酸、亜リン酸、又は次亜リン酸のアンモニウム塩、リン酸、亜リン酸、又は次亜リン酸のエチルエステル、イソプロピルエステル、ブチルエステル、へキシルエステル、イソデシルエステル、デシルエステル、ステアリルエステル、フェニルエステル等が挙げられる。これらは１種又は２種以上を用いることができる。
【００７４】
［半芳香族ポリアミド（Ｂ２）］
半芳香族ポリアミド組成物（Ｂ）は、半芳香族ポリアミド（Ｂ２）を含む態様があり（以下、半芳香族ポリアミド（Ｂ２）と称する場合がある。）、半芳香族ポリアミド（Ｂ２）は、半芳香族ポリアミド（Ｂ２）の全ジアミン単位に対して、キシリレンジアミン単位及び／又はビス（アミノメチル）ナフタレン単位を５０モル％以上含むジアミン単位と、半芳香族ポリアミド（Ｂ２）の全ジカルボン酸単位に対して、炭素原子数９又は１０の脂肪族ジカルボン酸単位を５０モル％以上含むジカルボン酸単位を含有する。
【００７５】
半芳香族ポリアミド（Ｂ２）中のキシリレンジアミン単位及び／又はビス（アミノメチル）ナフタレン単位の含有量は、得られる積層チューブの耐熱性、耐薬品性、耐衝撃性、薬液バリア性等の諸物性を十分に確保する観点から、半芳香族ポリアミド（Ｂ２）の全ジアミン単位に対して、５０モル％以上であり、５５モル％以上であることが好ましく、６０モル％以上であることがより好ましい。
【００７６】
キシリレンジアミン単位としては、ｏ−キシリレンジアミン、ｍ−キシリレンジアミン、ｐ−キシリレンジアミンから誘導される単位が挙げられる。これらは１種又は２種以上を用いることができる。前記キシリレンジアミン単位の中でも、ｍ−キシリレンジアミン、ｐ−キシリレンジアミンから誘導される単位が好ましい。
【００７７】
ビス（アミノメチル）ナフタレン単位としては、１，４−ビス（アミノメチル）ナフタレン、１，５−ビス（アミノメチル）ナフタレン、２，６−ビス（アミノメチル）ナフタレン、２，７−ビス（アミノメチル）ナフタレン等から誘導される単位が挙げられる。これらは１種又は２種以上を用いることができる。前記ビス（アミノメチル）ナフタレン単位の中でも、１，５−ビス（アミノメチル）ナフタレン、２，６−ビス（アミノメチル）ナフタレンから誘導される単位が好ましい。
【００７８】
半芳香族ポリアミド（Ｂ２）中のジアミン単位は、得られる積層チューブの優れた諸特性を損なわない範囲内であれば、キシリレンジアミン単位及び／又はビス（アミノメチル）ナフタレン単位以外の他のジアミン単位を含んでいてもよい。他のジアミン単位としては、１，２−エタンジアミン、１，３−プロパンジアミン、１，４−ブタンジアミン、１，５−ペンタンジアミン、１，６−ヘキサンジアミン、１，７−ヘプタンジアミン、１，８−オクタンジアミン、１，９−ノナンジアミン、１，１０−デカンジアミン、１，１１−ウンデカンジアミン、１，１２−ドデカンジアミン、１，１３−トリデカンジアミン、１，１４−テトラデカンジアミン、１，１５−ペンタデカンジアミン、１，１６−ヘキサデカンジアミン、１，１７−ヘプタデカンジアミン、１，１８−オクタデカンジアミン、１，１９−ノナデカンジアミン、１，２０−エイコサンジアミン、２−メチル−１，５−ペンタンジアミン、３−メチル−１，５−ペンタンジアミン、２−メチル−１，８−オクタンジアミン、２，２，４−トリメチル−１，６−ヘキサンジアミン、２，４，４−トリメチル−１，６−ヘキサンジアミン、５−メチル−１，９−ノナンジアミン等の脂肪族ジアミンから誘導される単位；１，３−シクロヘキサンジアミン、１，４−シクロヘキサンジアミン、１，３−ビス（アミノメチル）シクロヘキサン、１，４−ビス（アミノメチル）シクロヘキサン、ビス（４−アミノシクロヘキシル）メタン、２，２−ビス（４−アミノシクロヘキシル）プロパン、ビス（３−メチル−４−アミノシクロヘキシル）メタン、２，２−ビス（３−メチル−４−アミノシクロヘキシル）プロパン、５−アミノ−２，２，４−トリメチル−１−シクロペンタンメチルアミン、５−アミノ−１，３，３−トリメチルシクロヘキサンメチルアミン、ビス（アミノプロピル）ピペラジン、ビス（アミノエチル）ピペラジン、２，５−ビス（アミノメチル）ノルボルナン、２，６−ビス（アミノメチル）ノルボルナン、３，８−ビス（アミノメチル）トリシクロデカン、４，９−ビス（アミノメチル）トリシクロデカン等の脂環式ジアミンから誘導される単位；ｍ−フェニレンジアミン、ｐ−フェニレンジアミン、４，４’−ジアミノジフェニルメタン、２，２−ビス（４−アミノフェニル）プロパン、４，４’−ジアミノジフェニルスルホン、４，４’−ジアミノジフェニルエーテル等の芳香族ジアミンから誘導される単位が挙げられ、これらは１種又は２種以上を用いることができる。これらの中でも、芳香族ジアミンから誘導される単位が好ましい。これら他のジアミン単位の含有量は、半芳香族ポリアミド（Ｂ２）の全ジアミン単位に対して、５０モル％未満であり、４５モル％以下であることが好ましく、４０モル％以下であることがより好ましい。
【００７９】
炭素原子数９又は１０の脂肪族ジカルボン酸単位としては、アゼライン酸、セバシン酸等から誘導される単位が挙げられる。炭素原子数が前記を満たす限り、２，２，４−トリメチルアジピン酸、２，４，４−トリメチルアジピン酸等の分岐鎖状脂肪族ジカルボン酸から誘導される単位を含有していても構わない。これらは１種又は２種以上を用いることができる。前記炭素原子数９又は１０の脂肪族ジカルボン酸単位の中でも、入手の容易さ及び経済性の観点から、セバシン酸から誘導される単位が好ましい。
【００８０】
また、半芳香族ポリアミド（Ｂ２）中の炭素原子数９又は１０の脂肪族ジカルボン酸単位の含有量は、得られる積層チューブの耐熱性、耐薬品性、薬液バリア性等の諸物性を十分に確保する観点から、半芳香族ポリアミド（Ｂ２）の全ジカルボン酸単位に対して、５０モル％以上であり、５５モル％以上であることが好ましく、６０モル％以上であることがより好ましい。
【００８１】
半芳香族ポリアミド（Ｂ２）中のジカルボン酸単位は、得られる積層チューブの優れた諸特性を損なわない範囲内であれば、素原子数９又は１０の脂肪族ジカルボン酸単位以外の他のジカルボン酸単位を含んでいてもよい。他のジカルボン酸単位としては、マロン酸、ジメチルマロン酸、コハク酸、グルタル酸、アジピン酸、ピメリン酸、スベリン酸、ウンデカン二酸、ドデカン二酸、トリデカン二酸、テトラデカン二酸、ペンタデカン二酸、ヘキサデカン二酸、オクタデカン二酸、エイコサン二酸、２−メチルアジピン酸、２，２−ジメチルグルタル酸、２，２−ジエチルコハク酸、２−ブチルスベリン酸等の脂肪族ジカルボン酸から誘導される単位；１，３−シクロペンタンジカルボン酸、１，３−シクロヘキサンジカルボン酸、１，４−シクロヘキサンジカルボン酸等の脂環式ジカルボン酸から誘導される単位；テレフタル酸、イソフタル酸、１，４−ナフタレンジカルボン酸、１，５−ナフタレンジカルボン酸、２，６−ナフタレンジカルボン酸、２，７−ナフタレンジカルボン酸、１，３−フェニレンジオキシジ酢酸、１，４−フェニレンジオキシジ酢酸、４，４’−オキシジ安息香酸、ジフェニルメタン−４，４’−ジカルボン酸、ジフェニルエタン−４，４’−ジカルボン酸、ジフェニルプロパン−４，４’−ジカルボン酸、ジフェニルエーテル−４，４’−ジカルボン酸、ジフェニルスルホン−４，４’−ジカルボン酸、４，４’−ビフェニルジカルボン酸、４，４’−トリフェニルジカルボン酸等の芳香族ジカルボン酸から誘導される単位が挙げられ、これらは１種又は２種以上を用いることができる。これら他のジカルボン酸単位の含有量は、半芳香族ポリアミド（Ｂ２）の全ジカルボン酸単位に対して、５０モル％未満であり、４５モル％以下であることが好ましく、４０モル％以下であることがより好ましい。更に、トリメリット酸、トリメシン酸、ピロメリット酸等の多価カルボン酸を溶融成形が可能な範囲内で用いることもできる。
【００８２】
半芳香族ポリアミド（Ｂ２）には、得られる積層チューブの優れた諸特性を損なわない範囲内であれば、ジカルボン酸単位及びジアミン単位以外のその他の単位を含んでいてもよい。その他の単位としては、カプロラクタム、エナントラクタム、ウンデカンラクタム、ドデカンラクタム、α−ピロリドン、α−ピペリドン等のラクタムから誘導される単位；６−アミノカプロン酸、７−アミノヘプタン酸、９−アミノノナン酸、１１−アミノウンデカン酸、１２−アミノドデカン酸等の脂肪族アミノカルボン酸；ｐ−アミノメチル安息香酸等の芳香族アミノカルボン酸のアミノカルボン酸から誘導される単位が挙げられる。これらは１種又は２種以上を用いることができる。その他の単位の含有量は、半芳香族ポリアミド（Ｂ２）の全単量体単位に基づいて、４５モル％以下であることが好ましく、４０モル％以下であることがより好ましく、３５モル％以下であることが更に好ましい。
【００８３】
半芳香族ポリアミド（Ｂ２）の製造装置としては、バッチ式反応釜、一槽式ないし多槽式の連続反応装置、管状連続反応装置、一軸型混練押出機、二軸型混練押出機等の混練反応押出機等、公知のポリアミド製造装置が挙げられる。半芳香族ポリアミド（Ｂ２）の製造方法としては、溶融重合、溶液重合、及び固相重合等の公知の方法があり、これらの方法を用い、常圧、減圧、加圧操作を繰り返して半芳香族ポリアミド（Ｂ２）を製造することができる。これらの製造方法は単独で、あるいは適宜、組合せて用いることができ、これらの中でも、溶融重合法が好ましい。例えば、キシリレンジアミン及び／又はビス（アミノメチル）ナフタレンと炭素原子数９又は１０の脂肪族ジカルボン酸からなるナイロン塩を水の存在下で、加圧、昇温し、加えた水及び縮合水を除きながら溶融状態で重合させる方法により製造される。また、キシリレンジアミン及び／又はビス（アミノメチル）ナフタレンを溶融状態の炭素原子数９又は１０の脂肪族ジカルボン酸に直接加えて、常圧下で重縮合する方法によっても製造される。この場合、反応系を均一な液状状態に保つために、キシリレンジアミン及び／又はビス（アミノメチル）ナフタレンを炭素原子数９又は１０の脂肪族ジカルボン酸に連続的に加え、その間、反応系の温度が生成するオリゴアミド及びポリアミドの融点以上になるように反応系を昇温しつつ、重合が進められる。また、半芳香族ポリアミド（Ｂ２）は、溶融重合法により製造された後に、固相重合を行ってもよい。
【００８４】
半芳香族ポリアミド（Ｂ２）には、触媒として、あるいは溶融成形時の加工安定性を高めるため及び着色を防止するために、リン原子含有化合物を添加することができる。リン原子含有化合物としては、次亜リン酸、亜リン酸、リン酸、ピロリン酸、メタリン酸、亜ホスホン酸ホスホン酸及びこれらの誘導体、次亜リン酸のアルカリ土類金属塩、亜リン酸のアルカリ金属塩、亜リン酸のアルカリ土類金属塩、リン酸のアルカリ金属塩、リン酸のアルカリ土類金属塩、ピロリン酸のアルカリ金属塩、ピロリン酸のアルカリ土類金属塩、メタリン酸のアルカリ金属塩、及びメタリン酸のアルカリ土類金属塩、亜ホスホン酸のアルカリ金属塩、亜ホスホン酸のアルカリ土類金属塩、ホスホン酸のアルカリ金属塩、並びにホスホン酸のアルカリ土類金属塩等が挙げられる。
リン原子含有化合物としては、ホスフィン酸（次亜リン酸）、次亜リン酸エチル、ジメチルホスフィン酸、フェニルメチルホスフィン酸、次亜リン酸ナトリウム、次亜リン酸カリウム、次亜リン酸リチウム、次亜リン酸カルシウム、次亜リン酸マグネシウム、亜リン酸、亜リン酸トリエチル、亜リン酸トリフェニル、亜リン酸ナトリウム、亜リン酸水素ナトリウム、亜リン酸カリウム、亜リン酸水素カリウム、亜リン酸リチウム、亜リン酸水素リチウム、亜リン酸マグネシウム、亜リン酸水素マグネシウム、亜リン酸カルシウム、亜リン酸水素カルシウム、ピロ亜リン酸、リン酸、リン酸ナトリウム、リン酸水素二ナトリウム、リン酸二水素ナトリウム、リン酸カリウム、リン酸水素二カリウム、リン酸二水素カリウム、リン酸マグネシウム、リン酸水素二マグネシウム、リン酸二水素マグネシウム、リン酸カルシウム、リン酸水素二カルシウム、リン酸二水素カルシウム、リン酸リチウム、リン酸水素二リチウム、リン酸二水素リチウム、ピロリン酸ナトリウム、ピロリン酸カリウム、ピロリン酸マグネシウム、ピロリン酸カルシウム、ピロリン酸リチウム、メタリン酸ナトリウム、メタリン酸カリウム、メタリン酸マグネシウム、メタリン酸カルシウム、メタリン酸リチウム、亜ホスホン酸、亜ホスホン酸ナトリウム、亜ホスホン酸リチウム、亜ホスホン酸カリウム、亜ホスホン酸マグネシウム、亜ホスホン酸カルシウム、フェニル亜ホスホン酸エチル、フェニル亜ホスホン酸ナトリウム、フェニル亜ホスホン酸カリウム、フェニル亜ホスホン酸リチウム、ホスホン酸、ホスホン酸ナトリウム、ホスホン酸カリウム、ホスホン酸リチウム、ホスホン酸カリウム、ホスホン酸マグネシウム、ホスホン酸カルシウム、フェニルホスホン酸、エチルホスホン酸、フェニルホスホン酸ナトリウム、フェニルホスホン酸カリウム、フェニルホスホン酸リチウム、フェニルホスホン酸ジエチル、エチルホスホン酸ナトリウム、エチルホスホン酸カリウム等が挙げられる。これらは１種又は２種以上を用いることができる。これらの中でも、次亜リン酸ナトリウム、次亜リン酸カリウム、次亜リン酸リチウム、次亜リン酸カルシウム、次亜リン酸マグネシウム、亜リン酸カルシウム、亜リン酸水素カルシウム、リン酸二水素カルシウム、亜リン酸ナトリウム、亜リン酸ナトリウム、亜リン酸水素ナトリウム、亜リン酸カリウム、亜リン酸水素カリウム、亜リン酸リチウム、亜リン酸水素リチウム、亜リン酸マグネシウム、亜リン酸水素マグネシウム、亜リン酸カルシウム、亜リン酸水素カルシウムが好ましく、次亜リン酸ナトリウム、次亜リン酸カリウム、次亜リン酸リチウム、次亜リン酸カルシウム、次亜リン酸マグネシウムがより好ましい。尚、これらのリン原子含有化合物は水和物であってもよい。
【００８５】
リン原子含有化合物の含有量は、重合時の触媒効果及び着色防止効果を十分に確保し、ゲルの発生を抑制する観点から、半芳香族ポリアミド（Ｂ２）１００質量部に対して、リン原子濃度換算で０．０３０質量部以上０．３０質量部以下であることが好ましく、０．０５０質量部以上０．２０質量部以下であることがより好ましく、０．０７０質量部以上０．１５質量部以下であることが更に好ましい。
これらのリン原子含有化合物の添加方法は、半芳香族ポリアミド（Ｂ２）の原料であるナイロン塩水溶液、ジアミンもしくはジカルボン酸に添加する方法、溶融状態にあるジカルボン酸に添加する方法、溶融重合中に添加する方法等が挙げられるが、半芳香族ポリアミド（Ｂ２）中に均一に分散させることが可能であれば、いかなる方法でも良く、これらに限定されるものではない。
【００８６】
半芳香族ポリアミド（Ｂ２）には、リン原子含有化合物と併用して、アルカリ金属化合物又はアルカリ土類金属化合物を添加することができる。重縮合中のポリアミドの着色を防止するためにはリン原子含有化合物を十分な量存在させる必要があるが、場合によってはポリアミドのゲル化を招く恐れがあるため、アミド化反応速度を調整するためにもアルカリ金属化合物又はアルカリ土類金属化合物を共存させることが好ましい。アルカリ金属化合物としては、アルカリ金属水酸化物、アルカリ土類金属水酸化物、アルカリ金属酢酸塩、アルカリ土類金属酢酸塩、アルカリ金属炭酸塩、アルカリ土類金属炭酸塩、アルカリ金属アルコキシド、及びアルカリ土類金属アルコキシド等が挙げられ、アルカリ金属水酸化物及び／又はアルカリ金属酢酸塩が好ましい。
【００８７】
アルカリ金属化合物としては、水酸化リチウム、水酸化ナトリウム、水酸化カリウム、水酸化ルビジウム、水酸化セシウム、水酸化マグネシウム、水酸化カルシウム、水酸化ストロンチウム、水酸化バリウム等のアルカリ金属／アルカリ土類金属の水酸化物；酢酸リチウム、酢酸ナトリウム、酢酸カリウム、酢酸ルビジウム、酢酸セシウム、酢酸マグネシウム、酢酸カルシウム、酢酸ストロンチウム、酢酸バリウム等のアルカリ金属／アルカリ土類金属の酢酸塩；炭酸リチウム、炭酸ナトリウム、炭酸カリウム、炭酸ルビジウム、炭酸セシウム、炭酸マグネシウム、炭酸カルシウム、炭酸ストロンチウム、炭酸バリウム等のアルカリ金属／アルカリ土類金属の炭酸塩；ナトリウムメトキシド、ナトリウムエトキド、ナトリウムプロポキシド、ナトリウムブトキシド、カリウムメトキシド、リチウムメトキシド、マグネシウムメトキシド、カルシウムメトキシド等のアルカリ金属／アルカリ土類金属のアルコキシド等が挙げられる。これらは１種又は２種以上を用いることができる。これらの中でも、経済性の観点から、水酸化ナトリウム、水酸化カリウム、水酸化マグネシウム、水酸化カルシウム、酢酸ナトリウム、酢酸カリウムが好ましい。
【００８８】
半芳香族ポリアミド（Ｂ２）の重縮合系内にアルカリ金属化合物又はアルカリ土類金属化合物を添加する場合、該化合物のモル数を前記リン原子含有化合物のリン原子換算モル数で除した値は、アミド化反応の促進と抑制のバランスの観点から、０．３０以上２．０以下であることが好ましく、０．４０以上１．９以下であることがより好ましく、０．５０以上１．８以下であることが更に好ましい。
これらのアルカリ金属化合物又はアルカリ土類金属化合物の添加方法は、半芳香族ポリアミド（Ｂ２）の原料であるナイロン塩水溶液、ジアミンもしくはジカルボン酸に添加する方法、溶融状態にあるジカルボン酸に添加する方法、溶融重合中に添加する方法等が挙げられるが、半芳香族ポリアミド（Ｂ２）中に均一に分散させることが可能であればいかなる方法でも良く、これらに限定されるものではない。
【００８９】
ＪＩＳＫ−６９２０に準拠して、９６％硫酸、ポリマー濃度１％、２５℃の条件下にて測定した半芳香族ポリアミド（Ｂ１）及び半芳香族ポリアミド（Ｂ２）の相対粘度は、得られる積層チューブの機械的性質を確保することと、溶融時の粘度を適正範囲にして積層チューブの望ましい成形性を確保する観点から、１．５以上４．０以下であることが好ましく、１．８以上３．５以下であることがより好ましく、２．０以上３．０以下であることが更に好ましい。
【００９０】
尚、半芳香族ポリアミド（Ｂ１）及び半芳香族ポリアミド（Ｂ２）の末端基の種類、その濃度、及び分子量分布に特別の制約は無い。分子量調節及び成形加工時の溶融安定化のため、モノアミン、ジアミン、ポリアミン、モノカルボン酸、ジカルボン酸のうちの１種あるいは２種以上を適宜組合せて添加することができる。例えば、メチルアミン、エチルアミン、プロピルアミン、ブチルアミン、ヘキシルアミン、オクチルアミン、デシルアミン、ステアリルアミン、ジメチルアミン、ジエチルアミン、ジプロピルアミン、ジブチルアミン等の脂肪族モノアミン；シクロヘキシルアミン、ジシクロヘキシルアミン等の脂環式モノアミン；アニリン、トルイジン、ジフェニルアミン、ナフチルアミン等の芳香族モノアミン；１，４−ブタンジアミン、１，５−ペンタンジアミン、１，６−ヘキサンジアミン、１，８−オクタンジアミン、２−メチル−１，５−ペンタンジアミン等の脂肪族ジアミン；シクロヘキサンジアミン、ビス（アミノメチル）シクロヘキサン、５−アミノ−１，３，３−トリメチルシクロヘキサンメチルアミン等の脂環式ジアミン；ｍ−フェニレンジアミン、ｐ−フェニレンジアミン等の芳香族ジアミン；ポリアルキレンイミン、ポリアルキレンポリアミン、ポリビニルアミン、ポリアリルアミン等のポリアミン；酢酸、プロピオン酸、酪酸、吉草酸、カプロン酸、カプリル酸、ラウリン酸、トリデシル酸、ミリスチン酸、パルミチン酸、ステアリン酸、ピバリン酸、イソ酪酸等の脂肪族モノカルボン酸；シクロヘキサンカルボン酸等の脂環式モノカルボン酸；安息香酸、トルイル酸、α−ナフタレンカルボン酸、β−ナフタレンカルボン酸、メチルナフタレンカルボン酸、フェニル酢酸等の芳香族モノカルボン酸；アジピン酸、ピメリン酸等の脂肪族ジカルボン酸、１，３−シクロペンタンジカルボン酸、１，３−シクロヘキサンジカルボン酸、１，４−シクロヘキサンジカルボン酸等の脂環式ジカルボン酸；フタル酸、イソフタル酸等の芳香族ジカルボン酸が挙げられる。これらは１種又は２種以上を用いることができる。これら分子量調節剤の使用量は分子量調節剤の反応性及び重合条件により異なるが、最終的に得ようとするポリアミドの相対粘度が前記の範囲になるように適宜決められる。
【００９１】
溶融安定性を考慮すると、半芳香族ポリアミド（Ｂ１）及び半芳香族ポリアミド（Ｂ２）の分子鎖の末端が末端封止剤により封止されていることが好ましく、末端基の１０％以上が封止されていることがより好ましく、末端基の２０％以上が封止されていることが更に好ましい。末端封止剤としては、ポリアミド末端のアミノ基又はカルボキシル基と反応性を有する単官能性の化合物であれば特に制限はないが、反応性、封止末端の安定性等の観点から、モノカルボン酸又はモノアミンが好ましく、取扱いの容易さ等の観点から、モノカルボン酸がより好ましい。その他、無水フタル酸等の酸無水物、モノイソシアネート、モノ酸ハロゲン化物、モノエステル類、モノアルコール類等も使用できる。
【００９２】
末端封止剤として使用されるモノカルボン酸としては、アミノ基との反応性を有するものであれば特に制限はないが、前記の脂肪族モノカルボン酸、脂環式モノカルボン酸、芳香族モノカルボン酸等が挙げられる。これらの中でも、反応性、封止末端の安定性、価格等の観点から、酢酸、プロピオン酸、酪酸、吉草酸、カプロン酸、カプリル酸、ラウリン酸、トリデシル酸、ミリスチン酸、パルミチン酸、ステアリン酸、安息香酸が好ましい。末端封止剤として使用されるモノアミンとしては、カルボキシル基との反応性を有するものであれば特に制限はないが、前記の脂肪族モノアミン、脂環式モノアミン、芳香族モノアミン等が挙げられる。これらの中でも、反応性、沸点、封止末端の安定性、価格等の観点から、ブチルアミン、ヘキシルアミン、オクチルアミン、デシルアミン、ステアリルアミン、シクロヘキシルアミン、アニリンが好ましい。
末端封止剤の使用量は、用いる末端封止剤の反応性、沸点、反応装置、反応条件等を考慮して、適宜選択することができる。重合度の調整の観点から、原料成分であるジカルボン酸とジアミンの総モル数に対して０．１モル％以上１５モル％以下であることが好ましい。
【００９３】
半芳香族ポリアミド組成物（Ｂ）には、半芳香族ポリアミド（Ｂ１）及び半芳香族ポリアミド（Ｂ２）の低温耐衝撃性を改良するために、衝撃改良材を添加することが好ましく、特に前記ポリアミド共重合体組成物（Ａ）中に記載した、カルボキシル基及び／又は酸無水物基を有する不飽和化合物から誘導される構成単位を含有するエラストマー重合体（Ａ２）を添加することがより好ましい。前記エラストマー重合体（Ａ２）は、カルボキシル基及び／又は酸無水物基を有していないと、衝撃改良効果が不十分となる場合がある。
衝撃改良材の含有量は、積層チューブの機械的強度及び低温耐衝撃性を十分に確保する観点から、半芳香族ポリアミド（Ｂ１）又は半芳香族ポリアミド（Ｂ２）１００質量部に対して、１質量部以上３０質量部以下であることが好ましく、３質量部以上２５質量部以下であることがより好ましい。
【００９４】
半芳香族ポリアミド組成物（Ｂ）には、半芳香族ポリアミド（Ｂ１）又は半芳香族ポリアミド（Ｂ２）とともに、他のポリアミド系樹脂又は他の熱可塑性樹脂を含有していてもよい。他のポリアミド系樹脂又は他の熱可塑性樹脂としては、前記ポリアミド共重合体組成物（Ａ）の場合と同様の樹脂が挙げられる。更に、前記ポリアミド共重合体（Ａ１）との混合物であっても構わない。混合物である半芳香族ポリアミド組成物（Ｂ）中の半芳香族ポリアミド（Ｂ１）又は半芳香族ポリアミド（Ｂ２）の含有量は、６０質量％以上であることが好ましく、７０質量％以上であることがより好ましい。
【００９５】
更に、半芳香族ポリアミド組成物（Ｂ）には、必要に応じて、導電性フィラー、酸化防止剤、熱安定剤、紫外線吸収剤、光安定化剤、滑剤、無機質充填材、帯電防止剤、難燃剤、結晶化促進剤、可塑剤、着色剤、及び潤滑剤等を添加してもよい。
【００９６】
３．（ｃ）層
積層チューブは、更に（ｃ）層を有することが好ましい。
積層チューブの（ｃ）層は、アミノ基に対して反応性を有する官能基が分子鎖中に導入された含フッ素系重合体（Ｃ）を含む（以下、含フッ素系重合体（Ｃ）と称する場合がある。）。
【００９７】
［含フッ素系重合体（Ｃ）］
含フッ素系重合体（Ｃ）は、アミノ基に対して反応性を有する官能基が分子鎖中に導入された含フッ素系重合体である。
含フッ素系重合体（Ｃ）は、少なくとも１種の含フッ素単量体から誘導される繰り返し単位を有する重合体（単独重合体又は共重合体）である。熱溶融加工可能な含フッ素系重合体であれば特に限定されるものではない。
ここで含フッ素単量体としては、テトラフルオロエチレン（ＴＦＥ）、トリフルオロエチレン、フッ化ビニリデン（ＶＤＦ）、フッ化ビニル（ＶＦ）、クロロトリフルオロエチレン（ＣＴＦＥ）、トリクロロフルオロエチレン、ヘキサフルオロプロピレン（ＨＦＰ）、ＣＦ２＝ＣＦＯＲｆ１（ここで、Ｒｆ１は炭素原子数１以上１０以下のエーテル性酸素原子を含んでもよいパーフルオロアルキル基を表す。）、ＣＦ２＝ＣＦ−ＯＣＨ２−Ｒｆ２（ここで、Ｒｆ２は、炭素原子数１以上１０以下のエーテル性酸素原子を含んでもよいパーフルオロアルキレン基を表す。）、ＣＦ２＝ＣＦ（ＣＦ２）ｐＯＣＦ＝ＣＦ２（ここで、ｐは１又は２である。）、ＣＨ２＝ＣＸ１（ＣＦ２）ｎＸ２（ここで、Ｘ１及びＸ２は互いに独立に水素原子又はフッ素原子を表し、ｎは２以上１０以下の整数である。）等が挙げられる。これらは１種又は２種以上を用いることができる。
【００９８】
前記一般式ＣＦ２＝ＣＦＯＲｆ１の具体例としては、ＣＦ２＝ＣＦＯＣＦ２（パーフルオロ（メチルビニルエーテル）：ＰＭＶＥ）、ＣＦ２＝ＣＦＯＣＦ２ＣＦ３（パーフルオロ（エチルビニルエーテル）：ＰＥＶＥ）、ＣＦ２＝ＣＦＯＣＦ２ＣＦ２ＣＦ３（パーフルオロ（プロピルビニルエーテル）：ＰＰＶＥ）、ＣＦ２＝ＣＦＯＣＦ２ＣＦ２ＣＦ２ＣＦ３（パーフルオロ（ブチルビニルエーテル）：ＰＢＶＥ）、ＣＦ２＝ＣＦＯ（ＣＦ２）８Ｆ（パーフルオロ（オクチルビニルエーテル）：ＰＯＶＥ）等のパーフルオロ（アルキルビニルエーテル）（以下、ＰＡＶＥと称する場合がある。）が挙げられる。これらの中でも、ＣＦ２＝ＣＦＯＣＦ２、ＣＦ２＝ＣＦＯＣＦ２ＣＦ２ＣＦ３が好ましい。
【００９９】
また、前記一般式ＣＨ２＝ＣＸ１（ＣＦ２）ｎＸ２（ここで、Ｘ１及びＸ２は互いに独立に水素原子又はフッ素原子を表し、ｎは２以上１０以下の整数である。）で表される化合物中のｎは、含フッ素系重合体の改質（例えば、共重合体の成形時及び成形品のクラック発生の抑制）効果に確保し、十分な重合反応性を得る観点から、２以上１０以下の整数である。具体的には、ＣＨ２＝ＣＦ（ＣＦ２）２Ｆ、ＣＨ２＝ＣＦ（ＣＦ２）３Ｆ、ＣＨ２＝ＣＦ（ＣＦ２）４Ｆ、ＣＨ２＝ＣＦ（ＣＦ２）５Ｆ、ＣＨ２＝ＣＦ（ＣＦ２）８Ｆ、ＣＨ２＝ＣＦ（ＣＦ２）２Ｈ、ＣＨ２＝ＣＦ（ＣＦ２）３Ｈ、ＣＨ２＝ＣＦ（ＣＦ２）４Ｈ、ＣＨ２＝ＣＦ（ＣＦ２）５Ｈ、ＣＨ２＝ＣＦ（ＣＦ２）８Ｈ、ＣＨ２＝ＣＨ（ＣＦ２）２Ｆ、ＣＨ２＝ＣＨ（ＣＦ２）３Ｆ、ＣＨ２＝ＣＨ（ＣＦ２）４Ｆ、ＣＨ２＝ＣＨ（ＣＦ２）５Ｆ、ＣＨ２＝ＣＨ（ＣＦ２）８Ｆ、ＣＨ２＝ＣＨ（ＣＦ２）２Ｈ、ＣＨ２＝ＣＨ（ＣＦ２）３Ｈ、ＣＨ２＝ＣＨ（ＣＦ２）４Ｈ、ＣＨ２＝ＣＨ（ＣＦ２）５Ｈ、ＣＨ２＝ＣＨ（ＣＦ２）８Ｈ等が挙げられる。これらは１種又は２種以上を用いることができる。
これらの中でも、含フッ素系重合体（Ｃ）の薬液バリア性と耐環境応力亀裂性のバランスの観点から、ＣＨ２＝ＣＨ（ＣＦ２）ｎＦ又はＣＨ２＝ＣＦ（ＣＦ２）ｎＨで表される化合物が好ましく、式中のｎは２以上４以下であることがより好ましい。
【０１００】
含フッ素系重合体（Ｃ）は、前記含フッ素単量体に加えて、更に非フッ素含有単量体に基づく重合単位を含有してもよい。非フッ素含有単量体としては、エチレン、プロピレン、イソブテン等の炭素原子数２以上４以下のオレフィン；塩化ビニル、塩化ビニリデン、酢酸ビニル、クロロ酢酸ビニル、乳酸ビニル、酪酸ビニル、ピバル酸ビニル、安息香酸ビニル、クロトン酸ビニル、（メタ）アクリル酸メチル、（メタ）アクリル酸エチル、（メタ）アクリル酸ｎ−ブチル、クロトン酸メチル等のビニルエステル；メチルビニルエーテル（ＭＶＥ）、エチルビニルエーテル（ＥＶＥ）、ブチルビニルエーテル（ＢＶＥ）、イソブチルビニルエーテル（ＩＢＶＥ）、シクロへキシルビニルエーテル（ＣＨＶＥ）、グリシジルビニルエーテル等のビニルエーテル等が挙げられる。これらは１種又は２種以上を用いることができる。これらの中でも、エチレン、プロピレン、酢酸ビニルが好ましく、エチレンがより好ましい。
【０１０１】
含フッ素系重合体（Ｃ）の中でも、耐熱性、耐薬品性、及び薬液バリア性の観点から、少なくとも、フッ化ビニリデン単位（ＶＤＦ単位）からなる共重合体（Ｃ１）、少なくとも、テトラフルオロエチレン単位（ＴＦＥ単位）及びエチレン単位（Ｅ単位）からなる共重合体（Ｃ２）、少なくとも、テトラフルオロエチレン単位（ＴＦＥ単位）及びヘキサフルオロプロピレン単位（ＨＦＰ単位）及び／又は前記一般式ＣＦ２＝ＣＦＯＲｆ１（ここで、Ｒｆ１は炭素原子数１以上１０以下のエーテル性酸素原子を含んでもよいパーフルオロアルキル基を表す。）で表されるＰＡＶＥに由来するＰＡＶＥ単位からなる共重合体（Ｃ３）、少なくとも、クロロトリフルオロエチレン単位（ＣＴＦＥ単位）からなる共重合体（Ｃ４）、少なくとも、クロロトリフルオロエチレン単位（ＣＴＦＥ単位）及びテトラフルオロエチレン単位（ＴＦＥ単位）からなる共重合体（Ｃ５）であることが好ましい。
【０１０２】
少なくとも、フッ化ビニリデン単位（ＶＤＦ単位）からなる共重合体（Ｃ１）（以下、ＶＤＦ共重合体（Ｃ１）と称する場合がある。）としては、例えば、フッ化ビニリデン単独重合体（ポリフッ化ビニリデン（ＰＶＤＦ））（Ｃ１−１）、
ＶＤＦ単位とＴＦＥ単位からなる共重合体であって、後記の官能基含有単量体を除く単量体全体に対して、ＶＤＦ単位の含有量が３０モル％以上９９モル％以下、及びＴＦＥ単位の含有量が１モル％以上７０モル％以下である共重合体（Ｃ１−２）、
ＶＤＦ単位とＴＦＥ単位、及びトリクロロフルオロエチレン単位からなる共重合体であって、後記の官能基含有単量体を除く単量体全体に対して、ＶＤＦ単位の含有量が１０モル％以上９０モル％以下、ＴＦＥ単位の含有量が０モル％以上９０モル％以下、及びトリクロロフルオロエチレン単位の含有量が０モル％以上３０モル％以下である共重合体（Ｃ１−３）、
ＶＤＦ単位とＴＦＥ単位、及びＨＦＰ単位からなる共重合体であって、後記の官能基含有単量体を除く単量体全体に対して、ＶＤＦ単位の含有量が１０モル％以上９０モル％以下、ＴＦＥ単位の含有量が０モル％以上９０モル％以下、及びＨＦＰ単位の含有量が０モル％以上３０モル％以下である共重合体（Ｃ１−４）等が挙げられる。
【０１０３】
前記共重合体（Ｃ１−４）において、後記の官能基含有単量体を除く単量体全体に対して、ＶＤＦ単位の含有量は１５モル％以上８４モル％以下、ＴＦＥ単位の含有量は１５モル％以上８４モル％以下、及びＨＦＰ単位の含有量は０モル％以上３０モル％以下であることが好ましい。
【０１０４】
少なくとも、テトラフルオロエチレン単位（ＴＦＥ単位）及びエチレン単位（Ｅ単位）からなる共重合体（Ｃ２）としては（以下、ＴＦＥ共重合体（Ｃ２）と称する場合がある。）、例えば、後記の官能基含有単量体を除く単量体全体に対して、ＴＦＥ単位の含有量が２０モル％以上である重合体が挙げられ、更には、後記の官能基含有単量体を除く単量体全体に対して、ＴＦＥ単位の含有量が２０モル％以上８０モル％以下、Ｅ単位の含有量が２０モル％以上８０モル％以下、及びこれらと共重合可能な単量体に由来する単位の含有量が０モル％以上６０モル％以下である共重合体等が挙げられる。
【０１０５】
前記共重合可能な単量体としては、ヘキサフルオロプロピレン（ＨＦＰ）、前記一般式ＣＦ２＝ＣＦＯＲｆ１（ここで、Ｒｆ１は炭素原子数１以上１０以下のエーテル性酸素原子を含んでもよいパーフルオロアルキル基を表す。）、前記一般式ＣＨ２＝ＣＸ１（ＣＦ２）ｎＸ２（ここで、Ｘ１及びＸ２は互いに独立に水素原子又はフッ素原子を表し、ｎは２以上１０以下の整数である。）等が挙げられる。これらは１種又は２種以上を用いることができる。
【０１０６】
ＴＦＥ共重合体（Ｃ２）としては、例えば、
ＴＦＥ単位とＥ単位、及び前記一般式ＣＨ２＝ＣＸ１（ＣＦ２）ｎＸ２（ここで、Ｘ１及びＸ２は互いに独立に水素原子又はフッ素原子を表し、ｎは２以上１０以下の整数である。）で表されるフルオロオレフィンに由来するフルオロオレフィン単位からなる共重合体であって、後記の官能基含有単量体を除く単量体全体に対して、ＴＦＥ単位の含有量が３０モル％以上７０モル％以下、Ｅ単位の含有量が２０モル％以上５５モル％以下、及び前記一般式ＣＨ２＝ＣＸ３（ＣＦ２）ｎＸ４（ここで、Ｘ３及びＸ４は互いに独立に水素原子又はフッ素原子を表し、ｎは２以上１０以下の整数である。）で表されるフルオロオレフィンに由来するフルオロオレフィン単位の含有量が０モル％以上１０モル％以下である共重合体（Ｃ２−１）、
ＴＦＥ単位とＥ単位とＨＦＰ単位、及びこれらと共重合可能な単量体に由来する単位からなる共重合体であって、後記の官能基含有単量体を除く単量体全体に対して、ＴＦＥ単位の含有量が３０モル％以上７０モル％以下、Ｅ単位の含有量が２０モル％以上５５モル％以下、ＨＦＰ単位の含有量が１モル％以上３０モル％以下、及びこれらと共重合可能な単量体に由来する単位の含有量が０モル％以上１０モル％以下である共重合体（Ｃ２−２）、
ＴＦＥ単位とＥ単位、及び前記一般式ＣＦ２＝ＣＦＯＲｆ１（ここで、Ｒｆ１は炭素原子数１以上１０以下のエーテル性酸素原子を含んでもよいパーフルオロアルキル基を表す。）で表されるＰＡＶＥに由来するＰＡＶＥ単位からなる共重合体であって、後記の官能基含有単量体を除く単量体全体に対して、ＴＦＥ単位の含有量が３０モル％以上７０モル％以下、Ｅ単位の含有量が２０モル％以上５５モル％以下、及び前記一般式ＣＦ２＝ＣＦＯＲｆ１（ここで、Ｒｆ１は炭素原子数１以上１０以下のエーテル性酸素原子を含んでもよいパーフルオロアルキル基を表す。）で表されるＰＡＶＥに由来するＰＡＶＥ単位の含有量が０モル％以上１０モル％以下である共重合体（Ｃ２−３）等が挙げられる。
【０１０７】
少なくとも、テトラフルオロエチレン単位（ＴＦＥ単位）とヘキサフルオロプロピレン単位（ＨＦＰ単位）及び／又は前記一般式ＣＦ２＝ＣＦＯＲｆ１（ここで、Ｒｆ１は炭素原子数１以上１０以下のエーテル性酸素原子を含んでもよいパーフルオロアルキル基を表す。）で表されるＰＡＶＥに由来するＰＡＶＥ単位からなる共重合体（Ｃ３）（以下、ＴＦＥ共重合体（Ｃ３）と称する場合がある。）としては、例えば、
ＴＦＥ単位及びＨＦＰ単位からなる共重合体であって、後記の官能基含有単量体を除く単量体全体に対して、ＴＦＥ単位の含有量が７０モル％以上９５モル％以下であり、好ましくは８５モル％以上９３モル％以下であり、ＨＦＰ単位の含有量が５モル％以上３０モル％以下であり、好ましくは７モル％以上１５モル％以下である共重合体（Ｃ３−１）、
ＴＦＥ単位及び前記一般式ＣＦ２＝ＣＦＯＲｆ１（ここで、Ｒｆ１は炭素原子数１以上１０以下のエーテル性酸素原子を含んでもよいパーフルオロアルキル基を表す。）で表されるＰＡＶＥに由来する１種又は２種以上のＰＡＶＥ単位からなる共重合体であって、後記の官能基含有単量体を除く単量体全体に対して、ＴＦＥ単位の含有量が７０モル％以上９５モル％以下、及び前記一般式ＣＦ２＝ＣＦＯＲｆ１（ここで、Ｒｆ１は炭素原子数１以上１０以下のエーテル性酸素原子を含んでもよいパーフルオロアルキル基を表す。）で表されるＰＡＶＥに由来する１種又は２種以上のＰＡＶＥ単位の含有量が５モル％以上３０モル％以下である共重合体（Ｃ３−２）、
ＴＦＥ単位とＨＦＰ単位、及び前記一般式ＣＦ２＝ＣＦＯＲｆ１（ここで、Ｒｆ１は炭素原子数１以上１０以下のエーテル性酸素原子を含んでもよいパーフルオロアルキル基を表す。）で表されるＰＡＶＥに由来する１種又は２種以上のＰＡＶＥ単位からなる共重合体であって、後記の官能基含有単量体を除く単量体全体に対して、ＴＦＥ単位の含有量が７０モル％以上９５モル％以下、ＨＦＰ単位と前記一般式ＣＦ２＝ＣＦＯＲｆ１（ここで、Ｒｆ１は炭素原子数１以上１０以下のエーテル性酸素原子を含んでもよいパーフルオロアルキル基を表す。）で表されるＰＡＶＥに由来する１種又は２種以上のＰＡＶＥ単位の合計含有量が５モル％以上３０モル％以下である共重合体（Ｃ３−３）等が挙げられる。
【０１０８】
少なくとも、クロロトリフルオロエチレン単位（ＣＴＦＥ単位）からなる共重合体とは、ＣＴＦＥ単位［−ＣＦＣｌ−ＣＦ２−］を有し、エチレン単位（Ｅ単位）及び／又は含フッ素単量体単位から構成されるクロロトリフルオロエチレン共重合体（Ｃ４）である（以下、ＣＴＦＥ共重合体（Ｃ４）と称する場合がある。）。
前記ＣＴＦＥ共重合体（Ｃ４）における含フッ素単量体としては、ＣＴＦＥ以外のものであれば特に限定されないが、フッ化ビニリデン（ＶＤＦ）、ヘキサフルオロプロピレン（ＨＦＰ）、前記一般式ＣＦ２＝ＣＦＯＲｆ１（ここで、Ｒｆ１は炭素原子数１以上１０以下のエーテル性酸素原子を含んでもよいパーフルオロアルキル基を表す。）で表されるＰＡＶＥ、前記一般式ＣＨ２＝ＣＸ１（ＣＦ２）ｎＸ２（ここで、Ｘ１及びＸ２は互いに独立に水素原子又はフッ素原子を表し、ｎは２以上１０以下の整数である。）で表されるフルオロオレフィン等が挙げられる。これらは１種又は２種以上を用いることができる。
【０１０９】
ＣＴＦＥ共重合体（Ｃ４）としては特に限定されず、例えば、ＣＴＦＥ／ＰＡＶＥ共重合体、ＣＴＦＥ／ＶＤＦ共重合体、ＣＴＦＥ／ＨＦＰ共重合体、ＣＴＦＥ／Ｅ共重合体、ＣＴＦＥ／ＰＡＶＥ／Ｅ共重合体、ＣＴＦＥ／ＶＤＦ／Ｅ共重合体、ＣＴＦＥ／ＨＦＰ／Ｅ共重合体等が挙げられる。
【０１１０】
ＣＴＦＥ共重合体（Ｃ４）におけるＣＴＦＥ単位の含有量は、後記の官能基含有単量体を除く単量体全体に対して、１５モル％以上７０モル％以下であることが好ましく、１８モル％以上６５モル％以下であることがより好ましい。一方、Ｅ単位及び／又は含フッ素単量体単位の含有量は、３０モル％以上８５モル％以下であることが好ましく、３５モル％以上８２モル％以下であることがより好ましい。
【０１１１】
少なくとも、クロロトリフルオロエチレン単位（ＣＴＦＥ単位）及びテトラフルオロエチレン単位（ＴＦＥ単位）からなる共重合体（Ｃ５）は、ＣＴＦＥ単位［−ＣＦＣｌ−ＣＦ２−］及びＴＦＥ単位［−ＣＦ２−ＣＦ２−］、並びにＣＴＦＥ及びＴＦＥと共重合可能な単量体単位から構成されるクロロトリフルオロエチレン共重合体である（以下、ＣＴＦＥ／ＴＦＥ共重合体（Ｃ５）と称する場合がある。）。
【０１１２】
前記ＣＴＦＥ／ＴＦＥ共重合体（Ｃ５）における共重合可能な単量体としては、ＣＴＦＥ及びＴＦＥ以外のものであれば特に限定されないが、フッ化ビニリデン（ＶＤＦ）、ヘキサフルオロプロピレン（ＨＦＰ）、前記一般式ＣＦ２＝ＣＦＯＲｆ１（ここで、Ｒｆ１は炭素原子数１以上１０以下のエーテル性酸素原子を含んでもよいパーフルオロアルキル基を表す。）で表されるＰＡＶＥ、前記一般式ＣＨ２＝ＣＸ１（ＣＦ２）ｎＸ２（ここで、Ｘ１及びＸ２は互いに独立に水素原子又はフッ素原子を表し、ｎは２以上１０以下の整数である。）で表されるフルオロオレフィン等の含フッ素単量体；、エチレン、プロピレン、イソブテン等の炭素原子数２以上４以下のオレフィン；酢酸ビニル、（メタ）アクリル酸メチル、（メタ）アクリル酸エチル等のビニルエステル；メチルビニルエーテル（ＭＶＥ）、エチルビニルエーテル（ＥＶＥ）、ブチルビニルエーテル（ＢＶＥ）等のビニルエーテル等の非フッ素含有単量体が挙げられる。これらは１種又は２種以上を用いることができる。これらの中でも、前記一般式ＣＦ２＝ＣＦＯＲｆ１（ここで、Ｒｆ１は炭素原子数１以上１０以下のエーテル性酸素原子を含んでもよいパーフルオロアルキル基を表す。）で表されるＰＡＶＥであることが好ましく、パーフルオロ（メチルビニルエーテル）（ＰＭＶＥ）、パーフルオロ（プロビルビニルエーテル）（ＰＰＶＥ）がより好ましく、耐熱性の観点からＰＰＶＥが更に好ましい。
【０１１３】
ＣＴＦＥ／ＴＦＥ共重合体（Ｃ５）としては特に限定されず、例えば、ＣＴＦＥ／ＴＦＥ共重合体、ＣＴＦＥ／ＴＦＥ／ＨＦＰ共重合体、ＣＴＦＥ／ＴＦＥ／ＶＤＦ共重合体、ＣＴＦＥ／ＴＦＥ／ＰＡＶＥ共重合体、ＣＴＦＥ／ＴＦＥ／Ｅ共重合体、ＣＴＦＥ／ＴＦＥ／ＨＦＰ／ＰＡＶＥ共重合体、ＣＴＦＥ／ＴＦＥ／ＶＤＦ／ＰＡＶＥ共重合体等が挙げられ、これらの中でも、ＣＴＦＥ／ＴＦＥ／ＰＡＶＥ共重合体、ＣＴＦＥ／ＴＦＥ／ＨＦＰ／ＰＡＶＥ共重合体が好ましい。
【０１１４】
ＣＴＦＥ／ＴＦＥ共重合体（Ｃ５）中におけるＣＴＦＥ単位及びＴＦＥ単位の合計含有量は、良好な成形性、耐環境応力亀裂性、薬液バリア性、耐熱性、及び機械特性を確保する観点から、後記の官能基含有単量体を除く単量体全体に対して、９０．０モル％以上９９．９モル％以下であることが好ましく、前記ＣＴＦＥ及びＴＦＥと共重合可能な単量体単位の含有量は、０．１０モル％以上１０．０モル％以下であることが好ましい。
【０１１５】
ＣＴＦＥ／ＴＦＥ共重合体（Ｃ５）中のおけるＣＴＦＥ単位の含有量は、良好な成形性、耐環境応力亀裂性、及び薬液バリア性を確保する観点から、前記ＣＴＦＥ単位とＴＦＥ単位の合計量１００モル％に対して、１５モル％以上８０モル％以下であることが好ましく、１７モル％以上７０モル％以下であることがより好ましく、１９モル％以上６５モル％以下であることが更に好ましい。
【０１１６】
ＣＴＦＥ／ＴＦＥ共重合体（Ｃ５）において、前記ＣＴＦＥ及びＴＦＥと共重合可能な単量体がＰＡＶＥである場合、ＰＡＶＥ単位の含有量は、後記の官能基含有単量体を除く単量体全体に対して、０．５モル％以上７モル％以下であることが好ましく、１モル％以上５モル％以下であることがより好ましい。
【０１１７】
ＣＴＦＥ／ＴＦＥ共重合体（Ｃ５）において、前記ＣＴＦＥ及びＴＦＥと共重合可能な単量体がＨＦＰとＰＡＶＥである場合、ＨＦＰ単位とＰＡＶＥ単位の合計含有量は、後記の官能基含有単量体を除く単量体全体に対して、０．５モル％以上７モル％以下であることが好ましく、１モル％以上５モル％以下であることがより好ましい。
【０１１８】
ＴＦＥ共重合体（Ｃ３）、ＣＴＦＥ共重合体（Ｃ４）、ＣＴＦＥ／ＴＦＥ共重合体（Ｃ５）は、薬液バリア性、特に含アルコールガソリンに対するバリア性に卓越して優れる。含アルコールガソリン透過係数は、イソオクタン、トルエン、及びエタノールを４５：４５：１０の容積比で混合したイソオクタン／トルエン／エタノール混合溶媒を投入した透過係数測定用カップに測定対象樹脂から得たシートを入れ、６０℃において測定した質量変化から算出される値である。ＴＦＥ共重合体（Ｃ３）、ＣＴＦＥ共重合体（Ｃ４）、及びＣＴＦＥ／ＴＦＥ共重合体（Ｃ５）の前記含アルコールガソリン透過係数は、１．５ｇ・ｍｍ／（ｍ２・ｄａｙ）以下であることが好ましく、０．０１０ｇ・ｍｍ／（ｍ２・ｄａｙ）以上１．０ｇ・ｍｍ／（ｍ２・ｄａｙ）以下であることがより好ましく、０．０２０ｇ・ｍｍ／（ｍ２・ｄａｙ）以上０．８０ｇ・ｍｍ／（ｍ２・ｄａｙ）以下であることが更に好ましい。
【０１１９】
含フッ素系重合体（Ｃ）は、重合体を構成する単量体を従来からの重合方法で（共）重合することによって得ることができる。その中でも主としてラジカル重合による方法が用いられる。即ち、重合を開始するには、ラジカル的に進行するものであれば手段は何ら制限されないが、例えば、有機、無機ラジカル重合開始剤、熱、光あるいは電離放射線等によって開始される。
【０１２０】
含フッ素系重合体（Ｃ）の製造方法は特に制限はなく、一般に用いられているラジカル重合開始剤を用いる重合方法が用いられる。重合方法としては、塊状重合、フッ化炭化水素、塩化炭化水素、フッ化塩化炭化水素、アルコール、炭化水素等の有機溶媒を使用する溶液重合、水性媒体及び必要に応じて適当な有機溶剤を使用する懸濁重合、水性媒体及び乳化剤を使用する乳化重合等、公知の方法を採用できる。
また、重合は、一槽ないし多槽式の攪拌型重合装置、管型重合装置を使用して、回分式又は連続式操作として実施することができる。
【０１２１】
ラジカル重合開始剤としては、半減期が１０時間である分解温度が０℃以上１００℃以下であることが好ましく、２０℃以上９０℃以下であることがより好ましい。具体例としては、２，２’−アゾビスイソブチロニトリル、２，２’−アゾビス（２，４−ジメチルバレロニトリル）、２，２’−アゾビス（２−メチルバレロニトリル）、２，２’−アゾビス（２−シクロプロピルプロピオニトリル）、２，２’−アゾビスイソ酪酸ジメチル、２，２’−アゾビス［２−（ヒドロキシメチル）プロピオニトリル］、４，４’−アゾビス（４−シアノペンテン酸）等のアゾ化合物；過酸化水素、ｔ−ブチルハイドロパーオキサイド、クメンハイドロパーオキサイド等のハイドロパーオキサイド；ジ−ｔ−ブチルパーオキサイド、ジクミルパーオキサイド等のジアルキルパーオキサイド；アセチルパーオキサイド、イソブチリルパーオキサイド、オクタノイルパーオキサイド、ベンゾイルパーオキサイド、ラウロイルパーオキサイド等の非フッ素系ジアシルパーオキサイド；メチルエチルケトンパーオキサイド、シクロヘキサノンパーオキサイド等のケトンパーオキサイド；ジイソプロピルパーオキシジカーボネート等のパーオキシジカーボネート；ｔ−ブチルパーオキシピバレート、ｔ−ブチルパーオキシイソブチレート、ｔ−ブチルパーオキシアセテート等のパーオキシエステル；（Ｚ（ＣＦ２）ｐＣＯＯ）２（ここで、Ｚは水素原子、フッ素原子又は塩素原子であり、ｐは１以上１０以下の整数である。）で表される化合物等の含フッ素ジアシルパーオキサイド；過硫酸カリウム、過硫酸ナトリウム、過硫酸アンモニウム等の無機過酸化物等が挙げられる。これらは１種又は２種以上を用いることができる。
【０１２２】
また、含フッ素系重合体（Ｃ）の製造に際しては、分子量調整のために、通常の連鎖移動剤を使用することも好ましい。連鎖移動剤としては、メタノール、エタノール等のアルコール、１，３−ジクロロ−１，１，２，２，３−ペンタフルオロプロパン、１，１−ジクロロ−１−フルオロエタン、１，２−ジクロロ−１，１，２，２−テトラフルオロエタン、１，１−ジクロロ−１−フルオロエタン、１，１，２−トリクロロ−１，２，２−トリフルオロエタン等のクロロフルオロハイドロカーボン；ペンタン、ヘキサン、シクロヘキサン等のハイドロカーボン；四塩化炭素、クロロホルム、塩化メチレン、塩化メチル等のクロロハイドロカーボンが挙げられる。これらは１種又は２種以上を用いることができる。
【０１２３】
重合条件については特に限定されず、重合温度は、０℃以上１００℃以下であることが好ましく、２０℃以上９０℃以下であることがより好ましい。重合体中のエチレン−エチレン連鎖生成による耐熱性の低下を避けるためには、一般に低温が好ましい。重合圧力は、用いる溶媒の種類、量、蒸気圧、重合温度等の他の重合条件に応じて適宜定められるが、０．１ＭＰａ以上１０ＭＰａ以下であることが好ましく、０．５ＭＰａ以上３ＭＰａ以下であることがより好ましい。重合時間は１時間以上３０時間以下であることが好ましい。
【０１２４】
また、含フッ素系重合体（Ｃ）の分子量は特に限定されないが、室温で固体の重合体であり、それ自体、熱可塑性樹脂、エラストマー等として使用できるものが好ましい。また、分子量は、重合に用いる単量体の濃度、重合開始剤の濃度、連鎖移動剤の濃度、温度によって制御される。
【０１２５】
含フッ素系重合体（Ｃ）を、前記ポリアミド共重合体組成物（Ａ）、半芳香族ポリアミド組成物（Ｂ）等と共押出する場合、これらの著しい劣化を伴わない混練温度及び成形温度範囲で、充分な溶融流動性を確保するためには、含フッ素系重合体（Ｃ）の融点より５０℃高い温度、及び５ｋｇ荷重におけるメルトフローレートは、０．５ｇ／１０分以上２００ｇ／１０分以下であることが好ましく、１ｇ／１０分以上１００ｇ／１０分以下であることがより好ましい。
【０１２６】
また、含フッ素系重合体（Ｃ）は、含フッ素単量体及びその他の単量体の種類、組成比等を選ぶ事によって、重合体の融点、ガラス転移点を調節することができる。含フッ素系重合体（Ｃ）の融点は、目的、用途、使用方法により適宜選択されるが、前記ポリアミド共重合体組成物（Ａ）及び半芳香族ポリアミド組成物（Ｂ）等と共押出する場合、当該樹脂の成形温度に近いことが好ましい。そのため、前記含フッ素単量体、その他の単量体と後記の官能基含有単量体の割合を適宜調節し、含フッ素系重合体（Ｃ）の融点を最適化することが好ましい。
ここで、融点とは、示差走査熱量測定装置を用いて、試料を予想される融点以上の温度に加熱し、次に、この試料を１分間あたり１０℃の速度で降温し、３０℃まで冷却、そのまま約１分間放置したのち１分間あたり１０℃の速度で昇温することにより測定される融解曲線のピーク値の温度を融点と定義するものとする。
【０１２７】
含フッ素系重合体（Ｃ）は、アミノ基に対して反応性を有する官能基を分子構造内に有しており、官能基は、含フッ素系重合体（Ｃ）の分子末端又は側鎖又は主鎖のいずれに含有されていても構わない。また、官能基は、含フッ素系重合体（Ｃ）中に単独、又は２種類以上のものが併用されていてもよい。その官能基の種類、含有量は、含フッ素系重合体（Ｃ）に積層される相手材の種類、形状、用途、要求される層間接着性、接着方法、官能基導入方法等により適宜決定される。
【０１２８】
アミノ基に対して反応性を有する官能基としては、カルボキシル基、酸無水物基もしくはカルボン酸塩、スルホ基もしくはスルホン酸塩、エポキシ基、シアノ基、カーボネート基、及びハロホルミル基から群より選ばれる少なくとも１種が挙げられる。これらの中でも、カルボキシル基、酸無水物基もしくはカルボン酸塩、エポキシ基、カーボネート基、及びハロホルミル基からなる群より選ばれる少なくとも１種が好ましい。
【０１２９】
含フッ素系重合体（Ｃ）に反応性を有する官能基を導入する方法としては、（ｉ）含フッ素系重合体（Ｃ）の重合時、官能基を有する共重合可能な単量体を共重合する方法、（ｉｉ）重合開始剤、連鎖移動剤等により、重合時に含フッ素系重合体（Ｃ）の分子末端に官能基を導入する方法、（ｉｉｉ）反応性を有する官能基をグラフト化が可能な官能基とを有する化合物（グラフト化合物）を含フッ素系重合体にグラフトさせる方法等が挙げられる。これらの導入方法は単独で、あるいは適宜、組合せて用いることができる。積層チューブにおける層間接着性を考慮した場合、前記（ｉ）、（ｉｉ）から製造される含フッ素系重合体（Ｃ）が好ましい。（ｉｉｉ）については、特開平７−１８０３５号公報、特開平７−２５９５２号公報、特開平７−２５９５４号公報、特開平７−１７３２３０号公報、特開平７−１７３４４６号公報、特開平７−１７３４４７号公報、特表平１０−５０３２３６号公報による製造法を参照されたい。以下、（ｉ）含フッ素系重合体の重合時、官能基を有する共重合可能な単量体を共重合する方法、（ｉｉ）重合開始剤等により含フッ素系重合体の分子末端に官能基を導入する方法について説明する。
【０１３０】
（ｉ）含フッ素系重合体（Ｃ）の製造時、官能基を有する共重合可能な単量体（以下、官能基含有単量体と略記する場合がある。）を共重合する方法において、カルボキシル基、酸無水物基もしくはカルボン酸塩、ヒドロキシル基、スルホ基もしくはスルホン酸塩、エポキシ基、及びシアノ基からなる群より選ばれる少なくとも１種以上の官能基含有単量体を重合単量体して用いる。官能基含有単量体としては、官能基含有非フッ素単量体、官能基含有含フッ素単量体等が挙げられる。
【０１３１】
官能基含有非フッ素単量体としては、アクリル酸、ハロゲン化アクリル酸（但し、フッ素は除く）、メタクリル酸、ハロゲン化メタクリル酸（但し、フッ素は除く）、マレイン酸、ハロゲン化マレイン酸（但し、フッ素は除く）、フマル酸、ハロゲン化フマル酸（但し、フッ素は除く）、イタコン酸、シトラコン酸、クロトン酸、エンドビシクロ−［２．２．１］−５−ヘプテン−２，３−ジカルボン酸等の不飽和カルボン酸、及びそのエステル等誘導体；無水マレイン酸、無水イタコン酸、無水コハク酸、無水シトラコン酸、エンドビシクロ−［２．２．１］−５−ヘプテン−２，３−ジカルボン酸無水物等のカルボキシル基含有単量体；グリシジルアクリレート、グリシジルメタクリレート、グリシジルエーテル等のエポキシ基含有単量体等が挙げられる。これらは１種又は２種以上を用いることができる。官能基含有非フッ素単量体は使用する含フッ素単量体との共重合反応性を考慮して決定される。適当な官能基含有非フッ素単量体を選択することにより、重合が良好に進行し、官能基含有非フッ素単量体の主鎖中に均一に導入しやすく、結果として未反応モノマーが少なくなり、不純物を減らすことができるという利点がある。
【０１３２】
官能基含有含フッ素単量体としては、一般式ＣＸ３Ｘ４＝ＣＸ５−（Ｒ７）ｎ−Ｙ（ここで、Ｙは、−ＣＯＯＭ（Ｍは、水素原子又はアルカリ金属を表す。）、カルボキシル基由来基、−ＳＯ３Ｍ（Ｍは、水素原子又はアルカリ金属を表す。）、スルホン酸由来基、エポキシ基、及び−ＣＮからなる群より選択される官能基を表し、Ｘ３、Ｘ４、及びＸ５は、同一又は異なって、水素原子若しくはフッ素原子を表し（但し、Ｘ３、Ｘ４、及びＸ５が同一に水素原子の場合、ｎ＝１であり、Ｒ７にフッ素原子を含む。）、Ｒ７は、炭素原子数１以上４０以下のアルキレン基、炭素原子数１以上４０以下の含フッ素オキシアルキレン基、エーテル結合を有する炭素原子数１以上４０以下の含フッ素アルキレン基、又は、エーテル結合を有する炭素原子数１以上４０以下の含フッ素オキシアルキレン基を表し、ｎは０又は１である。）で表される不飽和化合物等が挙げられる。
前記一般式におけるＹであるカルボキシル基由来基としては、例えば、一般式−Ｃ（＝Ｏ）Ｑ１（式中、Ｑ１は、−ＯＲ８、−ＮＨ２、Ｆ、Ｃｌ、Ｂｒ又はＩを表し、Ｒ８は、炭素原子数１以上２０以下のアルキル基又は炭素原子数６以上２２以下のアリール基を表す。）で表される基等が挙げられる。
前記Ｙは、−ＣＯＯＨ、−ＳＯ３Ｈ、−ＳＯ３Ｎａ、−ＳＯ２Ｆ又は−ＣＮが好ましい。
【０１３３】
官能基含有含フッ素単量体としては、例えば、カルボニル基を有する官能基である場合、パーフルオロアクリル酸フルオライド、１−フルオロアクリル酸フルオライド、アクリル酸フルオライド、１−トリフルオロメタクリル酸フルオライド、パーフルオロブテン酸等が挙げられる。これらは１種又は２種以上を用いることができる。
【０１３４】
含フッ素系重合体（Ｃ）中の官能基含有単量体の含有量は、十分な層間接着性を確保し、使用環境条件により、層間接着性の低下を招かず、耐熱性を十分に確保し、高温での加工時、接着不良、着色、及び発泡、高温での使用時、分解による剥離、着色、発泡、及び溶出等の発生を防止する観点から、全重合単位に対して、０．０１モル％以上５．０モル％以下であることが好ましく、０．０１５モル％以上４．０モル％以下であることがより好ましく、０．０２モル％以上３．０モル％以下であることが更に好ましい。官能基含有単量体の含有量が前記範囲にあると、製造時の重合速度が低下せず、かつ含フッ素系重合体（Ｃ）は積層される相手材との接着性に優れたものとなる。官能基含有単量体の添加法は特に限定されず、重合開始時に一括添加してもよいし、重合中に連続添加してもよい。添加方法は、重合開始剤の分解反応性と重合温度により適宜選択されるが、重合中に、官能基含有単量体が重合で消費されるに従って、消費された量を連続的又は断続的に重合槽内に供給し、当該官能基含有単量体の濃度をこの範囲に維持することが好ましい。
尚、含フッ素共重合体（Ｃ）中の官能基含有単量体の含有量としては、全重合単位に対して、０．０１モル％とは、含フッ素共重合体（Ｃ）中の官能基残基の含有量が含フッ素共重合体（Ｃ）の主鎖炭素数１×１０６個に対して１００個であることに相当する。また、含フッ素共重合体（Ｃ）中の全重合単位に対して、５．０モル％とは、含フッ素共重合体（Ｃ）中の官能基残基の含有量が含フッ素共重合体（Ｃ）の主鎖炭素数１×１０６個に対して５０，０００個であることに相当する。
また、前記含有量を満たす限りにおいて、官能基が導入された含フッ素系重合体と、官能基が導入されていない含フッ素系重合体の混合物であって構わない。
【０１３５】
（ｉｉ）重合開始剤等により含フッ素系重合体の分子末端に官能基を導入する方法において、官能基は、含フッ素系重合体の分子鎖の片末端又は両末端に導入される。末端に導入される官能基としては、カーボネート基、ハロホルミル基が好ましい。
【０１３６】
含フッ素系重合体（Ｃ）の末端基として導入されるカーボネート基は、一般に−ＯＣ（＝Ｏ）Ｏ−の結合を有する基であり、具体的には、−ＯＣ（＝Ｏ）Ｏ−Ｒ１０基［Ｒ１０は水素原子、有機基（例えば、炭素原子数１以上２０以下アルキル基、エーテル結合を有する炭素原子数２以上２０以下アルキル基等）、又はＩ、ＩＩ、ＶＩＩ族元素である。］の構造のもので、−ＯＣ（＝Ｏ）ＯＣＨ３、−ＯＣ（＝Ｏ）ＯＣ３Ｈ７、−ＯＣ（＝Ｏ）ＯＣ８Ｈ１７、−ＯＣ（＝Ｏ）ＯＣＨ２ＣＨ２ＯＣＨ２ＣＨ３等が挙げられる。ハロホルミル基は、具体的には−ＣＯＺ［Ｚはハロゲン元素である。］の構造のもので、−ＣＯＦ、−ＣＯＣｌ等が挙げられる。これらは１種又は２種以上を用いることができる。
【０１３７】
また、重合体の分子末端にカーボネート基を導入するためには、重合開始剤及び／又は連鎖移動剤を使用した種々の方法を採用できるが、パーオキサイド、特にパーオキシカーボネート及び／又はパーオキシエステルを重合開始剤として用いる方法が、経済性、耐熱性、及び耐薬品性等の性能の観点から好ましく採用できる。この方法によれば、パーオキサイドに由来するカルボニル基、例えば、パーオキシカーボネートに由来するカーボネート基、パーオキシエステルに由来するエステル基、又は、これらの官能基を変換してなるハロホルミル基等重合体末端に導入することができる。これらの重合開始剤のうち、パーオキシカーボネートを用いることが、重合温度を低くすることができ、開始反応に副反応を伴わないことからより好ましい。
【０１３８】
重合体の分子末端にハロホルミル基を導入するためには、種々の方法を採用できるが、例えば、前述のカーボネート基を末端に有する含フッ素系重合体のカーボネート基を加熱させ熱分解（脱炭酸）させることにより得ることができる。
【０１３９】
パーオキシカーボネートとしては、ジイソプロピルパーオキシカーボネート、ジ−ｎ−プロピルパーオキシカーボネート、ｔ−ブチルパーオキシイソプロピルカーボネート、ｔ−ブチルパーオキシメタクリロイロキシエチルカーボネート、ビス（４−ｔ−ブチルシクロヘキシル）パーオキシジカーボネート、ジ−２−エチルヘキシルパーオキシジカーボネート等が挙げられる。これらは１種又は２種以上を用いることができる。
【０１４０】
パーオキシカーボネートの使用量は、目的とする重合体の種類（組成等）、分子量、重合条件、使用する開始剤の種類によって異なるが、重合速度を適正に制御し、十分な重合速度を確保する観点から、重合によって得られる全重合体１００質量部に対して、０．０５質量部以上２０質量部以下であることが好ましく、０．１質量部以上１０質量部以下であることがより好ましい。重合体の分子末端のカーボネート基含有量は、重合条件を調整することによって制御できる。重合開始剤の添加法は特に限定されず、重合開始時に一括添加してもよいし、重合中に連続添加してもよい。添加方法は、重合開始剤の分解反応性と重合温度により適宜選択される。
【０１４１】
含フッ素系重合体（Ｃ）中の主鎖炭素原子数１０６個に対する末端官能基数は、十分な層間接着性を確保し、使用環境条件により、層間接着性の低下を招かず、耐熱性を十分に確保し、高温での加工時、接着不良、着色、及び発泡、高温での使用時、分解による剥離、着色、発泡、及び溶出等の発生を防止する観点から、１５０個以上３，０００個以下であることが好ましく、２００個以上２，０００個以下であることがより好ましく、３００個以上１，０００個以下であることが更に好ましい。また、前記官能基数を満たす限りにおいて、官能基が導入された含フッ素系重合体と、官能基が導入されていない含フッ素系重合体の混合物であって構わない。
【０１４２】
以上のように含フッ素系重合体（Ｃ）は、アミノ基に対して反応性を有する官能基が導入された含フッ素系重合体である。上述の通り、官能基が導入された含フッ素系重合体（Ｃ）は、それ自体、含フッ素系重合体特有の耐熱性、耐水性、低摩擦性、耐薬品性、耐候性、防汚性、薬液バリア性等の優れた特性を維持することが可能であり、生産性及びコストの面で有利である。
【０１４３】
更に、アミノ基に対して反応性を有する官能基が分子鎖中に含有されることにより、積層チューブにおいて、層間接着性が不充分又は不可能であった種々の材料に対し、表面処理等特別な処理及び／又は接着性樹脂の被覆等を行なわず、直接、他の基材との優れた層間接着性を付与することができる。
【０１４４】
含フッ素系重合体（Ｃ）は、目的や用途に応じてその性能を損なわない範囲で、無機質粉末、ガラス繊維、炭素繊維、金属酸化物、あるいはカーボン等の種々の充填剤を添加できる。また、充填剤以外に、顔料、紫外線吸収剤、その他任意の添加剤を混合できる。添加剤以外に、他のフッ素系樹脂、熱可塑性樹脂等の樹脂、及び合成ゴム等を添加することもでき、機械特性の改善、耐候性の改善、意匠性の付与、静電防止、成形性改善等が可能となる。
【０１４５】
［積層チューブ］
積層チューブの第一態様は、（ａ）層及び（ｂ）層の少なくとも２層を含み、少なくとも１組の（ａ）層と（ｂ）層とが隣接して配置される。
【０１４６】
第一態様の積層チューブにおいて、（ｂ）層を含むことは必須であり、積層チューブの薬液バリア性、特に炭化水素バリア性が良好となる。更に、（ａ）層と（ｂ）層とが隣接して配置されることにより、層間接着性及びその耐久性に優れた積層チューブを得ることが可能となる。
【０１４７】
好ましい実施態様としては、（ｂ）層は、（ａ）層に対して内側に配置される。より好ましい実施態様としては、（ａ）層は、積層チューブの最外層に配置される。（ａ）層が最外層に配置されることにより、耐薬品性及び柔軟性に優れた積層チューブを得ることが可能となる。
【０１４８】
更に好ましい実施態様としては、（ｂ）層は、積層チューブの最内層に配置される。（ｂ）層が最内層に配置されることにより、耐劣化燃料性に優れる積層チューブが得られるとともに、含アルコールガソリンとの接触によるモノマー、オリゴマー等低分子量成分の溶出を抑制することが可能となる。即ち、（ａ）層が最外層に配置され、（ｂ）層が最内層に配置される積層チューブが更に好ましい。
【０１４９】
また、第一態様の積層チューブにおいて、導電性フィラーを含有させた半芳香族ポリアミド組成物（Ｂ）を含む導電層が、積層チューブの最内層に配置されると、薬液バリア性、耐劣化燃料性、及びモノマー、オリゴマーの耐溶出性に優れるとともに、燃料配管チューブとして使用された場合、配管内を循環する燃料の内部摩擦あるいは管壁との摩擦によって発生したスパークが燃料に引火することを防止することが可能となる。その際、導電性を有しない半芳香族ポリアミドを含む層が、前記導電層に対して外側に配置されることにより、低温耐衝撃性と導電性を両立することが可能であり、また、経済的にも有利である。
【０１５０】
導電性とは、例えば、ガソリンのような引火性の流体が樹脂のような絶縁体に連続的に接触した場合、静電気が蓄積して引火する可能性があるが、この静電気が蓄積しない程度の電気特性を有することを言う。これにより、燃料等の流体の搬送時に発生する静電気による爆発防止が可能となる。
導電性フィラーは、樹脂に導電性能を付与するために添加されるすべての充填材が包含され、粒状、フレーク状、及び繊維状フィラー等が挙げられる。
【０１５１】
粒状フィラーとしては、カーボンブラック、グラファイト等が挙げられる。フレーク状フィラーとしては、アルミフレーク、ニッケルフレーク、ニッケルコートマイカ等が挙げられる。また、繊維状フィラーとしては、炭素繊維、炭素被覆セラミック繊維、カーボンウィスカー、カーボンナノチューブ、アルミ繊維、銅繊維、黄銅繊維、ステンレス繊維等の金属繊維等が挙げられる。これらは１種又は２種以上を用いることができる。これらの中でも、カーボンナノチューブ、カーボンブラックが好ましい。
【０１５２】
カーボンナノチューブは、中空炭素フィブリルと称されるものであり、該フィブリルは、規則的に配列した炭素原子の本質的に連続的な多数層からなる外側領域と、内部中空領域とを有し、各層と中空領域とが該フィブリルの円柱軸の周囲に実質的に同心に配置されている本質的に円柱状のフィブリルである。更に、前記外側領域の規則的に配列した炭素原子が黒鉛状であり、前記中空領域の直径が２ｎｍ以上２０ｎｍ以下であることが好ましい。カーボンナノチューブの外径は、樹脂中への十分な分散性及び得られる樹脂成形体の良好な導電性を付与する観点から、３．５ｎｍ以上７０ｎｍ以下であることが好ましく、４ｎｍ以上６０ｎｍ以下であることがより好ましい。カーボンナノチューブのアスペクト比（長さ／外径の比をいう）は、５以上であることが好ましく、１００以上であることがより好ましく、５００以上であることが更に好ましい。該アスペクト比を満たすことにより、導電性ネットワークを形成しやすく、少量添加で優れた導電性を発現することができる。
【０１５３】
カーボンブラックは、導電性付与に一般的に使用されているカーボンブラックがすべて包含され、好ましいカーボンブラックとしては、アセチレンガスを不完全燃焼して得られるアセチレンブラック、原油を原料にファーネス式不完全燃焼によって製造されるケッチェンブラック等のファーネスブラック、オイルブラック、ナフタリンブラック、サーマルブラック、ランプブラック、チャンネルブラック、ロールブラック、ディスクブラック等が挙げられるが、これらに限定されるものではない。これらの中でも、アセチレンブラック、ファーネスブラックがより好ましい。
【０１５４】
また、カーボンブラックは、その粒子径、表面積、ＤＢＰ吸油量、灰分等の特性の異なる種々のカーボン粉末が製造されている。該カーボンブラックの特性に制限は無いが、良好な鎖状構造を有し、凝集密度の大きいものが好ましい。カーボンブラックの多量配合は耐衝撃性の観点から好ましくなく、より少量で優れた電気伝導度を得る観点から、平均粒径は５００ｎｍ以下であることが好ましく、５ｎｍ以上１００ｎｍ以下であることがより好ましく、１０ｎｍ以上７０ｎｍ以下であることが更に好ましく、また、表面積（ＢＥＴ法）は１０ｍ２／ｇ以上であることが好ましく、３０ｍ２／ｇ以上であることがより好ましく、５０ｍ２／ｇ以上であることが更に好ましく、更に、ＤＢＰ（ジブチルフタレート）吸油量は５０ｍｌ／１００ｇ以上であることが好ましく、１００ｍｌ／１００ｇであることがより好ましく、１５０ｍｌ／１００ｇ以上であることが更に好ましい。また、灰分は０．５質量％以下であることが好ましく、０．３質量％以下であることがより好ましい。ここでいうＤＢＰ吸油量は、ＡＳＴＭ  Ｄ−２４１４に定められた方法で測定した値である。また、カーボンブラックの揮発分含量は１質量％未満であることが好ましい。
これら、導電性フィラーはチタネート系、アルミ系、シラン系等の表面処理剤で表面処理を施されていてもよい。また溶融混練作業性を向上させるために造粒されたものを用いることも可能である。
【０１５５】
導電性フィラーの含有量は、用いる導電性フィラーの種類により異なるため、一概に規定はできないが、導電性、流動性、機械的強度等とのバランスの観点から、半芳香族ポリアミド（Ｂ１）又は半芳香族ポリアミド（Ｂ２）１００質量部に対して、一般に３質量部以上３０質量部以下であることが好ましい。
また、かかる導電性フィラーは、十分な帯電防止性能を得る観点から、溶融押出物の表面固有抵抗値が１０８Ω／ｓｑｕａｒｅ以下であることが好ましく、１０６Ω／ｓｑｕａｒｅ以下であることがより好ましい。但し、前記導電性フィラーの添加は強度、流動性の悪化を招きやすい。そのため、目標とする導電レベルが得られれば、前記導電性フィラーの含有量はできるだけ少ない方が望ましい。
【０１５６】
第一態様の積層チューブでは、各層の厚みは特に制限されず、各層を構成する重合体の種類、積層チューブにおける全体の層数、用途等に応じて調節し得るが、それぞれの層の厚みは、積層チューブの薬液バリア性、低温耐衝撃性、柔軟性等の特性を考慮して決定される。一般には、（ａ）層及び（ｂ）層の厚みは、積層チューブ全体の厚みに対して、それぞれ３％以上９０％以下であることが好ましい。低温耐衝撃性と薬液バリア性のバランスを考慮して、（ｂ）層の厚みは、積層チューブ全体の厚みに対して、５％以上５０％以下であることがより好ましく、７％以上３０％以下であることが更に好ましい。
【０１５７】
また、第一態様の積層チューブにおける全体の層数は、（ａ）層及び（ｂ）層を有する、少なくとも２層である限り、特に限定されない。更に、第一態様の積層チューブは、（ａ）層及び（ｂ）層の２層以外に、更なる機能を付与、あるいは経済的に有利な積層チューブを得るために、他の熱可塑性樹脂を含む層を１層又は２層以上を有していてもよい。第一態様の積層チューブの層数は２層以上であるが、チューブ製造装置の機構から判断して８層以下であることが好ましく、２層以上７層以下であることがより好ましい。
【０１５８】
積層チューブの第二態様は、第一態様に更に（ｃ）層を有する、少なくとも３層を含み、少なくとも１組の（ｂ）層と（ｃ）層とが隣接して配置される。
【０１５９】
第二態様の積層チューブにおいて、（ｂ）層を含むことは必須であり、積層チューブの薬液バリア性、特に炭化水素バリア性が良好となる。また、（ｃ）層を含むことも必須であり、積層チューブの薬液バリア性、特にアルコールバリア性及び高濃度アルコール含有ガソリンに対するバリア性が良好となる。更に、（ｂ）層と（ｃ）層とが隣接して配置されることにより、層間接着性及びその耐久性に優れた積層チューブを得ることが可能となる。
【０１６０】
好ましい実施態様としては、（ｃ）層が、（ｂ）層に対して内側に配置される。また、（ｂ）層は、（ａ）層と（ｃ）層との間に配置される。より好ましい実施態様としては、（ａ）層は、積層チューブの最外層に配置される。（ａ）層が最外層に配置されることにより、耐薬品性及び柔軟性に優れた積層チューブを得ることが可能となる。更に好ましい実施態様としては、（ｃ）層が最内層に配置される。（ｃ）層が最内層に配置されることにより、耐劣化燃料性に優れる積層チューブが得られるとともに、含アルコールガソリンとの接触によるモノマー、オリゴマー等低分子量成分の溶出を抑制することが可能となる。即ち、（ａ）層が最外層に配置され、（ｂ）層が中間層に配置され、（ｃ）層が最内層に配置される積層チューブが更に好ましい。
【０１６１】
また、第二態様の積層チューブにおいて、導電性フィラーを含有させた含フッ素系重合体組成物を含む導電層が、積層チューブの最内層に配置されると、薬液バリア性、耐劣化燃料性、及びモノマー、オリゴマーの耐溶出性に優れるとともに、燃料配管チューブとして使用された場合、配管内を循環する燃料の内部摩擦あるいは管壁との摩擦によって発生したスパークが燃料に引火することを防止することが可能となる。その際、導電性を有しない含フッ素系重合体を含む層が、前記導電層に対して外側に配置されることにより、低温耐衝撃性と導電性を両立することが可能であり、また、経済的にも有利である。更に、ここでいう、含フッ素系重合体は、分子鎖中に官能基を有する含フッ素系重合体（Ｃ）も包含し、後記の官能基を有さない含フッ素系重合体も指す。
【０１６２】
導電性及び導電性フィラーの詳細は第一態様の積層チューブと同様である。
【０１６３】
導電性フィラーの含有量は、用いる導電性フィラーの種類により異なるため、一概に規定はできないが、導電性、流動性、機械的強度等とのバランスの観点から、含フッ素系重合体１００質量部に対して、一般に３質量部以上３０質量部以下であることが好ましい。
また、かかる導電性フィラーは、十分な帯電防止性能を得る観点から、溶融押出物の表面固有抵抗値が１０８Ω／ｓｑｕａｒｅ以下であることが好ましく、１０６Ω／ｓｑｕａｒｅ以下であることがより好ましい。但し、前記導電性フィラーの添加は強度、流動性の悪化を招きやすい。そのため、目標とする導電レベルが得られれば、前記導電性フィラーの含有量はできるだけ少ない方が望ましい。
【０１６４】
第二態様の積層チューブでは、各層の厚みは特に制限されず、各層を構成する重合体の種類、積層チューブにおける全体の層数、用途等に応じて調節し得るが、それぞれの層の厚みは、積層チューブの薬液バリア性、低温耐衝撃性、柔軟性等の特性を考慮して決定される。一般には、（ａ）層、（ｂ）層、及び（ｃ）層の厚みは、積層チューブ全体の厚みに対して、それぞれ３％以上９０％以下であることが好ましい。低温耐衝撃性と薬液バリア性のバランスを考慮して、（ｂ）層及び（ｃ）層の厚みは、積層チューブ全体の厚みに対して、それぞれ５％以上５０％以下であることがより好ましく、７％以上３０％以下であることが更に好ましい。
【０１６５】
また、第二態様の積層チューブにおける全体の層数は、（ａ）層、（ｂ）層、及び（ｃ）層を有する、少なくとも３層である限り、特に限定されない。更に、第二態様の積層チューブは、（ａ）層、（ｂ）層、及び（ｃ）層の３層以外に、更なる機能を付与、あるいは経済的に有利な積層チューブを得るために、他の熱可塑性樹脂を含む層を１層又は２層以上を有していてもよい。第二態様の積層チューブの層数は３層以上であるが、チューブ製造装置の機構から判断して８層以下であることが好ましく、３層以上７層以下であることがより好ましい。
【０１６６】
第一態様及び第二態様の積層チューブにおける他の熱可塑性樹脂としては、ポリアミド共重合体（Ａ１）、半芳香族ポリアミド（Ｂ１）及び半芳香族ポリアミド（Ｂ２）以外の、ポリメタキシリレンスクシナミド（ポリアミドＭＸＤ４）、ポリメタキシリレングルタミド（ポリアミドＭＸＤ５）、ポリメタキシリレンスベラミド（ポリアミドＭＸＤ８）、ポリメタキシリレンドデカミド（ポリアミドＭＸＤ１２）、ポリメタキシリレンテレフタラミド（ポリアミドＭＸＤＴ）、ポリメタキシリレンイソフタラミド（ポリアミドＭＸＤＩ）、ポリメタキシリレンヘキサヒドロテレフタラミド（ポリアミドＭＸＤＴ（Ｈ））、ポリメタキシリレンナフタラミド（ポリアミドＭＸＤＮ）、ポリパラキシリレンスクシナミド（ポリアミドＰＸＤ４）、ポリパラキシリレングルタミド（ポリアミドＰＸＤ５）、ポリパラキシリレンアジパミド（ポリアミドＰＸＤ６）、ポリパラキシリレンスベラミド（ポリアミドＰＸＤ８）、ポリパラキシリレンドデカミド（ポリアミドＰＸＤ１２）、ポリパラキシリレンテレフタラミド（ポリアミドＰＸＤＴ）、ポリパラキシリレンイソフタラミド（ポリアミドＰＸＤＩ）、ポリパラキシリレンヘキサヒドロテレフタラミド（ポリアミドＰＸＤＴ（Ｈ））、ポリパラキシリレンナフタラミド（ポリアミドＰＸＤＮ）、ポリパラフェニレンテレフタラミド（ＰＰＴＡ）、ポリパラフェニレンイソフタラミド（ＰＰＩＡ）、ポリメタフェニレンテレフタラミド（ＰＭＴＡ）、ポリメタフェニレンイソフタラミド（ＰＭＩＡ）、ポリパラキシリレンナフタラミド（ポリアミドＰＸＤＮ）、ポリパラフェニレンテレフタラミド（ＰＰＴＡ）、ポリパラフェニレンイソフタラミド（ＰＰＩＡ）、ポリメタフェニレンテレフタラミド（ＰＭＴＡ）、ポリメタフェニレンイソフタラミド（ＰＭＩＡ）、ポリ（２，６−ナフタレンジメチレンアジパミド）（ポリアミド２，６−ＢＡＮ６）、ポリ（２，６−ナフタレンジメチレンテレフタラミド）（ポリアミド２，６−ＢＡＮＴ）、ポリ（２，６−ナフタレンジメチレンイソフタラミド）（ポリアミド２，６−ＢＡＮＩ）、ポリ（２，６−ナフタレンジメチレンヘキサヒドロテレフタラミド）（ポリアミド２，６−ＢＡＮＴ（Ｈ））、ポリ（２，６−ナフタレンジメチレンナフタラミド）（ポリアミド２，６−ＢＡＮＮ）、ポリ（１，３−シクロヘキサンジメチレンアジパミド）（ポリアミド１，３−ＢＡＣ６）、ポリ（１，３−シクロヘキサンジメチレンスベラミド（ポリアミド１，３−ＢＡＣ８）、ポリ（１，３−シクロヘキサンジメチレンアゼラミド）（ポリアミド１，３−ＢＡＣ９）、ポリ（１，３−シクロヘキサンジメチレンセバカミド）（ポリアミド１，３−ＢＡＣ１０）、ポリ（１，３−シクロヘキサンジメチレンドデカミド）（ポリアミド１，３−ＢＡＣ１２）、ポリ（１，３−シクロヘキサンジメチレンテレフタラミド）（ポリアミド１，３−ＢＡＣＴ）、ポリ（１，３−シクロヘキサンジメチレンイソフタラミド）（ポリアミド１，３−ＢＡＣＩ）、ポリ（１，３−シクロヘキサンジメチレンヘキサヒドロテレフタラミド）（ポリアミド１，３−ＢＡＣＴ（Ｈ））、ポリ（１，３−シクロヘキサンジメチレンナフタラミド）（ポリアミド１，３−ＢＡＣＮ）、ポリ（１，４−シクロヘキサンジメチレンアジパミド）（ポリアミド１，４−ＢＡＣ６）、ポリ（１，４−シクロヘキサンジメチレンスベラミド）（ポリアミド１，４−ＢＡＣ８）、ポリ（１，４−シクロヘキサンジメチレンアゼラミド）（ポリアミド１，４−ＢＡＣ９）、ポリ（１，４−シクロヘキサンジメチレンセバカミド）（ポリアミド１，４−ＢＡＣ１０）、ポリ（１，４−シクロヘキサンジメチレンドデカミド）（ポリアミド１，４−ＢＡＣ１２）、ポリ（１，４−シクロヘキサンジメチレンテレフタラミド）（ポリアミド１，４−ＢＡＣＴ）、ポリ（１，４−シクロヘキサンジメチレンイソフタラミド）（ポリアミド１，４−ＢＡＣＩ）、ポリ（１，４−シクロヘキサンジメチレンヘキサヒドロテレフタラミド）（ポリアミド１，４−ＢＡＣＴ（Ｈ））、ポリ（１，４−シクロヘキサンジメチレンナフタラミド）（ポリアミド１，４−ＢＡＣＮ）、ポリ（４，４’−メチレンビスシクロヘキシレンアジパミド）（ポリアミドＰＡＣＭ６）、ポリ（４，４’−メチレンビスシクロヘキシレンスベラミド）（ポリアミドＰＡＣＭ８）、ポリ（４，４’−メチレンビスシクロヘキシレンアゼラミド）（ポリアミドＰＡＣＭ９）、ポリ（４，４’−メチレンビスシクロヘキシレンセバカミド）（ポリアミドＰＡＣＭ１０）、ポリ（４，４’−メチレンビスシクロヘキシレンドデカミド）（ポリアミドＰＡＣＭ１２）、ポリ（４，４’−メチレンビスシクロヘキシレンテトラデカミド）（ポリアミドＰＡＣＭ１４）、ポリ（４，４’−メチレンビスシクロヘキシレンヘキサデカミド）（ポリアミドＰＡＣＭ１６）、ポリ（４，４’−メチレンビスシクロヘキシレンオクタデカミド）（ポリアミドＰＡＣＭ１８）、ポリ（４，４’−メチレンビスシクロヘキシレンテレフタラミド）（ポリアミドＰＡＣＭＴ）、ポリ（４，４’−メチレンビスシクロヘキシレンイソフタラミド）（ポリアミドＰＡＣＭＩ）、ポリ（４，４’−メチレンビスシクロヘキシレンヘキサヒドロテレフタラミド）（ポリアミドＰＡＣＭＴ（Ｈ））、ポリ（４，４’−メチレンビスシクロヘキシレンナフタラミド）（ポリアミドＰＡＣＭＮ）、ポリ（４，４’−メチレンビス（２−メチル−シクロヘキシレン）アジパミド）（ポリアミドＭＡＣＭ６）、ポリ（４，４’−メチレンビス（２−メチル−シクロヘキシレン）スベラミド）（ポリアミドＭＡＣＭ８）、ポリ（４，４’−メチレンビス（２−メチル−シクロヘキシレン）アゼラミド）（ポリアミドＭＡＣＭ９）、ポリ（４，４’−メチレンビス（２−メチル−シクロヘキシレン）セバカミド）（ポリアミドＭＡＣＭ１０）、ポリ（４，４’−メチレンビス（２−メチル−シクロヘキシレン）ドデカミド）（ポリアミドＭＡＣＭ１２）、ポリ（４，４’−メチレンビス（２−メチル−シクロヘキシレン）テトラデカミド）（ポリアミドＭＡＣＭ１４）、ポリ（４，４’−メチレンビス（２−メチル−シクロヘキシレン）ヘキサデカミド）（ポリアミドＭＡＣＭ１６）、ポリ（４，４’−メチレンビス（２−メチル−シクロヘキシレン）オクタデカミド）（ポリアミドＭＡＣＭ１８）、ポリ（４，４’−メチレンビス（２−メチル−シクロヘキシレン）テレフタラミド）（ポリアミドＭＡＣＭＴ）、ポリ（４，４’−メチレンビス（２−メチル−シクロヘキシレン）イソフタラミド）（ポリアミドＭＡＣＭＩ）、ポリ（４，４’−メチレンビス（２−メチル−シクロヘキシレン）ヘキサヒドロテレフタラミド）（ポリアミドＭＡＣＭＴ（Ｈ））、ポリ（４，４’−メチレンビス（２−メチル−シクロヘキシレン）ナフタラミド）（ポリアミドＭＡＣＭＮ）、ポリ（４，４’−プロピレンビスシクロヘキシレンアジパミド）（ポリアミドＰＡＣＰ６）、ポリ（４，４’−プロピレンビスシクロヘキシレンスベラミド）（ポリアミドＰＡＣＰ８）、ポリ（４，４’−プロピレンビスシクロヘキシレンアゼラミド）（ポリアミドＰＡＣＰ９）、ポリ（４，４’−プロピレンビスシクロヘキシレンセバカミド）（ポリアミドＰＡＣＰ１０）、ポリ（４，４’−プロピレンビスシクロヘキシレンドデカミド）（ポリアミドＰＡＣＰ１２）、ポリ（４，４’−プロピレンビスシクロヘキシレンテトラデカミド）（ポリアミドＰＡＣＰ１４）、ポリ（４，４’−プロピレンビスシクロヘキシレンヘキサデカミド）（ポリアミドＰＡＣＰ１６）、ポリ（４，４’−プロピレンビスシクロヘキシレンオクタデカミド）（ポリアミドＰＡＣＰ１８）、ポリ（４，４’−プロピレンビスシクロヘキシレンテレフタラミド）（ポリアミドＰＡＣＰＴ）、ポリ（４，４’−プロピレンビスシクロヘキシレンイソフタラミド）（ポリアミドＰＡＣＰＩ）、ポリ（４，４’−プロピレンビスシクロヘキシレンヘキサヒドロテレフタラミド）（ポリアミドＰＡＣＰＴ（Ｈ））、ポリ（４，４’−プロピレンビスシクロヘキシレンナフタラミド）（ポリアミドＰＡＣＰＮ）、ポリイソホロンアジパミド（ポリアミドＩＰＤ６）、ポリイソホロンスベラミド（ポリアミドＩＰＤ８）、ポリイソホロンアゼラミド（ポリアミドＩＰＤ９）、ポリイソホロンセバカミド（ポリアミドＩＰＤ１０）、ポリイソホロンドデカミド（ポリアミドＩＰＤ１２）、ポリイソホロンテレフタラミド（ポリアミドＩＰＤＴ）、ポリイソホロンイソフタラミド（ポリアミドＩＰＤＩ）、ポリイソホロンヘキサヒドロテレフタラミド（ポリアミドＩＰＤＴ（Ｈ））、ポリイソホロンナフタラミド（ポリアミドＩＰＤＮ）、ポリテトラメチレンテレフタラミド（ポリアミド４Ｔ）、ポリテトラメチレンイソフタラミド（ポリアミド４Ｉ）、ポリテトラメチレンヘキサヒドロテレフタラミド（ポリアミド４Ｔ（Ｈ））、ポリテトラメチレンナフタラミド（ポリアミド４Ｎ）、ポリペンタメチレンテレフタラミド（ポリアミド５Ｔ）、ポリペンタメチレンイソフタラミド（ポリアミド５Ｉ）、ポリペンタメチレンヘキサヒドロテレフタラミド（ポリアミド５Ｔ（Ｈ））、ポリペンタメチレンナフタラミド（ポリアミド５Ｎ）、ポリヘキサメチレンテレフタラミド（ポリアミド６Ｔ）、ポリヘキサメチレンイソフタラミド（ポリアミド６Ｉ）、ポリヘキサメチレンヘキサヒドロテレフタラミド（ポリアミド６Ｔ（Ｈ））、ポリヘキサメチレンナフタラミド（ポリアミド６Ｎ）、ポリ（２−メチルペンタメチレンテレフタラミド）（ポリアミドＭ５Ｔ）、ポリ（２−メチルペンタメチレンイソフタラミド）（ポリアミドＭ５Ｉ）、ポリ（２−メチルペンタメチレンヘキサヒドロテレフタラミド）（ポリアミドＭ５Ｔ（Ｈ））、ポリ（２−メチルペンタメチレンナフタラミド（ポリアミドＭ５Ｎ）、ポリノナメチレンイソフタラミド（ポリアミド９Ｉ）、ポリノナメチレンヘキサヒドロテレフタラミド（ポリアミド９Ｔ（Ｈ））、ポリ（２−メチルオクタメチレンイソフタラミド）（ポリアミドＭ８Ｉ）、ポリ（２−メチルオクタメチレンヘキサヒドロテレフタラミド）（ポリアミドＭ８Ｔ（Ｈ））、ポリトリメチルヘキサメチレンイソフタラミド（ポリアミドＴＭＨＩ）、ポリトリメチルヘキサメチレンヘキサヒドロテレフタラミド（ポリアミドＴＭＨＴ（Ｈ））、ポリデカメチレンイソフタラミド（ポリアミド１０Ｉ）、ポリデカメチレンヘキサヒドロテレフタラミド（ポリアミド１０Ｔ（Ｈ））、ポリウンデカメチレンテレフタラミド（ポリアミド１１Ｔ）、ポリウンデカメチレンイソフタラミド（ポリアミド１１Ｉ）、ポリウンデカメチレンヘキサヒドロテレフタラミド（ポリアミド１１Ｔ（Ｈ））、ポリウンデカメチレンナフタラミド（ポリアミド１１Ｎ）、ポリドデカメチレンテレフタラミド（ポリアミド１２Ｔ）、ポリドデカメチレンイソフタラミド（ポリアミド１２Ｉ）、ポリドデカメチレンヘキサヒドロテレフタラミド（ポリアミド１２Ｔ（Ｈ））、ポリドデカメチレンナフタラミド（ポリアミド１２Ｎ）等の単独重合体、及びこれらポリアミドの原料単量体、並びに／又は前記ポリアミド共重合体（Ａ１）の原料単量体を数種用いた共重合体等のポリアミド系樹脂が挙げられる。
【０１６７】
また、ポリフッ化ビニリデン（ＰＶＤＦ）、ポリフッ化ビニル（ＰＶＦ）、ポリテトラフルオロエチレン（ＰＴＦＥ）、ポリクロロトリフルオロエチレン（ＰＣＴＦＥ）、テトラフルオロエチレン／パーフルオロ（アルキルビニルエーテル）共重合体（ＰＦＡ）、テトラフルオロエチレン／ヘキサフルオロプロピレン共重合体（ＦＥＰ）、テトラフルオロエチレン／パーフルオロ（アルキルビニルエーテル）／ヘキサフルオロプロピレン共重合体、エチレン／テトラフルオロエチレン共重合体（ＥＴＦＥ）、エチレン／テトラフルオロエチレン／ヘキサフルオロプロピレン共重合体（ＥＦＥＰ）、フッ化ビニリデン／テトラフルオロエチレン共重合体、フッ化ビニリデン／ヘキサフルオロプロピレン共重合体、フッ化ビニリデン／パーフルオロ（アルキルビニルエーテル）共重合体、テトラフルオロエチレン／ヘキサフルオロプロピレン／フッ化ビニリデン共重合体（ＴＨＶ）、フッ化ビニリデン／パーフルオロ（アルキルビニルエーテル）／テトラフルオロエチレン共重合体、テトラフルオロエチレン／ヘキサフルオロプロピレン／フッ化ビニリデン／パーフルオロ（アルキルビニルエーテル）共重合体、エチレン／クロロトリフルオロエチレン共重合体（ＥＣＴＦＥ）、クロロトリフルオロエチレン／テトラフルオロエチレン共重合体、フッ化ビニリデン／クロロトリフルオロエチレン共重合体、クロロトリフルオロエチレン／パーフルオロ（アルキルビニルエーテル）共重合体、クロロトリフルオロエチレン／ヘキサフルオロプロピレン共重合体、クロロトリフルオロエチレン／テトラフルオロエチレン／ヘキサフルオロプロピレン共重合体、クロロトリフルオロエチレン／テトラフルオロエチレン／フッ化ビニリデン共重合体、クロロトリフルオロエチレン／パーフルオロ（アルキルビニルエーテル）／テトラフルオロエチレン共重合体（ＣＰＴ）、クロロトリフルオロエチレン／パーフルオロ（アルキルビニルエーテル）／ヘキサフルオロプロピレン共重合体、クロロトリフルオロエチレン／テトラフルオロエチレン／ヘキサフルオロプロピレン／パーフルオロ（アルキルビニルエーテル）共重合体、クロロトリフルオロエチレン／テトラフルオロエチレン／フッ化ビニリデン／パーフルオロ（アルキルビニルエーテル）共重合体、クロロトリフルオロエチレン／テトラフルオロエチレン／フッ化ビニリデン／ヘキサフルオロプロピレン共重合体、クロロトリフルオロエチレン／テトラフルオロエチレン／フッ化ビニリデン／パーフルオロ（アルキルビニルエーテル）／ヘキサフルオロプロピレン共重合体等のアミノ基に対して反応性を有する官能基を含有しない含フッ素系重合体が挙げられる。
積層チューブが、（ｃ）層を有する場合、（ｃ）層に対して、官能基を含有しないフッ素系重合体を含む層が内側に配置されることにより、低温耐衝撃性、薬液バリア性、及び耐環境応力亀裂性を両立することが可能であり、また、経済的にも有利である。
【０１６８】
更に、高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）、超高分子量ポリエチレン（ＵＨＭＷＰＥ）、ポリプロピレン（ＰＰ）、ポリブテン（ＰＢ）、ポリメチルペンテン（ＴＰＸ）、エチレン／プロピレン共重合体（ＥＰＲ）、エチレン／ブテン共重合体（ＥＢＲ）、エチレン／酢酸ビニル共重合体（ＥＶＡ）、エチレン／アクリル酸共重合体（ＥＡＡ）、エチレン／メタクリル酸共重合体（ＥＭＡＡ）、エチレン／アクリル酸メチル共重合体（ＥＭＡ）、エチレン／メタクリル酸メチル共重合体（ＥＭＭＡ）、エチレン／アクリル酸エチル共重合体（ＥＥＡ）等のポリオレフィン系樹脂；ポリスチレン（ＰＳ）、シンジオタクチックポリスチレン（ＳＰＳ）、メタクリル酸メチル／スチレン共重合体（ＭＳ）、メタクリル酸メチル／スチレン／ブタジエン共重合体（ＭＢＳ）、スチレン／ブタジエン共重合体（ＳＢＲ）、スチレン／イソプレン共重合体（ＳＩＲ）、スチレン／イソプレン／ブタジエン共重合体（ＳＩＢＲ）、スチレン／ブタジエン／スチレン共重合体（ＳＢＳ）、スチレン／イソプレン／スチレン共重合体（ＳＩＳ）、スチレン／エチレン／ブチレン／スチレン共重合体（ＳＥＢＳ）、スチレン／エチレン／プロピレン／スチレン共重合体（ＳＥＰＳ）等のポリスチレン系樹脂；アクリル酸、メタクリル酸、マレイン酸、フマル酸、イタコン酸、クロトン酸、メサコン酸、シトラコン酸、グルタコン酸、シス−４−シクロヘキセン−１，２−ジカルボン酸、エンドビシクロ−［２．２．１］−５−ヘプテン−２，３−ジカルボン酸等のカルボキシル基、及びその金属塩（Ｎａ、Ｚｎ、Ｋ、Ｃａ、Ｍｇ）、無水マレイン酸、無水イタコン酸、無水シトラコン酸、エンドビシクロ−［２．２．１］−５−ヘプテン−２，３−ジカルボン酸無水物等の酸無水物基；アクリル酸グリシジル、メタクリル酸グリシジル、エタクリル酸グリシジル、イタコン酸グリシジル、シトラコン酸グリシジル等のエポキシ基等の官能基が含有された前記ポリオレフィン系樹脂及びポリスチレン系樹脂；ポリブチレンテレフタレート（ＰＢＴ）、ポリエチレンテレフタレート（ＰＥＴ）、ポリエチレンイソフタレート（ＰＥＩ）、ポリ（エチレンテレフタレート／エチレンイソフタレート）共重合体（ＰＥＴ／ＰＥＩ）、ポリトリメチレンテレフタレート（ＰＴＴ）、ポリシクロヘキサンジメチレンテレフタレート（ＰＣＴ）、ポリエチレンナフタレート（ＰＥＮ）、ポリブチレンナフタレート（ＰＢＮ）、ポリアリレート（ＰＡＲ）、液晶ポリエステル（ＬＣＰ）、ポリ乳酸（ＰＬＡ）、ポリグリコール酸（ＰＧＡ）等のポリエステル系樹脂；ポリアセタール（ＰＯＭ）、ポリフェニレンエーテル（ＰＰＯ）等のポリエーテル系樹脂；ポリサルホン（ＰＳＵ）、ポリエーテルスルホン（ＰＥＳＵ）、ポリフェニルサルホン（ＰＰＳＵ）等のポリサルホン系樹脂；ポリフェニレンスルフィド（ＰＰＳ）、ポリチオエーテルサルホン（ＰＴＥＳ）等のポリチオエーテル系樹脂；ポリケトン（ＰＫ）、ポリエーテルケトン（ＰＥＫ）、ポリエーテルエーテルケトン（ＰＥＥＫ）、ポリエーテルケトンケトン（ＰＥＫＫ）、ポリエーテルエーテルエーテルケトン（ＰＥＥＥＫ）、ポリエーテルエーテルケトンケトン（ＰＥＥＫＫ）、ポリエーテルケトンケトンケトン（ＰＥＫＫＫ）、ポリエーテルケトンエーテルケトンケトン（ＰＥＫＥＫＫ）等のポリケトン系樹脂；ポリアクリロニトリル（ＰＡＮ）、ポリメタクリロニトリル、アクリロニトリル／スチレン共重合体（ＡＳ）、メタクリロニトリル／スチレン共重合体、アクリロニトリル／ブタジエン／スチレン共重合体（ＡＢＳ）、アクリロニトリル／ブタジエン共重合体（ＮＢＲ）等のポリニトリル系樹脂；ポリメタクリル酸メチル（ＰＭＭＡ）、ポリメタクリル酸エチル（ＰＥＭＡ）等のポリメタクリレート系樹脂；ポリ酢酸ビニル（ＰＶＡｃ）等のポリビニルエステル系樹脂；ポリ塩化ビニリデン（ＰＶＤＣ）、ポリ塩化ビニル（ＰＶＣ）、塩化ビニル／塩化ビニリデン共重合体、塩化ビニリデン／アクリル酸メチル共重合体等のポリ塩化ビニル系樹脂；酢酸セルロース、酪酸セルロース等のセルロース系樹脂；ポリカーボネート（ＰＣ）等のポリカーボネート系樹脂；熱可塑性ポリイミド（ＴＰＩ）、ポリエーテルイミド、ポリエステルイミド、ポリアミドイミド（ＰＡＩ）、ポリエステルアミドイミド等のポリイミド系樹脂；熱可塑性ポリウレタン系樹脂；ポリアミドエラストマー、ポリウレタンエラストマー、ポリエステルエラストマー等が挙げられる。
【０１６９】
尚、第一態様の積層チューブにおいては、溶融安定性及び成形安定性の観点から、前記例示の熱可塑性樹脂のうち、融点が２９０℃以下のポリエステル系樹脂、ポリアミド系樹脂、ポリチオエーテル系樹脂、ポリオレフィン系樹脂、及び官能基を含有しない含フッ素系重合体を使用することが好ましい。
また、第二態様の積層チューブにおいては、溶融安定性及び成形安定性の観点から、前記例示の熱可塑性樹脂のうち、融点が２９０℃以下のポリエステル系樹脂、ポリアミド系樹脂、ポリチオエーテル系樹脂、ポリオレフィン系樹脂、及び官能基を含有しない含フッ素系重合体を使用することが好ましい。
【０１７０】
また、熱可塑性樹脂以外の任意の基材、例えば、紙、金属系材料、無延伸、一軸又は二軸延伸プラスチックフィルム又はシート、織布、不織布、金属綿、木材等を積層することも可能である。金属系材料としては、アルミニウム、鉄、銅、ニッケル、金、銀、チタン、モリブデン、マグネシウム、マンガン、鉛、錫、クロム、ベリリウム、タングステン、コバルト等の金属及び／又はその金属化合物、及びこれら２種類以上からなるステンレス鋼等の合金鋼、アルミニウム合金、黄銅、青銅等の銅合金、ニッケル合金等の合金類等が挙げられる。
【０１７１】
積層チューブ製造法としては、層の数もしくは材料の数に対応する押出機を用いて、溶融押出し、ダイ内あるいは外において同時に積層する方法（共押出成形法）、あるいは、一旦、単層チューブあるいは、前記の方法により製造された積層チューブを予め製造しておき、外側に順次、必要に応じては接着剤を使用し、樹脂を一体化せしめ積層する方法（コーティング法）が挙げられる。積層チューブは、各種材料を溶融状態で共押出し、両者を熱融着（溶融接着）して一段階で積層構造のチューブを製造する共押出成形法により製造されることが好ましい。即ち、積層チューブの製造方法は、共押出成形することを含むことが好ましい。
【０１７２】
また、得られる積層チューブが複雑な形状である場合や、成形後に加熱曲げ加工を施して成形品とする場合は、成形品の残留歪みを除去するために、前記の積層チューブを形成した後、前記チューブを構成する樹脂の融点のうち最も低い融点未満の温度で、０．０１時間以上１０時間以下熱処理して目的の成形品を得る事も可能である。
【０１７３】
積層チューブにおいては、波形領域を有するものであってもよい。波形領域とは、波形形状、蛇腹形状、アコーディオン形状、又はコルゲート形状等に形成した領域である。波形領域は、積層チューブ全長にわたり有するものだけではなく、途中の適宜の領域に部分的に有するものであってもよい。波形領域は、まず直管状のチューブを成形した後に、引き続いてモールド成形し、所定の波形形状等とすることにより容易に形成することができる。かかる波形領域を有することにより、衝撃吸収性を有し、取り付け性が容易となる。更に、例えば、コネクタ等の必要な部品を付加したり、曲げ加工したりすることによりＬ字、Ｕ字の形状等にすることが可能である。
【０１７４】
このように成形した積層チューブの外周の全部又は一部には、石ハネ、他部品との摩耗、及び耐炎性を考慮して、天然ゴム（ＮＲ）、ブタジエンゴム（ＢＲ）、イソプレンゴム（ＩＲ）、ブチルゴム（ＩＩＲ）、クロロプレンゴム（ＣＲ）、カルボキシル化ブタジエンゴム（ＸＢＲ）、カルボキシル化クロロプレンゴム（ＸＣＲ）、エピクロルヒドリンゴム（ＥＣＯ）、アクリロニトリルブタジエンゴム（ＮＢＲ）、水素化アクリロニトリルブタジエンゴム（ＨＮＢＲ）、カルボキシル化アクリロニトリルブタジエンゴム（ＸＮＢＲ）、ＮＢＲとポリ塩化ビニルの混合物、アクリロニトリルイソプレンゴム（ＮＩＲ）、塩素化ポリエチレンゴム（ＣＭ）、クロロスルホン化ポリエチレンゴム（ＣＳＭ）、エチレンプロピレンゴム（ＥＰＲ）、エチレンプロピレンジエンゴム（ＥＰＤＭ）、エチレン酢酸ビニルゴム（ＥＶＭ）、ＮＢＲとＥＰＤＭの混合物ゴム、アクリルゴム（ＡＣＭ）、エチレンアクリルゴム（ＡＥＭ）、アクリレートブタジエンゴム（ＡＢＲ）、スチレンブタジエンゴム（ＳＢＲ）、カルボキシル化スチレンブタジエンゴム（ＸＳＢＲ）、スチレンイソプレンゴム（ＳＩＲ）、スチレンイソプレンブタジエンゴム（ＳＩＢＲ）、ウレタンゴム、シリコーンゴム（ＭＱ，ＶＭＱ）、フッ素ゴム（ＦＫＭ，ＦＦＫＭ）、フルオロシリコーンゴム（ＦＶＭＱ）、塩化ビニル系、オレフィン系、エステル系、ウレタン系、アミド系等の熱可塑性エラストマー等から構成するソリッド又はスポンジ状の保護部材（プロテクタ）を配設することができる。保護部材は既知の手法によりスポンジ状の多孔体としてもよい。多孔体とすることにより、軽量で断熱性に優れた保護部を形成できる。また、材料コストも低減できる。あるいは、ガラス繊維等を添加してその強度を改善してもよい。保護部材の形状は特に限定されないが、通常は、筒状部材又は積層チューブを受け入れる凹部を有するブロック状部材である。筒状部材の場合は、予め作製した筒状部材に積層チューブを後で挿入したり、あるいは積層チューブの上に筒状部材を被覆押出しして両者を密着して作ることができる。両者を接着させるには、保護部材内面あるいは前記凹面に必要に応じ接着剤を塗布し、これに積層チューブを挿入又は嵌着し、両者を密着することにより、積層チューブと保護部材の一体化された構造体を形成する。また、金属等で補強することも可能である。
【０１７５】
積層チューブの外径は、薬液（例えば含アルコールガソリン等の燃料）等の流量を考慮し、肉厚は薬液の透過性が増大せず、また、通常のチューブの破壊圧力を維持できる厚みで、かつ、チューブの組み付け作業容易性及び使用時の耐振動性が良好な程度の柔軟性を維持することができる厚みに設計されるが、限定されるものではない。外径は４ｍｍ以上３００ｍｍ以下、内径は３ｍｍ以上２５０ｍｍ以下、肉厚は０．５ｍｍ以上２５ｍｍ以下であることが好ましい。
【０１７６】
本実施形態の積層チューブは、自動車部品、内燃機関用途、電動工具ハウジング類等の機械部品を始め、工業材料、産業資材、電気・電子部品、医療、食品、家庭・事務用品、建材関係部品、家具用部品等各種用途に使用することが可能である。
【０１７７】
また、積層チューブは、薬液バリア性に優れるため、薬液搬送チューブとして好適である。薬液としては、例えば、ベンゼン、トルエン、キシレン、アルキルベンゼン類等の芳香族炭化水素溶媒；メタノール、エタノール、プロパノール、ブタノール、ペンタノール、エチレングリコール、プロピレングリコール、ジエチレングリコール、フェノール、クレゾール、ポリエチレングリコール、ポリプロピレングリコール、ポリアルキレングリコ−ル等のアルコール；フェノール溶媒；ジメチルエーテル、ジプロピルエーテル、メチル−ｔ−ブチルエーテル、エチル−ｔ−ブチルエーテル、ジオキサン、テトラヒドロフラン、ポリオ−ルエステル類、ポリビニルエ−テル類等のエーテル溶媒；ＨＦＣ−２３（トリフルオロメタン）、ＨＦＣ−３２（ジフルオロメタン）、ＨＦＣ−４１（フルオロメタン）、ＨＦＣ−１２３（２，２−ジクロロ−１，１，１−トリフルオロエタン）、ＨＦＣ−１２５（１，１，１，２，２−ペンタフルオロエタン）、ＨＦＣ−１３４（１，１，２，２−テトラフルオロエタン）、ＨＦＣ−１３４ａ（１，１，１，２−テトラフルオロエタン）、ＨＦＣ−１４３（１，１，２−トリフルオロエタン）、ＨＦＣ−１４３ａ（１，１，１−トリフルオロエタン）、ＨＦＣ−１５２（１，２−ジフルオロエタン）、ＨＦＣ−１５２ａ（１，１−ジフルオロエタン）、ＨＦＣ−１６１（フルオロエタン）、ＨＦＣ−２２７ｅａ（１，１，１，２，３，３，３−ヘプタフルオロプロパン）、ＨＦＣ−２２７ｃａ（１，１，２，２，３，３，３−ヘプタフルオロプロパン）、ＨＦＣ−２３６ｆａ（１，１，１，３，３，３−ヘキサフルオロプロパン）、ＨＦＣ−２３６ｅａ（１，１，１，２，３，３−ヘキサフルオロプロパン）、ＨＦＣ−２３６ｃｂ（１，１，１，２，２，３−ヘキサフルオロプロパン）、ＨＦＣ−２３６ｃａ（１，１，２，２，３，３−ヘキサフルオロプロパン）、ＨＦＣ−２４５ｃａ（１，１，２，２，３−ペンタフルオロプロパン）、ＨＦＣ−２４５ｅａ（１，１，２，３，３−ペンタフルオロプロパン）、ＨＦＣ−２４５ｅｂ（１，１，１，２，３−ペンタフルオロプロパン）、ＨＦＣ−２４５ｆａ（１，１，１，３，３−ペンタフルオロプロパン）、ＨＦＣ−２４５ｃｂ（１，１，１，２，２−ペンタフルオロプロパン）、ＨＦＣ−２５４ｅｂ（１，１，１，２−テトラフルオロプロパン）、ＨＦＣ−２５４ｃｂ（１，１，２，２−テトラフルオロプロパン）、ＨＦＣ−２５４ｃａ（１，２，２，３−テトラフルオロプロパン）、ＨＦＣ−２６３ｆｂ（１，１，１−トリフルオロプロパン）、ＨＦＣ−２６３ｃａ（１，２，２−トリフルオロプロパン）、ＨＦＣ−２７２ｆｂ（１，１−ジフルオロプロパン）、ＨＦＣ−２７２ｅａ（１，２−ジフルオロプロパン）、ＨＦＣ−２７２ｆａ（１，３−ジフルオロプロパン）、ＨＦＣ−２７２ｃａ（２，２−ジフルオロプロパン）、ＨＦＣ−２８１ｆａ（１−フルオロプロパン）、ＨＦＣ−２８１ｅａ（２−フルオロプロパン）、ＨＦＣ−３２９ｐ（１，１，１，２，２，３，３，４，４−ノナフルオロブタン）、ＨＦＣ−３２９ｍｍｚ（１，１，１，３，３，３−ヘキサフルオロ−２−（トリフルオロ）プロパン）、ＨＦＣ−３３８ｍｆ（１，１，１，３，３，４，４，４−オクタフルオロブタン）、ＨＦＣ−３３８ｍｃｃ（１，１，１，２，２，３，４，４−オクタフルオロブタン）、ＨＦＣ−３３８ｐｃｃ（１，１，２，２，３，３，４，４−オクタフルオロブタン）、ＨＦＣ−３４７ｓ（１，１，１，２，２，３，３−ヘプタフルオロブタン）、ＨＦＣ−３６５ｍｆｃ（１，１，１，３，３−ペンタフルオロブタン）、ＨＦＣ−４３１０ｍｅｅ（１，１，１，２，３，４，４，５，５，５−デカフルオロペンタン）、ＨＦＣ−１１２３（トリフルオロエチレン）、ＨＦＣ−１１３２ａ（１，２−ジフルオロエチレン）、ＦＣ−１２１６（ヘキサフルオロ−１−プロペン）、ＨＦＣ−１２２３（３，３，３−トリフルオロ−１−プロペン）、ＨＦＣ−１２２５ｚｃ（１，１，３，３，３−ペンタフルオロ−１−プロペン）、ＨＦＣ−１２２５ｙｅ（１，２，３，３，３−ペンタフルオロ−１−プロペン）、ＨＦＣ−１２２５ｙｃ（１，１，２，３，３−ペンタフルオロ−１−プロペン）、ＨＦＣ−１２３２ｘｆ（３，３−ジフルオロ−１−プロペン）、ＨＦＣ−１２３４ｙｅ（１，２，３，３−テトラフルオロ−１−プロペン）、ＨＦＣ−１２３４ｚｅ（１，３，３，３−テトラフルオロ−１−プロペン）、ＨＦＣ−１２３４ｙｆ（２，３，３，３−テトラフルオロ−１−プロペン）、ＨＦＣ−１２３４ｙｃ(１，１，２，３−テトラフルオロ−１−プロペン)、ＨＦＣ−１２３４ｚｃ（１，１，３，３−テトラフルオロ−１−プロペン）、ＨＦＣ−１２４３ｙｆ（２，３，３−トリフルオロ−１−プロペン）、ＨＦＣ−１２４３ｚｃ（１，１，３−トリフルオロ−１−プロペン）、ＨＦＣ−１２４３ｙｅ（１，２，３−トリフルオロ−１−プロペン）、ＨＦＣ−１２４３ｚｅ（１，３，３−トリフルオロ−１−プロペン）、ＨＦＣ−１２４３ｚｆ（３，３，３−トリフルオロ−１−プロペン）、ＨＦＣ−１２４３ｙｃ（１，１，２−トリフルオロ−１−プロペン）、ＨＦＣ−１２６１ｙｆ（２−フルオロプロペン）、ＦＣ−１３１８ｍｙ（１，１，１，２，３，４，４，４−オクタフルオロ−２−ブテン）、ＦＣ−１３１８ｃｙ（１，１，２，３，３，４，４，４−オクタフルオロ−１−ブテン）、ＨＦＣ−１３２７ｍｙ（１，１，１，２，４，４，４−ヘプタフルオロ−２−ブテン）、ＨＦＣ−１３２７ｙｅ（１，２，３，３，４，４，４−ヘプタフルオロ−１−ブテン）、ＨＦＣ−１３２７ｐｙ（１，１，１，２，３，４，４−ヘプタフルオロ−２−ブテン）、ＨＦＣ−１３２７ｅｔ（１，３，３，３−テトラフルオロ−２−（トリフルオロメチル）−１−プロペン）、ＨＦＣ−１３２７ｃｚ（１，１，３，３，４，４，４−ヘプタフルオロ−１−ブテン）、ＨＦＣ−１３２７ｃｙｅ（１，１，２，３，４，４，４−ヘプタフルオロ−１−ブテン）、ＨＦＣ−１３２７ｃｙｃ（１，１，２，３，３，４，４−ヘプタフルオロ−１−ブテン）、ＨＦＣ−１３３６ｙｆ（２，３，３，４，４，４−ヘキサフルオロ−１−ブテン）、ＨＦＣ−１３３６ｚｅ（１，３，３，４，４，４−ヘキサフルオロ−１−ブテン）、ＨＦＣ−１３３６ｅｙｅ（１，２，３，４，４，４−ヘキサフルオロ−１−ブテン）、ＨＦＣ−１３３６ｅｙｃ（１，２，３，３，４，４−ヘキサフルオロ−１���ブテン）、ＨＦＣ−１３３６ｐｙｙ（１，１，２，３，４，４−ヘキサフルオロ−２−ブテン）、ＨＦＣ−１３３６ｐｚ（１，１，１，２，４，４−ヘキサフルオロ−２−ブテン）、ＨＦＣ−１３３６ｍｚｙ（１，１，１，３，４，４−ヘキサフルオロ−２−ブテン）、ＨＦＣ−１３３６ｍｚｚ（１，１，１，４，４，４−ヘキサフルオロ−２−ブテン）、ＨＦＣ−１３３６ｑｃ（１，１，２，３，３，４−ヘキサフルオロ−１−ブテン）、ＨＦＣ−１３３６ｐｅ（１，１，２，３，４，４−ヘキサフルオロ−１−ブテン）、ＨＦＣ−１３３６ｆｔ（３，３，３−トリフルオロ−２−（トリフルオロメチル）−１−プロペン）、ＨＦＣ−１３４５ｑｚ（１，１，１，２，４−ペンタフルオロ−２−ブテン）、ＨＦＣ−１３４５ｍｚｙ（１，１，１，３，４−ペンタフルオロ−２−ブテン）、ＨＦＣ−１３４５ｆｚ（３，３，４，４，４−ペンタフルオロ−１−ブテン）、ＨＦＣ−１３４５ｍｚｚ（１，１，１，４，４−ペンタフルオロ−２−ブテン）、ＨＦＣ−１３４５ｓｙ（１，１，１，２，３−ペンタフルオロ−２−ブテン）、ＨＦＣ−１３４５ｆｙｃ（２，３，３，４，４−ペンタフルオロ−１−ブテン）、ＨＦＣ−１３４５ｐｙｚ（１，１，２，４，４−ペンタフルオロ−２−ブテン）、ＨＦＣ−１３４５ｃｙｃ（１，１，２，３，３−ペンタフルオロ−１−ブテン）、ＨＦＣ−１３４５ｐｙｙ（１，１，２，３，４−ペンタフルオロ−２−ブテン）、ＨＦＣ−１３４５ｅｙｃ（１，２，３，３，４−ペンタフルオロ−１−ブテン）、ＨＦＣ−１３４５ｃｔｍ（１，１，３，３，３−ペンタフルオロ−２−メチル−１−プロペン）、ＨＦＣ−１３４５ｆｔｐ（２−（ジフルオロメチル）−３，３，３−トリフルオロ−１−プロペン）、ＨＦＣ１３４５ｆｙｅ（２，３，４，４，４−ペンタフルオロ−１−ブテン）、ＨＦＣ−１３４５ｅｙｆ（１，２，４，４，４−ペンタフルオロ−１−ブテン）、ＨＦＣ−１３４５ｅｚｅ（１，３，４，４，４−ペンタフルオロ−１−ブテン）、ＨＦＣ−１３４５ｅｚｃ（１，３，３，４，４−ペンタフルオロ−１−ブテン）、ＨＦＣ−１３４５ｅｙｅ（１，２，３，４，４−ペンタフルオロ−１−ブテン）、ＨＦＣ−１３５４ｆｚｃ（３，３，４，４−テトラフルオロ−１−ブテン）、ＨＦＣ−１３５４ｃｔｐ（１，１，３，３−テトラフルオロ−２−メチル−１−プロペン）、ＨＦＣ−１３５４ｅｔｍ（１，３，３，３−テトラフルオロ−２−メチル−１−プロペン）、ＨＦＣ−１３５４ｔｆｐ（２−（ジフルオロメチル）−３，３−ジフルオロ−１−プロペン）、ＨＦＣ−１３５４ｍｙ（１，１，１，２−テトラフルオロ−２−ブテン）、ＨＦＣ−１３５４ｍｚｙ（１，１，１，３−テトラフルオロ−２−ブテン）、ＦＣ−１４１−１０ｍｙｙ（１，１，１，２，３，４，４，５，５，５−デカフルオロ−２−ペンテン）、ＦＣ−１４１−１０ｃｙ（１，１，２，３，３，４，４，５，５，５−デカフルオロ−１−ペンテン）ＨＦＣ−１４２９ｍｚｔ（１，１，１，４，４，４−ヘキサフルオロ−２−（トリフルオロメチル）−２−ブテン）、ＨＦＣ−１４２９ｍｙｚ（１，１，１，２，４，４，５，５，５−ノナフルオロ−２−ペンテン）、ＨＦＣ−１４２９ｍｚｙ（１，１，１，���，４，４，５，５，５−ノナフルオロ−２−ペンテン）、ＨＦＣ−１４２９ｅｙｃ（１，２，３，３，４，４，５，５，５−ノナフルオロ−１−ペンテン）、ＨＦＣ−１４２９ｃｚｃ（１，１，３，３，４，４，５，５，５−ノナフルオロ−１−ペンテン）、ＨＦＣ−１４２９ｃｙｃｃ（１，１，２，３，３，４，４，５，５−ノナフルオロ−１−ペンテン）、ＨＦＣ−１４２９ｐｙｙ（１，１，２，３，４，４，５，５，５−ノナフルオロ−２−ペンテン）、ＨＦＣ−１４２９ｍｙｙｃ（１，１，１，２，３，４，４，５，５−ノナフルオロ−２−ペンテン）、ＨＦＣ−１４２９ｍｙｙｅ（１，１，１，２，３，４，５，５，５−ノナフルオロ−２−ペンテン）、ＨＦＣ−１４２９ｅｙｙｍ（１，２，３，４，４，４−ヘキサフルオロ−３−（トリフルオロメチル）−１−ブテン）、ＨＦＣ−１４２９ｃｙｚｍ（１，１，２，４，４，４−ヘキサフルオロ−３−（トリフルオロメチル）−１−ブテン）、ＨＦＣ−１４２９ｍｚｔ（１，１，１，４，４，４−ヘキサフルオロ−２−（トリフルオロメチル）−２−ブテン）、ＨＦＣ−１４２９ｃｚｙｍ（１，１，３，４，４，４−ヘキサフルオロ−３−（トリフルオロメチル）−１−ブテン）、ＨＦＣ−１４３８ｆｙ（２，３，３，４，４，５，５，５−オクタフルオロ−１−ペンテン）、ＨＦＣ−１４３８ｅｙｃｃ（１，２，３，３，４，４，５，５−オクタフルオロ−１−ペンテン）、ＨＦＣ−１４３８ｆｔｍｃ（３，３，４，４，４−ペンタフルオロ−２−（トリフルオロメチル）−１−ブテン）、ＨＦＣ−１４３８ｃｚｚｍ（１，１，４，４，４−ペンタフルオロ−３−（トリフルオロメチル）−１−ブテン）、ＨＦＣ−１４３８ｅｚｙｍ（１，３，４，４，４−ペンタフルオロ−３−（トリフルオロメチル）−１−ブテン）、ＨＦＣ−１４３８ｃｔｍｆ（１，１，４，４，４−ペンタフルオロ−２−（トリフルオロメチル）−１−ブテン）、ＨＦＣ−１４４７ｆｚｙ（３，４，４，４−テトラフルオロ−３−（トリフルオロメチル）−１−ブテン）、ＨＦＣ−１４４７ｆｚ（３，３，４，４，５，５，５−プタフルオロ−１−ペンテン）、ＨＦＣ−１４４７ｆｙｃｃ（２，３，３，４，４，５，５−ヘプタフルオロ−１−ペンテン）、ＨＦＣ−１４４７ｃｚ（１，１，３，３，５，５，５−ヘプタフルオロ−１−ペンテン）、
ＨＦＣ−１４４７ｍｙｔｍ（１，１，１，２，４，４，４ヘプタフルオロ−３−メチル−２−ブテン）、ＨＦＣ−１４４７ｆｙｚ（２，４，４，４−テトラフルオロ−３−（トリフルオロメチル）−１−ブテン）、ＨＦＣ−１４４７ｅｚｚ（１，４，４，４−テトラフルオロ−３−（トリフルオロメチル）−１−ブテン）、ＨＦＣ−１４４７ｑｚｔ（１，４，４，４−テトラフルオロ−２−（トリフルオロメチル）−２−ブテン）、ＨＦＣ−１４４７ｓｙｔ（２，４，４，４−テトラフルオロ−２−（トリフルオロメチル）−２−ブテン）、ＨＦＣ−１４５６ｓｚｔ（３−（トリフルオロメチル）−４，４，４−トリフルオロ−２−ブテン）、ＨＦＣ−１４５６ｓｚｙ（３，４，４，５，５，５ヘキサフルオロ−２−ペンテン）、ＨＦＣ−１４５６ｍｓｔｚ（１，１，１，４，４，４−ヘキサフルオロ−２−メチル−２−ブテン）、ＨＦＣ−１４５６ｆｚｃｅ（３，３，４，５，５，５−ヘキサフルオロ−１−ペンテン）、ＨＦＣ−１４５６ｆｔｍｆ（４，４，４−トリフルオロ−２−（トリフルオロメチル）−１−ブテン）、ＦＣ−１５１−１２ｃ（１，１，２，３，３，４，４，５，５，６，６，６−ドデカ−１−ヘキセン、ペルフルオロ−１−ヘキセン）、ＦＣ−１５１−１２ｍｃｙ（１，１，１，２，２，３，４，５，５，６，６，６−ドデカ−３−ヘキセン、ペルフルオロ−３−ヘキセン）、ＦＣ−１５１−１２ｍｍｔｔ（１，１，１，４，４，４−ヘキサフルオロ−２，３−ビス（トリフルオロメチル）−２−ブテン）、ＦＣ−１５１−１２ｍｍｚｚ（１，１，１，２，３，４，５，５，５−ノナフルオロ−４−（トリフルオロメチル）−２−ペンテン）、ＨＦＣ−１５２−１１ｍｍｔｚ（１，１，１，４，４，５，５，５−オクタフルオロ−２−（トリフルオロメチル）−２−ペンテン）、ＨＦＣ−１５２−１１ｍｍｙｙｚ（１，１，１，３，４，５，５，５−オクタフルオロ−４−（トリフルオロメチル）−２−ペンテン）、ＨＦＣ−１５２−１１ｍｍｙｙｚ（１，１，１，３，４，５，５，５−オクタフルオロ−４−（トリフルオロメチル）−２−ペンテン）、ＨＦＣ−１５４９ｆｚ（ＰＦＢＥ）（３，３，４，４，５，５，６，６，６−ノナフルオロ−１−ヘキセン、パ−フルオロブチル）、ＨＦＣ−１５４９ｆｚｔｍｍ（４，４，４−トリフルオロ−３，３−ビス（トリフルオロメチル）−１−ブテン）、ＨＦＣ−１５４９ｍｍｔｔｓ（１，１，１，４，４，４−ヘキサフルオロ−３−メチル−２−（トリフルオロメチル）−２−ブテン）、ＨＦＣ−１５４９ｆｙｃｚ（２，３，３，５，５，５−ヘキサフルオロ−４−（トリフルオロメチル）−１−ペンテン）、ＨＦＣ−１５４９ｍｙｔｓ（１，１，１，２，４，４，５，５，５−ノナフルオロ−３−メチル−２−ペンテン）、ＨＦＣ−１５４９ｍｚｚｚ（１，１，１，５，５，５−ヘキサフルオロ−４−（トリフルオロメチル）−２−ペンテン）、ＨＦＣ−１５５８ｓｚｙ（３，４，４，５，５，６，６，６−オクタフルオロ−２−ヘキセン）、ＨＦＣ−１５５８ｆｚｃｃｃ（３，３，４，４，５，５，６，６−オクタフルオロ−２−ヘキセン）、ＨＦＣ−１５５８ｍｍｔｚｃ（１，１，１，４，４−ペンタフルオロ−２−（トリフルオロメチル）−２−ペンテン）、ＨＦＣ−１５５８ｆｔｍｆ（４，４，５，５，５−ペンタフルオロ−２−（トリフルオロメチル）−１−ペンテン）、ＨＦＣ−１５６７ｆｔｓ（３，３，４，４，５，５，５−ヘプタフルオロ−２−メチル−１−ペンテン）、ＨＦＣ−１５６７ｓｚｚ（４，４，５，５，６，６，６−ヘプタフルオロ−２−ヘキセン）、ＨＦＣ−１５６７ｆｚｆｃ（４，４，５，５，６，６，６−ヘプタフルオロ−１−ヘキセン）、ＨＦＣ−１５６７ｓｆｙｙ（１，１，１，２，２，３，４−ヘプタフルオロ−３−ヘキセン）、ＨＦＣ−１５６７ｆｚｆｙ（４，５，５，５−テトラフルオロ−４−（トリフルオロメチル）−１−ペンテン）、ＨＦＣ−１５６７ｍｙｚｚｍ（１，１，１，２，５，５，５−ヘプタフルオロ−４−メチル−２−ペンテン）、ＨＦＣ−１５６７ｍｍｔｙｆ（１，１，１，３−テトラフルオロ−２−（トリフルオロメチル）−２−ペンテン）、ＦＣ−１６１−１４ｍｙｙ（１，１，１，２，３，４，４，５，５，６，６，７，７，７−テトラデカフルオロ−２−ヘプテン）、ＦＣ−１６１−１４ｍｃｙｙ（１，１，１，２，２，３，４，５，５，６，６，７，７，７−テトラデカフルオロ−２−ヘプテン）、ＨＦＣ−１６２−１３ｍｚｙ（１，１，１，３，４，４，５，５，６，６，７，７，７−トリデカフルオロ−２−ヘプテン）、ＨＦＣ１６２−１３ｍｙｚ（１，１，１，２，４，４，５，５，６，６，７，７，７−トリデカフルオロ−２−ヘプテン）、ＨＦＣ−１６２−１３ｍｃｚｙ（１，１，１，２，２，４，５，５，６，６，７，７，７−トリデカフルオロ−３−ヘプテン）、ＨＦＣ−１６２−１３ｍｃｙｚ（１，１，１，２，２，３，５，５，６，６，７，７，７−トリデカフルオロ−３−ヘプテン）、ＣＦＣ−１１（フルオロトリクロロメタン）、ＣＦＣ−１２（ジクロロジフルオロメタン）、ＣＦＣ−１１４（１，１，２，２−テトラフルオロ−１，２−ジクロロエタン）、ＣＦＣ−１１４ａ（１，１，１，２−テトラフルオロ−２，２−ジクロロエタン）、ＣＦＣ−１１５（１，１，１，２，２−ペンタフルオロ−２−ジクロロエタン）、ＨＣＦＣ−２１（ジクロロフルオロメタン）、ＨＣＦＣ−２２（クロロジフルオロメタン）、ＨＣＦＣ−１２２（１，１，２−トリクロロ−２，２−ジフルオロエタン）、ＨＣＦＣ−１２３（１，１，１−トリフルオロ−２，２−ジクロロエタン）、ＨＣＦＣ−１２４（１，１，１，２−テトラフルオロ−２−クロロエタン）、ＨＣＦＣ−１２４ａ（１，１，２，２−テトラフルオロ−２−クロロエタン）、ＨＣＦＣ−１３２（ジクロロジフルオロエタン）、ＨＣＦＣ−１３３ａ（１，１，１−トリフルオロ−２−クロロエタン）、ＨＣＦＣ−１４１ｂ（１，１−ジクロロ−１−フルオロエタン）、ＨＣＦＣ−１４２（１，１−ジフルオロ−２−クロロエタン）、ＨＣＦＣ−１４２ｂ（１，１−ジフルオロ−１−クロロエタン）、ＨＣＦＣ−２２５ｃａ（３，３−ジクロロ−１，１，１，２，２−ペンタフルオロプロパン）、ＨＣＦＣ−２２５ｃｂ（１，３−ジクロロ−１，１，２，２，３−ペンタフルオロプロパン）、ＨＣＦＣ−２４０ｄｂ（１，１，１，２，３−ペンタクロロプロパン）、ＨＣＦＣ−２４３ｄｂ（１，１，１−トリフルオロ−２，３−ジクロロプロパン）、ＨＣＦＣ−２４３ａｂ（１，１，１−トリフルオロ−２，２−ジクロロプロパン）、ＨＣＦＣ−２４４ｅｂ（１，１，１，２−テトラフルオロ−３−クロロプロパン）、ＨＣＦＣ−２４４ｂｂ（１，１，１，２−テトラフルオロ−２−クロロプロパン）、ＨＣＦＣ−２４４ｄｂ（１，１，１，３−テトラフルオロ−２−クロロプロパン）、ＨＣＦＣ−１１１１（１，１，２−トリクロロ−２−フルオロエチレン）、ＨＣＦＣ−１１１３（１，１，２−トリフルオロ−２−クロロエチレン）、ＨＣＦＣ−１２２３ｘｄ（３，３，３−トリフルオロ−１，２−ジクロロプロペン）、ＨＣＦＣ−１２２４ｘｅ（１，３，３，３−テトラフルオロ−２−クロロプロペン）、ＨＣＦＣ−１２３２ｘｆ（３，３−ジフルオロ−１，３−ジクロロプロペン）、ＨＣＦＣ−１２３３ｘｆ（３，３，３−トリフルオロ−２−クロロプロペン）、ＨＣＦＣ−１２３３ｚｄ（３，３，３−トリフルオロ−１−クロロプロペン）、及びこれらの混合物等のハロオレフィン類；アセトン、メチルエチルケトン、ジエチルケトン、アセトフェノン等のケトン溶媒；鉱油類、シリコ−ン油類、天然パラフィン類、ナフテン類、合成パラフィン類、ポリアルファオレフィン類等、ガソリン、灯油、ディーゼルガソリン、菜種油メチルエステル、大豆油メチルエステル、パ−ム油メチルエステル、ココナツ油メチルエステル、ガス液化油（Ｇａｓ  Ｔｏ  Ｌｉｑｕｉｄ：ＧＴＬ）、石炭液化油（Ｃｏａｌ  Ｔｏ  Ｌｉｑｕｉｄ：ＣＴＬ）、バイオマス液化油（Ｂｉｏｍａｓｓ  Ｔｏ  Ｌｉｑｕｉｄ：  ＢＴＬ）、含アルコールガソリン、エチル−ｔ−ブチルエーテルブレンド含酸素ガソリン、含アミンガソリン、サワーガソリン、圧縮天然ガス（ＣＮＧ）、液化石油ガス（ＬＰＧ）、液化炭化水素ガス（ＬＨＧ）、液化天然ガス（ＬＮＧ）、燃料用ジメチルエーテル（ＤＭＥ）、ひまし油ベースブレーキ液、グリコールエーテル系ブレーキ液、ホウ酸エステル系ブレーキ液、極寒地用ブレーキ液、シリコーン油系ブレーキ液、鉱油系ブレーキ液、パワーステアリングオイル、含硫化水素オイル、ウインドウオッシャー液、エンジン冷却液、尿素溶液、医薬剤、インク、塗料等が挙げられる。積層チューブは、前記薬液を搬送するチューブとして好適であり、具体的には、フィードチューブ、リターンチューブ、エバポチューブ、フューエルフィラーチューブ、ＯＲＶＲチューブ、リザーブチューブ、ベントチューブ等の燃料チューブ、燃料電池用水素搬送チュ−ブ、オイルチューブ、石油掘削チューブ、空圧、油圧チューブ、クラッチチューブ、ブレーキチューブ、ブレーキ負圧チューブ、サスペンションチューブ、エアーチューブ、ターボエアーチューブ、エアーダクトチューブ、ブローバイチューブ、ＥＧＲバルブコントロールチューブ、ウインドウオッシャー液用チューブ、エンジン冷却液（ＬＬＣ）チューブ、リザーバータンクチューブ、尿素溶液搬送チューブ、冷却水、冷媒等用クーラーチューブ、エアコン冷媒用チューブ、ヒーターチューブ、ラジエータチューブ、ロードヒーティングチューブ、床暖房チューブ、インフラ供給用チューブ、消火器及び消火設備用チューブ、医療用冷却機材用チューブ、インク、塗料散布チューブ、その他薬液���ューブが挙げられる。特に、燃料チューブとして好適である。即ち、本発明は前記積層チューブの燃料チューブとしての使用を包含する。
【実施例】
【０１７８】
以下に実施例及び比較例を示し、本発明を具体的に説明するが、本発明はこれに限定されるものではない。
【０１７９】
尚、実施例及び比較例における分析及び物性の測定方法、及び実施例及び比較例に用いた材料を示す。
【０１８０】
ポリアミド系樹脂の特性は、以下の方法で測定した。
［相対粘度］
ＪＩＳ  Ｋ−６９２０に準じて、９６％の硫酸中、ポリアミド濃度１％、温度２５℃の条件下で測定した。
【０１８１】
また、含フッ素系重合体の特性は、以下の方法で測定した。
［含フッ素系重合体の各構成単位含有量］
溶融ＮＭＲ（核磁気共鳴）分析、フッ素含有量分析により、各構成単位の割合（モル％）を求めた。
【０１８２】
［無水イタコン酸（ＩＡＨ）に基づく構成単位の含有量］
含フッ素系重合体をプレス成形して２００μｍのフィルムを得た。赤外吸収スペクトルにおいて、含フッ素系重合体中のＮＡＨに基づく構成単位に由来する吸収ピークは１８７０ｃｍ−１に現れる。該吸収ピークの吸光度を測定し、モデル化合物から求めたＩＡＨのモル吸光係数２３７Ｌ／（ｍｏｌ・ｃｍ）を用いて、ＩＡＨに基づく構成単位の割合（モル％）を求めた。
【０１８３】
［５−ノルボルネン−２，３−ジカルボン酸無水物（ＮＡＨ）に基づく構成単位の含有量］
含フッ素系重合体をプレス成形して２００μｍのフィルムを得た。赤外吸収スペクトルにおいて、含フッ素系重合体中のＮＡＨに基づく構成単位に由来する吸収ピークは１７７８ｃｍ−１に現れる。該吸収ピークの吸光度を測定し、モデル化合物から求めたＮＡＨのモル吸光係数２０８１０Ｌ／（ｍｏｌ・ｃｍ）を用いて、ＮＡＨに基づく構成単位の割合（モル％）を求めた。
【０１８４】
［含フッ素系重合体中の末端カーボネート基数］
含フッ素系重合体中の末端カーボネート基数は、赤外吸収スペクトル分析により、カーボネート基（−ＯＣ（＝Ｏ）Ｏ−）のカルボニル基が帰属するピークが１８１０〜１８ｃｍ−１の吸収波長に現われ、吸収ピークの吸光度を測定し、次式によって含フッ素系重合体中の主鎖炭素原子数１０６個に対するカーボネート基の個数を算出した。
［含フッ素系重合体中の主鎖炭素原子数１０６個に対するカーボネート基の個数］＝５００ＡＷ／εｄｆ
Ａ：カーボネート基（−ＯＣ（＝Ｏ）Ｏ−）のピークの吸光度
ε：カーボネート基（−ＯＣ（＝Ｏ）Ｏ−）のモル吸光度係数［ｃｍ−１・ｍｏｌ−１］。モデル化合物よりε＝１７０とした。
Ｗ：モノマー組成から計算される組成平均分子量
ｄ：フィルムの密度［ｇ／ｃｍ３］
ｆ：フィルムの厚み［ｍｍ］
【０１８５】
また、積層チューブの各物性は、以下の方法で測定した。
［高温時の破壊圧力］
ＳＡＥ  Ｊ−２２６０  ７．１に記載の方法で、１１５℃にて破壊圧力を評価した。同温度における破壊圧力が２．０ＭＰａ以上の場合、高温時の破壊圧力に優れていると判断した。
【０１８６】
［低温衝撃性］
ＳＡＥ  Ｊ−２２６０  ７．５に記載の方法で、−４０℃にて衝撃試験を実施した。試験後のサンプル外観を観察し、割れの有無を確認後、ＳＡＥ  Ｊ−２２６０  ７．１に記載の方法で、２３℃にて破壊圧力を評価し、微小クラックの有無について確認した。
【０１８７】
［耐薬品性（耐塩化亜鉛性）］
チューブ端部にポリアミド１２製継手を圧入し、予め４０ｍｍの曲げ半径で湾曲したチューブを使用して、ＳＡＥ  Ｊ−２２６０  ７．１２に記載の方法で、塩化亜鉛５０％水溶液に２３℃、２００時間浸漬した。その後、サンプルを取り出し、クラック発生有無を確認した。その後、ＳＡＥ  Ｊ−２２６０  ７．５に記載の方法で、−４０℃にて衝撃試験を実施した。
【０１８８】
［層間接着性］
２００ｍｍにカットしたチューブを更に縦方向に半分にカットし、テストピースを作成した。万能材料試験機（オリエンテック社製、テンシロンＵＴＭＩＩＩ−２００）を用い、５０ｍｍ／ｍｉｎの引張速度にて９０°剥離試験を実施した。Ｓ−Ｓカーブの極大点から剥離強度を読み取り、層間接着性を評価した。
【０１８９】
［層間接着性の耐久性］
２００ｍｍにカットしたチューブを１６０℃のオーブンに入れ、１２分処理した。取り出したチューブの層間接着性を前記の方法に従い評価した。熱処理後の剥離強度が２．０Ｎ／ｍｍ以上の場合、層間接着性の耐久性に優れていると判断した。
【０１９０】
［薬液（含アルコールガソリン）バリア性］
２００ｍｍにカットしたチューブの片端を密栓し、内部にＦｕｅｌＣ（イソオクタン／トルエン＝５０／５０体積比）とエタノールを９０／１０体積比に混合した含アルコールガソリンを入れ、残りの端部も密栓した。その後、全体の質量を測定し、次いで試験チューブを６０℃のオーブンに入れ、一日毎に質量変化を測定した。一日当たりの質量変化を、チューブ内層表面積で除して含アルコールガソリン透過量（ｇ／ｍ２・ｄａｙ）を算出した。
【０１９１】
［実施例及び比較例で用いた材料］
ポリアミド共重合体（Ａ１）
脂肪族ポリアミド（Ａ１）
ポリアミド１２／９Ｔ（Ａ１−１）の製造
内容積７０リットルの攪拌機付き耐圧力反応容器に、アミノドデカン酸４．５２ｋｇ（２１．０モル）、１，９−ノナンジアミン１．２７ｋｇ（８．０モル）、２−メチル−１，８−オクタンジアミン０．２２４ｋｇ（１．４モル）、テレフタル酸１．５０ｋｇ（９．０モル）、安息香酸１９．５ｇ（０．１６モル）、次亜リン酸ナトリウム一水和物７．５ｇ（原料に対して０．１質量％）、及び蒸留水５．０Ｌを仕込み、重合槽内を窒素置換した後、２２０℃まで加熱し、この温度で反応系内が均一な状態になるように攪拌した。次いで、重合槽内温度を２７０℃まで昇温させ、槽内圧力を１．７ＭＰａに調圧しながら、２時間攪拌下に重合した。その後、約２時間かけて常圧に放圧し、次いで、５３ｋＰａまで減圧し、減圧下において４時間重合を行なった。次いで、窒素をオートクレーブ内に導入し、常圧に復圧後、反応容器の下部ノズルからストランドとして抜き出し、カッティングしてペレットを得た。このペレットを減圧乾燥し、相対粘度２．１２のポリアミド１２／９Ｔ＝７０／３０モル％を得た（以下、このポリアミド１２／９Ｔを（Ａ１−１）という。）。
【０１９２】
ポリアミド１１／１０Ｔ（Ａ１−２）の製造
ポリアミド１２／９Ｔ（Ａ１−１）の製造において、アミノドデカン酸４．５２ｋｇ（２１．０モル）、１，９−ノナンジアミン１．２７ｋｇ（８．０モル）、２−メチル−１，８−オクタンジアミン０．２２４ｋｇ（１．４モル）、テレフタル酸１．５０ｋｇ（９．０モル）をアミノウンデカン酸４．２３ｋｇ（２１．０モル）、１，１０−デカンジアミン１．９１ｋｇ（９．４５モル）、テレフタル酸１．５０ｋｇ（９．０モル）に変更した以外は、ポリアミド１２／９Ｔ（Ａ１−１）の製造と同様の方法にて、相対粘度２．１８のポリアミド１１／１０Ｔ＝７０／３０モル％を得た（以下、このポリアミド１１／１０Ｔを（Ａ１−２）という。）。
【０１９３】
ポリアミド１０１０／１０Ｔ（Ａ１−３）の製造
ポリアミド１２／９Ｔ（Ａ１−１）の製造において、アミノドデカン酸４．５２ｋｇ（２１．０モル）、１，９−ノナンジアミン１．２７ｋｇ（８．０モル）、２−メチル−１，８−オクタンジアミン０．２２４ｋｇ（１．４モル）、テレフタル酸１．５０ｋｇ（９．０モル）を１，１０−デカンジアミン５．４３ｋｇ（３１．５モル）、セバシン酸４．２５ｋｇ（２１．０モル）、テレフタル酸１．５０ｋｇ（９．０モル）に変更した以外は、ポリアミド１２／９Ｔ（Ａ１−１）の製造と同様の方法にて、相対粘度２．２０のポリアミド１０１０／１０Ｔ＝７０／３０モル％を得た（以下、このポリアミド１０１０／１０Ｔを（Ａ１−３）という。）。
【０１９４】
ポリアミド１２／ＭＸＤ１０（Ａ１−４）の製造
ポリアミド１２／９Ｔ（Ａ１−１）の製造において、１，９−ノナンジアミン１．２７ｋｇ（８．０モル）、２−メチル−１，８−オクタンジアミン０．２２４ｋｇ（１．４モル）、テレフタル酸１．５０ｋｇ（９．０モル）を、ｍ−キシリレンジアミン１．２９ｋｇ（９．４５モル）、セバシン酸１．８２ｋｇ（９．０モル）に変更した以外は、ポリアミド１２／９Ｔ（Ａ１−１）の製造と同様の方法にて、相対粘度２．１２のポリアミド１２／１ＭＸＤ１０＝７０／３０モル％を得た（以下、このポリアミド１２／ＭＸＤ１０を（Ａ１−４）という。）。
【０１９５】
ポリアミド１０１０／ＭＸＤ１０（Ａ１−５）の製造
ポリアミド１２／９Ｔ（Ａ１−１）の製造において、アミノドデカン酸４．５２ｋｇ（２１．０モル）、１，９−ノナンジアミン１．２７ｋｇ（８．０モル）、２−メチル−１，８−オクタンジアミン０．２２４ｋｇ（１．４モル）、テレフタル酸１．５０ｋｇ（９．０モル）を１，１０−デカンジアミン３．８０ｋｇ（２２．０５モル）、ｍ−キシリレンジアミン１．２９ｋｇ（９．４５モル）、セバシン酸６．０７ｋｇ（３０．０モル）に変更した以外は、ポリアミド１２／９Ｔ（Ａ１−１）の製造と同様の方法にて、相対粘度２．１２のポリアミド１０１０／ＭＸＤ１０＝７０／３０モル％を得た（以下、このポリアミド１０１０／ＭＸＤ１０を（Ａ１−５）という。）。
【０１９６】
ポリアミド６１２／６Ｔ（Ａ１−６）の製造
ポリアミド１２／９Ｔ（Ａ１−１）の製造において、アミノドデカン酸４．５２ｋｇ（２１．０モル）、１，９−ノナンジアミン１．２７ｋｇ（８．０モル）、２−メチル−１，８−オクタンジアミン０．２２４ｋｇ（１．４モル）を１，６−ヘキサンジアミン３．６６ｋｇ（３１．５モル）、ドデカン二酸４．８４ｋｇ（２１．０モル）に変更した以外は、ポリアミド１２／９Ｔ（Ａ１−１）の製造と同様の方法にて、相対粘度２．１２のポリアミド６１２／６Ｔ＝７０／３０モル％を得た（以下、このポリアミド６１２／６Ｔを（Ａ１−６）という。）。
【０１９７】
ポリアミド６１２／６Ｔ（Ａ１−７）の製造
内容積７０リットルの攪拌機付き耐圧力反応容器に、１，６−ヘキサンジアミン３．６６ｋｇ（３１．５モル）、ドデカン二酸３．４５ｋｇ（１５．０モル）、テレフタル酸２．４９ｋｇ（１５．０モル）、安息香酸１９．５ｇ（０．１６モル）、次亜リン酸ナトリウム一水和物９．６ｇ（原料に対して０．１質量％）、及び蒸留水５．０Ｌを仕込み、窒素置換した。１００℃で３０分間攪拌し、２時間かけて内部温度を１９０℃に昇温した。この時、オートクレーブは２．０ＭＰａまで昇圧した。そのまま１時間反応を続けた後２５０℃に昇温し、その後２時間、２５０℃に温度を保ち、水蒸気を徐々に抜いて圧力を２．０ＭＰａに保ちながら反応させた。次に、３０分かけて圧力を１．０ＭＰａまで下げ、更に１時間反応させて、プレポリマーを得た。これを、１００℃、減圧下で１２時間乾燥し、２ｍｍ以下の大きさまで粉砕し、２３０℃、０．０１３ｋＰａ下にて、８時間固相重合し、相対粘度２．１５のポリアミド６１２／６Ｔ＝５０／５０モル％を得た（以下、このポリアミド６１２／６Ｔを（Ａ１−７）という。）。
【０１９８】
ポリアミド１１（Ａ１−８）の製造
ポリアミド１１／１０Ｔ（Ａ１−２）の製造において、１，１０−デカンジアミン１．９１ｋｇ（９．４５モル）、テレフタル酸１．５０ｋｇ（９．０モル）を使用しない以外は、ポリアミド１１／１０Ｔ（Ａ１−２）の製造と同様の方法にて、相対粘度２．３０のポリアミド１１を得た（以下、このポリアミド１１を（Ａ１−８）という。）。
【０１９９】
エラストマー重合体（Ａ２）
無水マレイン酸変性エチレン／１−ブテン共重合体（Ａ２−１）（三井化学（株）製、タフマーＭＨ５０１０）
【０２００】
ポリアミド共重合体組成物（Ａ）
ポリアミド１２／９Ｔ組成物（Ａ−１）の製造
ポリアミド１２／９Ｔ（Ａ１−１）に無水マレイン酸変性エチレン／１−ブテン共重合体（Ａ２−１）、酸化防止剤としてトリエチレングリコール−ビス［３−（３−ｔ−ブチル−５−メチル−４−ヒドロキシフェニル）プロピオネート］（ＢＡＳＦジャパン社製、ＩＲＧＡＮＯＸ２４５）、及びリン系加工安定剤としてトリス（２，４−ジ−ｔ−ブチルフェニル）ホスファイト（ＢＡＳＦジャパン社製、ＩＲＧＡＦＯＳ１６８）をあらかじめ混合し、二軸溶融混練機（（株）日本製鋼所製、型式：ＴＥＸ４４）に供給し、シリンダ温度１８０℃から２７０℃で溶融混練し、溶融樹脂をストランド状に押出した後、これを水槽に導入し、冷却、カット、真空乾燥して、ポリアミド１２／９Ｔ（Ａ１−１）８５．０質量％、エラストマー重合体（Ａ２−１）１５．０質量％の合計１００質量部に対して、酸化防止剤０．８質量部、リン系加工安定剤０．２質量部よりなるポリアミド１２／９Ｔ組成物のペレットを得た（以下、このポリアミド１２／９Ｔ組成物を（Ａ−１）という。）。
【０２０１】
ポリアミド１１／１０Ｔ組成物（Ａ−２）の製造
ポリアミド１２／９Ｔ組成物（Ａ−１）の製造において、ポリアミド１２／９Ｔ（Ａ１−１）をポリアミド１１／１０Ｔ（Ａ１−２）に変更した以外は、ポリアミド１２／９Ｔ組成物（Ａ−１）の製造と同様の方法にて、ポリアミド１１１／１０Ｔ（Ａ１−２）８５．０質量％、エラストマー重合体（Ａ２−１）１５．０質量比％の合計１００質量部に対して、酸化防止剤０．８質量部、リン系加工安定剤０．２質量部よりなるポリアミド１１／１０Ｔ組成物のペレットを得た（以下、このポリアミド１１／１０Ｔ組成物を（Ａ−２）という。）。
【０２０２】
ポリアミド１０１０／１０Ｔ組成物（Ａ−３）の製造
ポリアミド１２／９Ｔ組成物（Ａ−１）の製造において、ポリアミド１２／９Ｔ（Ａ１−１）をポリアミド１０１０／１０Ｔ（Ａ１−３）に変更した以外は、ポリアミド１２／９Ｔ組成物（Ａ−１）の製造と同様の方法にて、ポリアミド１０１０／１０Ｔ（Ａ１−３）８５．０質量％、エラストマー重合体（Ａ２−１）１５．０質量％の合計１００質量部に対して、酸化防止剤０．８質量部、リン系加工安定剤０．２質量部よりなるポリアミド１０１０／１０Ｔ組成物のペレットを得た（以下、このポリアミド１０１０／１０Ｔ組成物を（Ａ−３）という。）。
【０２０３】
ポリアミド１２／ＭＸＤ１０組成物（Ａ−４）の製造
ポリアミド１２／９Ｔ組成物（Ａ−１）の製造において、ポリアミド１２／９Ｔ（Ａ１−１）をポリアミド１２／ＭＸＤ１０（Ａ１−４）に変更した以外は、ポリアミド１２／９Ｔ組成物（Ａ−１）の製造と同様の方法にて、ポリアミド１２／ＭＸＤ１０（Ａ１−４）８５．０質量％、エラストマー重合体（Ａ２−１）１５．０質量％の合計１００質量部に対して、酸化防止剤０．８質量部、リン系加工安定剤０．２質量部よりなるポリアミド１２／ＭＸＤ１０組成物のペレットを得た（以下、このポリアミド１２／ＭＸＤ１０組成物を（Ａ−４）という。）。
【０２０４】
ポリアミド１０１０／ＭＸＤ１０組成物（Ａ−５）の製造
ポリアミド１２／９Ｔ組成物（Ａ−１）の製造において、ポリアミド１２／９Ｔ（Ａ１−１）をポリアミド１０１０／ＭＸＤ１０（Ａ１−５）に変更した以外は、ポリアミド１２／９Ｔ組成物（Ａ−１）の製造と同様の方法にて、ポリアミド１０１０／ＭＸＤ１０（Ａ１−５）８５．０質量％、エラストマー重合体（Ａ２−１）１５．０質量％の合計１００質量部に対して、酸化防止剤０．８質量部、リン系加工安定剤０．２質量部よりなるポリアミド１０１０／ＭＸＤ１０組成物のペレットを得た（以下、このポリアミド１０１０／ＭＸＤ１０組成物を（Ａ−５）という。）。
【０２０５】
ポリアミド６１２／６Ｔ組成物（Ａ−６）の製造
ポリアミド１２／９Ｔ組成物（Ａ−１）の製造において、ポリアミド１２／９Ｔ（Ａ１−１）をポリアミド６１２／６Ｔ（Ａ１−６）に変更した以外は、ポリアミド１２／９Ｔ組成物（Ａ−１）の製造と同様の方法にて、ポリアミド６１２／６Ｔ（Ａ１−６）８５．０質量％、エラストマー重合体（Ａ２−１）１５．０質量％の合計１００質量部に対して、酸化防止剤０．８質量部、リン系加工安定剤０．２質量部よりなるポリアミド６１２／６Ｔ組成物のペレットを得た（以下、このポリアミド６１２／６Ｔ組成物を（Ａ−６）という。）。
【０２０６】
ポリアミド６１２／６Ｔ組成物（Ａ−７）の製造
ポリアミド１２／９Ｔ組成物（Ａ−１）の製造において、ポリアミド１２／９Ｔ（Ａ１−１）をポリアミド６１２／６Ｔ（Ａ１−７）に変え、シリンダ温度を２７０℃から３１０℃に変更した以外は、ポリアミド１２／９Ｔ組成物（Ａ−１）の製造と同様の方法にて、ポリアミド６１２／６Ｔ（Ａ１−７）８５．０質量％、エラストマー重合体（Ａ２−１）１５．０質量％の合計１００質量部に対して、酸化防止剤０．８質量部、リン系加工安定剤０．２質量部よりなるポリアミド６１２／６Ｔ組成物のペレットを得た（以下、このポリアミド６１２／６Ｔ組成物を（Ａ−７）という。）。
【０２０７】
ポリアミド１１組成物（Ａ−８）の製造
ポリアミド１２／９Ｔ組成物（Ａ−１）の製造において、ポリアミド１２／９Ｔ（Ａ１−１）をポリアミド１１（Ａ１−８）に変え、該二軸溶融混練機のシリンダの途中から、可塑剤としてベンゼンスルホン酸ブチルアミドを定量ポンプにより注入し、更した以外は、ポリアミド１２／９Ｔ組成物（Ａ−１）の製造と同様の方法にて、ポリアミド１１（Ａ１−８）８５．０質量％、エラストマー重合体（Ａ２−１）５．０質量％、可塑剤）１０．０質量％の合計１００質量部に対して、酸化防止剤０．８質量部、リン系加工安定剤０．２質量部よりなるポリアミド１１組成物のペレットを得た（以下、このポリアミド１１組成物を（Ａ−８）という。）。
【０２０８】
ポリアミド１２／９Ｔ組成物（Ａ−９）の製造
ポリアミド１２／９Ｔ組成物（Ａ−１）の製造において、エラストマー重合体（Ａ２−１）を使用しないこと以外は、ポリアミド１２／９Ｔ組成物（Ａ−１）の製造と同様の方法にて、ポリアミド１２／９Ｔ（Ａ１−１）１００質量部に対して、酸化防止剤０．８質量部、リン系加工安定剤０．２質量部よりなるポリアミド１２／９Ｔ組成物のペレットを得た（以下、このポリアミド１２／９Ｔ組成物を（Ａ−９）という。）。
【０２０９】
ポリアミド１２／９Ｔ組成物（Ａ−１０）の製造
ポリアミド１２／９Ｔ組成物（Ａ−１）の製造において、エラストマー重合体（Ａ２−１）の添加量を変更した以外は、ポリアミド１２／９Ｔ組成物（Ａ−１）の製造と同様の方法にて、ポリアミド１２／９Ｔ（Ａ１−１）５１．０質量％エラストマー重合体（Ｂ２−２）４９．０質量％の合計１００質量部に対して、酸化防止剤０．８質量部、リン系加工安定剤０．２質量部よりなるポリアミド６１２／６Ｔ組成物のペレットを得た（以下、このポリアミド１２／９Ｔ組成物を（Ａ−１０）という。）。
【０２１０】
半芳香族ポリアミド（Ｂ１）
半芳香族ポリアミド（Ｂ１−１）の製造
１，９−ノナンジアミン２．３７ｋｇ（１５．０モル）、２−メチル−１，８−オクタンジアミン２．３７ｋｇ（１５．０モル）、テレフタル酸４．９４ｋｇ（２９．７モル）、安息香酸６５．９ｇ（０．５４モル）、次亜リン酸ナトリウム一水和物９．８ｇ（原料に対して０．１質量％）、及び蒸留水６．０Ｌをオートクレーブに入れ、窒素置換した。１００℃で３０分間攪拌し、２時間かけて内部温度を１９０℃に昇温した。この時、オートクレーブは２．０ＭＰａまで昇圧した。そのまま１時間反応を続けた後２３０℃に昇温し、その後２時間、２３０℃に温度を保ち、水蒸気を徐々に抜いて圧力を２．０ＭＰａに保ちながら反応させた。次に、３０分かけて圧力を１．０ＭＰａまで下げ、更に１時間反応させて、プレポリマーを得た。これを、１００℃、減圧下で１２時間乾燥し、２ｍｍ以下の大きさまで粉砕し、２１０℃、０．０１３ｋＰａ下にて、８時間固相重合し、融点２６５℃、相対粘度２．３８の半芳香族ポリアミド（ポリアミド９Ｔ／Ｍ８Ｔ＝５０／５０モル％）を得た（以下、この半芳香族ポリアミドを（Ｂ１−１）という。）。
【０２１１】
半芳香族ポリアミド（Ｂ１−２）の製造
半芳香族ポリアミド（Ｂ１−１）の製造において、１，９−ノナンジアミン２．３７ｋｇ（１５．０モル）と２−メチル−１，８−オクタンジアミン２．３７ｋｇ（１５．０モル）を１，９−ノナンジアミン４．０４ｋｇ（２５．５モル）と２−メチル−１，８−オクタンジアミン０．７１２ｋｇ（４．５モル）に変え、固相重合温度を２１０から２４０℃に変更した以外は、半芳香族ポリアミド（Ｂ１−１）の製造と同様の方法にて、融点３０５℃、相対粘度２．３４の半芳香族ポリアミド（ポリアミド９Ｔ／Ｍ８Ｔ＝８５／１５モル％）を得た（以下、この半芳香族ポリアミドを（Ｂ１−２）という。）。
【０２１２】
半芳香族ポリアミド（Ｂ１−３）の製造
半芳香族ポリアミド（Ｂ１−１）の製造において、テレフタル酸４．９４ｋｇ（２９．７モル）を２，６−ナフタレンジカルボン酸６．４３ｋｇ（２９．７モル）に変更した以外は、半芳香族ポリアミド（Ｂ１−１）の製造と同様の方法にて、融点２７５℃、相対粘度２．３７の半芳香族ポリアミド（ポリアミド９Ｎ／Ｍ８Ｎ＝５０／５０モル％）を得た（以下、この半芳香族ポリアミドを（Ｂ１−３）という。）。
【０２１３】
半芳香族ポリアミド（Ｂ１−４）の製造
半芳香族ポリアミド（Ｂ１−１）の製造において、１，９−ノナンジアミン２．３７ｋｇ（１５．０モル）と２−メチル−１，８−オクタンジアミン２．３７ｋｇ（１５．０モル）を１，１０−デカンジアミン５．１７ｋｇ（３０．０モル）に変え、固相重合温度を２３０℃から２６０℃に変更した以外は、半芳香族ポリアミド（Ｂ１−１）の製造と同様の方法にて、融点３１５℃、相対粘度２．３３の半芳香族ポリアミド（ポリアミド１０Ｔ＝１００モル％）を得た（以下、この半芳香族ポリアミドを（Ｂ１−４）という。）。
【０２１４】
半芳香族ポリアミド（Ｂ１−５）の製造
半芳香族ポリアミド（Ｂ１−４）の製造において、１，１０−デカンジアミン５．１７ｋｇ（３０．０モル）とテレフタル酸４．９８ｋｇ（３０．０モル）を１，１０−デカンジアミン３．１０ｋｇ（１８．０モル）、テレフタル酸２．９９ｋｇ（１８．０モル）、及び１１−アミノウンデカン酸２．４２ｋｇ（１２．０モル）に変え、固相重合温度を２６０℃から２００℃に変更した以外は、半芳香族ポリアミド（Ｂ１−４）の製造と同様の方法にて、融点２５５℃、相対粘度２．３４の半芳香族ポリアミド（ポリアミド１０Ｔ／１１＝６０／４０モル％）を得た（以下、この半芳香族ポリアミドを（Ｂ１−５）という。）。
【０２１５】
半芳香族ポリアミド（Ｂ１−６）の製造
半芳香族ポリアミド（Ｂ１−４）の製造において、テレフタル酸４．９８ｋｇ（３０．０モル）をテレフタル酸３．３２ｋｇ（２０．０モル）とセバシン酸２．０２ｋｇ（１０．０モル）に変え、固相重合温度を２６０℃から２２０℃に変更した以外は、半芳香族ポリアミド（Ｂ１−４）の製造と同様の方法にて、融点２７９℃、相対粘度２．３７の半芳香族ポリアミド（ポリアミド１０Ｔ／１０１０＝６７／３３モル％）を得た（以下、この半芳香族ポリアミドを（Ｂ１−６）という。）。
【０２１６】
半芳香族ポリアミド（Ｂ１−７）の製造
半芳香族ポリアミド（Ｂ１−４）の製造において、１，１０−デカンジアミン５．１７ｋｇ（３０．０モル）とテレフタル酸４．９８ｋｇ（３０．０モル）を１，１０−デカンジアミンとテレフタル酸の等モル塩７．２６ｋｇ（２４．０モル）、１，６−ヘキサンジアミンとドデカン二酸の等モル塩１．８６３ｋｇ（６．０モル）に変え、固相重合温度を２６０℃から２１０℃に変更した以外は、半芳香族ポリアミド（Ｂ１−４）の製造と同様の方法にて、融点２６１℃、相対粘度２．３４の半芳香族ポリアミド（ポリアミド１０Ｔ／６１２＝８０／２０モル％）を得た（以下、この半芳香族ポリアミドを（Ｂ１−７）という。）。
【０２１７】
半芳香族ポリアミド（Ｂ１−８）の製造
半芳香族ポリアミド（Ｂ１−１）の製造において、固相重合時間を８時間から４時間に変更した以外は、半芳香族ポリアミド（Ｂ１−１）の製造と同様の方法にて、融点２６５℃、相対粘度２．０８の半芳香族ポリアミド（ポリアミド９Ｔ／Ｍ８Ｔ＝５０／５０モル％）を得た（以下、この半芳香族ポリアミドを（Ｂ１−８）という。）。
【０２１８】
半芳香族ポリアミド（Ｂ１−９）の製造
半芳香族ポリアミド（Ｂ１−１）の製造において、テレフタル酸４．９４ｋｇ（２９．７モル）、１，９−ノナンジアミン２．３７ｋｇ（１５．０モル）、及び２−メチル−１，８−オクタンジアミン２．３７ｋｇ（１５．０モル）をテレフタル酸２．７４ｋｇ（１６．５モル）、イソフタル酸０．９９７ｋｇ（６．０モル）、アジピン酸１．１０ｋｇ（７．５モル）、及び１，６−ヘキサンジアミン３．６０ｋｇ（３１．０モル）に変え、重合温度を２５０℃、固相重合温度を２３０℃に変更した以外は、半芳香族ポリアミド（Ｂ１−１）の製造と同様の方法にて、融点３０２℃、相対粘度２．２８の半芳香族ポリアミド（ポリアミド６Ｔ／６Ｉ／６６＝５５／２０／２５モル％）を得た（以下、この半芳香族ポリアミドを（Ｂ１−９）という。）。
【０２１９】
半芳香族ポリアミド（Ｂ２）
半芳香族ポリアミド（Ｂ２−１）の製造
攪拌機、温度計、トルクメータ、圧力計、ダイアフラムポンプを直結した原料投入口、窒素ガス導入口、放圧口、圧力調整装置、及びポリマー放出口を備えた内容積が７０リットルの圧力容器に、セバシン酸６．０７ｋｇ（３０．０モル）、次亜リン酸カルシウム８．５ｇ（０．０４９モル）、及び酢酸ナトリウム２．２ｇ（０．０２５モル）を仕込み、圧力容器の内部の純度が９９．９９９９％の窒素ガスで０．３ＭＰａに加圧した後、次に常圧まで窒素ガスを放出する操作を５回繰返し、窒素置換を行った後、封圧下、攪拌しながら系内を昇温した。更に少量の窒素気流下で、１９０℃まで昇温した後、ｍ−キシリレンジアミン４．０９ｋｇ（３０．０モル）を撹拌下で１６０分を要して滴下した。この間、反応系内圧は０．５ＭＰａに制御し、内温を連続的に２９５℃まで昇温させた。また、ｍ−キシリレンジアミンの滴下とともに留出する水は分縮器及び冷却器を通して系外に除いた。ｍ−キシリレンジアミン滴下終了後、６０分間かけて常圧まで降圧し、この間に、容器内の温度を２５０℃に保持して１０分間反応を継続した。その後、反応系内圧を７９ｋＰａまで減圧し、４０分間溶融重合反応を継続した。その後、攪拌を止めて系内を窒素で０．２ＭＰａに加圧して重縮合物を圧力容器下部抜出口より紐状に抜き出した。紐状の重縮合物は直ちに冷却し、水冷した紐状の樹脂はペレタイザーによってペレット化し、その後、減圧乾燥を行い融点１９１℃、相対粘度２．４６の半芳香族ポリアミド（ポリアミドＭＸＤ１０＝１００モル％）を得た（以下、この半芳香族ポリアミドを（Ｂ２−１）という。）。
【０２２０】
半芳香族ポリアミド（Ｂ２−２）の製造
半芳香族ポリアミド（Ｂ２−１）の製造において、ｍ−キシリレンジアミン４．０９ｋｇ（３０．０モル）をｍ−キシリレンジアミンとｐ−キシリレンジアミンの７：３の混合ジアミン４．０９ｋｇ（３０．０モル）に変え、重合温度を２５０℃から２６０℃に変更した以外は、半芳香族ポリアミド（Ｂ２−１）の製造と同様の方法にて、融点２１５℃、相対粘度２．４０の半芳香族ポリアミド（ポリアミドＭＸＤ１０／ＰＸＤ１０＝７０／３０モル％）を得た（以下、この半芳香族ポリアミドを（Ｂ２−２）という。）。
【０２２１】
半芳香族ポリアミド（Ｂ２−３）の製造
半芳香族ポリアミド（Ｂ２−１）の製造において、ｍ−キシリレンジアミン４．０９ｋｇ（３０．０モル）をｍ−キシリレンジアミンとｐ−キシリレンジアミンの６：４の混合ジアミン４．０９ｋｇ（３０．０モル）に変え、重合温度を２５０℃から２７０℃に変更した以外は、半芳香族ポリアミド（Ｂ２−１）の製造と同様の方法にて、融点２２４℃、相対粘度２．４２の半芳香族ポリアミド（ポリアミドＭＸＤ１０／ＰＸＤ１０＝６０／４０モル％）を得た（以下、この半芳香族ポリアミドを（Ｂ２−３）という。）。
【０２２２】
半芳香族ポリアミド（Ｂ２−４）の製造
半芳香族ポリアミド（Ｂ２−１）の製造において、ｍ−キシリレンジアミン４．０９ｋｇ（３０．０モル）をｐ−キシリレンジアミン４．０９ｋｇ（３０．０モル）に変え、重合温度を２５０℃から３００℃に変更した以外は、半芳香族ポリアミド（Ｂ２−１）の製造と同様の方法にて、融点２８１、２９１℃（融点を２つ有する）、相対粘度２．４２の半芳香族ポリアミド（ポリアミドＰＸＤ１０＝１００モル％）を得た（以下、この半芳香族ポリアミドを（Ｂ２−４）という。）。
【０２２３】
半芳香族ポリアミド（Ｂ２−５）の製造
半芳香族ポリアミド（Ｂ２−１）の製造において、セバシン酸６．０７ｋｇ（３０．０モル）をアゼライン酸５．６５ｋｇ（３０．０モル）に変更した以外は、半芳香族ポリアミド（Ｂ２−１）の製造と同様の方法にて、融点１９４℃、相対粘度２．４５の半芳香族ポリアミド（ポリアミドＭＸＤ９＝１００モル％）を得た（以下、この半芳香族ポリアミドを（Ｂ２−５）という。）。
【０２２４】
半芳香族ポリアミド（Ｂ２−６）の製造
半芳香族ポリアミド（Ｂ２−１）の製造において、ｍ−キシリレンジアミン４．０９ｋｇ（３０．０モル）を２，６−ビス（アミノメチル）ナフタレン５．５９ｋｇ（３０．０モル）に変え、重合温度を２４０℃から３００℃に変更した以外は、半芳香族ポリアミド（Ｂ２−１）の製造と同様の方法にて、融点２８６℃、相対粘度２．３３の半芳香族ポリアミド（ポリアミド２，６−ＢＡＮ１０＝１００モル％）を得た（以下、この半芳香族ポリアミドを（Ｂ２−６）という。）。
【０２２５】
半芳香族ポリアミド（Ｂ２−７）の製造
半芳香族ポリアミド（Ｂ２−１）の製造において、溶融重合時間を４０分から２０分に変更した以外は、半芳香族ポリアミド（Ｂ２−１）の製造と同様の方法にて、融点１９１℃、相対粘度２．１５の半芳香族ポリアミド（ポリアミドＭＸＤ１０＝１００モル％）を得た（以下、この半芳香族ポリアミドを（Ｂ２−７）という。）。
【０２２６】
半芳香族ポリアミド（Ｂ２−８）の製造
半芳香族ポリアミド（Ｂ２−１）の製造において、セバシン酸６．０７ｋｇ（３０．０モル）をアジピン酸４．３８ｋｇ（３０．０モル）に変え、重合温度を２５０℃から２７５℃に変更した以外は、半芳香族ポリアミド（Ｂ２−１）の製造と同様の方法にて、融点２４３℃、相対粘度２．４２の半芳香族ポリアミド（ポリアミドＭＸＤ６＝１００モル％）を得た（以下、この半芳香族ポリアミドを（Ｂ２−８）という。）。
【０２２７】
半芳香族ポリアミド組成物（Ｂ）
半芳香族ポリアミド組成物（Ｂ−１）の製造
半芳香族ポリアミド（Ｂ１−１）に、衝撃改良材として無水マレイン酸変性エチレン／１−ブテン共重合体（Ａ２−１）、酸化防止剤としてトリエチレングリコール−ビス［３−（３−ｔ−ブチル−５−メチル−４−ヒドロキシフェニル）プロピオネート］（ＢＡＳＦジャパン社製、ＩＲＧＡＮＯＸ２４５）、及びリン系加工安定剤としてトリス（２，４−ジ−ｔ−ブチルフェニル）ホスファイト（ＢＡＳＦジャパン社製、ＩＲＧＡＦＯＳ１６８）をあらかじめ混合し、二軸溶融混練機（（株）日本製鋼所製、型式：ＴＥＸ４４）に供給し、シリンダ温度２２０℃から３００℃で溶融混練し、溶融樹脂をストランド状に押出した後、これを水槽に導入し、冷却、カット、真空乾燥して、半芳香族ポリアミド（Ｂ１−１）９０質量％、衝撃改良材１０質量％の合計１００質量部に対して、酸化防止剤０．８質量部、リン系加工安定剤０．２質量部よりなる半芳香族ポリアミド組成物のペレットを得た（以下、この半芳香族ポリアミド組成物を（Ｂ−１）という。）。
【０２２８】
半芳香族ポリアミド組成物（Ｂ−２）の製造
半芳香族ポリアミド組成物（Ｂ−１）の製造において、半芳香族ポリアミド（Ｂ１−１）を（Ｂ１−２）に変え、シリンダ温度を３００℃から３４０℃に変更した以外は、半芳香族ポリアミド組成物（Ｂ−１）の製造と同様の方法にて、半芳香族ポリアミド（Ｂ１−２）９０質量％、衝撃改良材１０質量％の合計１００質量部に対して、酸化防止剤０．８質量部、リン系加工安定剤０．２質量部よりなる半芳香族ポリアミド組成物のペレットを得た（以下、この半芳香族ポリアミド組成物を（Ｂ−２）という。）。
【０２２９】
半芳香族ポリアミド組成物（Ｂ−３）の製造
半芳香族ポリアミド組成物（Ｂ−１）の製造において、半芳香族ポリアミド（Ｂ１−１）を（Ｂ１−３）に変え、シリンダ温度を３００℃から３１０℃に変更した以外は、半芳香族ポリアミド組成物（Ｂ−１）の製造と同様の方法にて、半芳香族ポリアミド（Ｂ１−３）９０質量％、衝撃改良材１０質量％の合計１００質量部に対して、酸化防止剤０．８質量部、リン系加工安定剤０．２質量部よりなる半芳香族ポリアミド組成物のペレットを得た（以下、この半芳香族ポリアミド組成物を（Ｂ−３）という。）。
【０２３０】
半芳香族ポリアミド組成物（Ｂ−４）の製造
半芳香族ポリアミド組成物（Ｂ−１）の製造において、半芳香族ポリアミド（Ｂ１−１）を（Ｂ１−４）に変え、シリンダ温度を３００℃から３４０℃に変更した以外は、半芳香族ポリアミド組成物（Ｂ−１）の製造と同様の方法にて、半芳香族ポリアミド（Ｂ１−４）９０質量％、衝撃改良材１０質量％の合計１００質量部に対して、酸化防止剤０．８質量部、リン系加工安定剤０．２質量部よりなる半芳香族ポリアミド組成物のペレットを得た（以下、この半芳香族ポリアミド組成物を（Ｂ−４）という。）。
【０２３１】
半芳香族ポリアミド組成物（Ｂ−５）の製造
半芳香族ポリアミド組成物（Ｂ−１）の製造において、半芳香族ポリアミド（Ｂ１−１）を（Ｂ１−５）に変え、シリンダ温度を３００℃から２９０℃に変更した以外は、半芳香族ポリアミド組成物（Ｂ−１）の製造と同様の方法にて、半芳香族ポリアミド（Ｂ１−５）９０質量％、衝撃改良材１０質量％の合計１００質量部に対して、酸化防止剤０．８質量部、リン系加工安定剤０．２質量部よりなる半芳香族ポリアミド組成物のペレットを得た（以下、この半芳香族ポリアミド組成物を（Ｂ−５）という。）。
【０２３２】
半芳香族ポリアミド組成物（Ｂ−６）の製造
半芳香族ポリアミド組成物（Ｂ−１）の製造において、半芳香族ポリアミド（Ｂ１−１）を（Ｂ１−６）に変え、シリンダ温度を３００℃から３１０℃に変更した以外は、半芳香族ポリアミド組成物（Ｂ−１）の製造と同様の方法にて、半芳香族ポリアミド（Ｂ１−６）９０質量％、衝撃改良材１０質量％の合計１００質量部に対して、酸化防止剤０．８質量部、リン系加工安定剤０．２質量部よりなる半芳香族ポリアミド組成物のペレットを得た（以下、この半芳香族ポリアミド組成物を（Ｂ−６）という。）。
【０２３３】
半芳香族ポリアミド組成物（Ｂ−７）の製造
半芳香族ポリアミド組成物（Ｂ−１）の製造において、半芳香族ポリアミド（Ｂ１−１）を（Ｂ１−７）に変更した以外は、半芳香族ポリアミド組成物（Ｂ−１）の製造と同様の方法にて、半芳香族ポリアミド（Ｂ１−７）９０質量％、衝撃改良材１０質量％の合計１００質量部に対して、酸化防止剤０．８質量部、リン系加工安定剤０．２質量部よりなる半芳香族ポリアミド組成物のペレットを得た（以下、この半芳香族ポリアミド組成物を（Ｂ−７）という。）。
【０２３４】
半芳香族ポリアミド組成物（Ｂ−８）の製造
半芳香族ポリアミド組成物（Ｂ−１）の製造において、半芳香族ポリアミド（Ｂ１−１）を（Ｂ１−９）に変え、シリンダ温度を３００℃から３４０℃に変更した以外は、半芳香族ポリアミド組成物（Ｂ−１）の製造と同様の方法にて、半芳香族ポリアミド（Ｂ１−９）９０質量％、衝撃改良材１０質量％の合計１００質量部に対して、酸化防止剤０．８質量部、リン系加工安定剤０．２質量部よりなる半芳香族ポリアミド組成物のペレットを得た（以下、この半芳香族ポリアミド組成物を（Ｂ−８）という。）。
【０２３５】
半芳香族ポリアミド組成物（Ｂ−９）の製造
半芳香族ポリアミド組成物（Ｂ−１）の製造において、半芳香族ポリアミド（Ｂ１−１）を（Ｂ２−１）に変え、シリンダ温度を３００℃から２４０℃に変更した以外は、半芳香族ポリアミド組成物（Ｂ−１）の製造と同様の方法にて、半芳香族ポリアミド（Ｂ２−１）９０質量％、衝撃改良材１０質量％の合計１００質量部に対して、酸化防止剤０．８質量部、リン系加工安定剤０．２質量部よりなる半芳香族ポリアミド組成物のペレットを得た（以下、この半芳香族ポリアミド組成物を（Ｂ−９）という。）。
【０２３６】
半芳香族ポリアミド組成物（Ｂ−１０）の製造
半芳香族ポリアミド組成物（Ｂ−９）の製造において、半芳香族ポリアミド（Ｂ２−１）を（Ｂ２−２）に変え、シリンダ温度を２４０℃から２５０℃に変更した以外は、半芳香族ポリアミド組成物（Ｂ−９）の製造と同様の方法にて、半芳香族ポリアミド（Ｂ２−２）９０質量％、衝撃改良材１０質量％の合計１００質量部に対して、酸化防止剤０．８質量部、リン系加工安定剤０．２質量部よりなる半芳香族ポリアミド組成物のペレットを得た（以下、この半芳香族ポリアミド組成物を（Ｂ−１０）という。）。
【０２３７】
半芳香族ポリアミド組成物（Ｂ−１１）の製造
半芳香族ポリアミド組成物（Ｂ−９）の製造において、半芳香族ポリアミド（Ｂ２−１）を（Ｂ２−３）に変え、シリンダ温度を２４０℃から２６０℃に変更した以外は、半芳香族ポリアミド組成物（Ｂ−９）の製造と同様の方法にて、半芳香族ポリアミド（Ｂ２−３）９０質量％、衝撃改良材１０質量％の合計１００質量部に対して、酸化防止剤０．８質量部、リン系加工安定剤０．２質量部よりなる半芳香族ポリアミド組成物のペレットを得た（以下、この半芳香族ポリアミド組成物を（Ｂ−１１）という。）。
【０２３８】
半芳香族ポリアミド組成物（Ｂ−１２）の製造
半芳香族ポリアミド組成物（Ｂ−９）の製造において、半芳香族ポリアミド（Ｂ２−１）を（Ｂ２−４）に変え、シリンダ温度を２４０℃から３２０℃に変更した以外は、半芳香族ポリアミド組成物（Ｂ−９）の製造と同様の方法にて、半芳香族ポリアミド（Ｂ２−４）９０質量％、衝撃改良材１０質量％の合計１００質量部に対して、酸化防止剤０．８質量部、リン系加工安定剤０．２質量部よりなる半芳香族ポリアミド組成物のペレットを得た（以下、この半芳香族ポリアミド組成物を（Ｂ−１２）という。）。
【０２３９】
半芳香族ポリアミド組成物（Ｂ−１３）の製造
半芳香族ポリアミド組成物（Ｂ−９）の製造において、半芳香族ポリアミド（Ｂ２−１）を（Ｂ２−５）に変更した以外は、半芳香族ポリアミド組成物（Ｂ−９）の製造と同様の方法にて、半芳香族ポリアミド（Ｂ２−５）９０質量％、衝撃改良材１０質量％の合計１００質量部に対して、酸化防止剤０．８質量部、リン系加工安定剤０．２質量部よりなる半芳香族ポリアミド組成物のペレットを得た（以下、この半芳香族ポリアミド組成物を（Ｂ−１３）という。）。
【０２４０】
半芳香族ポリアミド組成物（Ｂ−１４）の製造
半芳香族ポリアミド組成物（Ｂ−９）の製造において、半芳香族ポリアミド（Ｂ２−１）を（Ｂ２−６）に変え、シリンダ温度を２４０℃から３２０℃に変更した以外は、半芳香族ポリアミド組成物（Ｂ−９）の製造と同様の方法にて、半芳香族ポリアミド（Ｂ２−６）９０質量％、衝撃改良材１０質量％の合計１００質量部に対して、酸化防止剤０．８質量部、リン系加工安定剤０．２質量部よりなる半芳香族ポリアミド組成物のペレットを得た（以下、この半芳香族ポリアミド組成物を（Ｂ−１４）という。）。
【０２４１】
半芳香族ポリアミド組成物（Ｂ−１５）の製造
半芳香族ポリアミド組成物（Ｂ−９）の製造において、半芳香族ポリアミド（Ｂ２−１）を（Ｂ２−８）に変え、シリンダ温度を２４０℃から２８０℃に変更した以外は、半芳香族ポリアミド組成物（Ｂ−９）の製造と同様の方法にて、半芳香族ポリアミド（Ｂ２−８）９０質量％、衝撃改良材１０質量％の合計１００質量部に対して、酸化防止剤０．８質量部、リン系加工安定剤０．２質量部よりなる半芳香族ポリアミド組成物のペレットを得た（以下、この半芳香族ポリアミド組成物を（Ｂ−１５）という。）。
【０２４２】
導電性半芳香族ポリアミド組成物（Ｂ−１６）の製造
半芳香族ポリアミド（Ｂ１−８）に、衝撃改良材として無水マレイン酸変性エチレン／１−ブテン共重合体（Ａ２−１）とエチレン／１−ブテン共重合体（三井化学（株）製、タフマーＡ−０５５０）、導電性フィラーとしてカーボンブラック（ライオン（株）製、ケッチェンブラックＥＣ６００ＪＤ）、酸化防止剤としてトリエチレングリコール−ビス［３−（３−ｔ−ブチル−５−メチル−４−ヒドロキシフェニル）プロピオネート］（ＢＡＳＦジャパン社製、ＩＲＧＡＮＯＸ２４５）、及びリン系加工安定剤としてトリス（２，４−ジ−ｔ−ブチルフェニル）ホスファイト（ＢＡＳＦジャパン社製、ＩＲＧＡＦＯＳ１６８）をあらかじめ混合し、二軸溶融混練機（（株）日本製鋼所製、型式：ＴＥＸ４４）に供給し、シリンダ温度２４０℃から３２０℃で溶融混練し、溶融樹脂をストランド状に押出した後、これを水槽に導入し、冷却、カット、真空乾燥して、半芳香族ポリアミド（Ｂ１−８）６８質量％、衝撃改良材２５質量％、導電性フィラー７質量％の合計１００質量部に対して、酸化防止剤０．８質量部、リン系加工安定剤０．２質量部よりなる導電性半芳香族ポリアミド組成物のペレットを得た（以下、この導電性半芳香族ポリアミド組成物を（Ｂ−１６）という。）。
【０２４３】
導電性半芳香族ポリアミド組成物（Ｂ−１７）の製造
導電性半芳香族ポリアミド組成物（Ｂ−１６）の製造において、半芳香族ポリアミド（Ｂ１−８）を（Ｂ２−７）に変え、シリンダ温度を３２０℃から２７０℃に変更した以外は、導電性半芳香族ポリアミド組成物（Ｂ−１６）の製造と同様の方法にて、半芳香族ポリアミド（Ｂ２−７）６８質量％、衝撃改良材２５質量％、導電性フィラー７質量％の合計１００質量部に対して、酸化防止剤０．８質量部、リン系加工安定剤０．２質量部よりなる導電性半芳香族ポリアミド組成物のペレットを得た（以下、この導電性半芳香族ポリアミド組成物を（Ｂ−１７）という。）。
【０２４４】
含フッ素系重合体（Ｃ）
含フッ素系重合体（Ｃ−１）の製造
内容積が１００Ｌの撹拌機付き重合槽を脱気し、１−ヒドロトリデカフルオロヘキサンの９２．１ｋｇ、１，３−ジクロロ−１，１，２，２，３−ペンタフルオロプロパン１６．３ｋｇ、（パーフルオロエチル）エチレンＣＨ２＝ＣＨ（ＣＦ２）２Ｆ７３ｇ、無水イタコン酸（ＩＡＨ）１０．１ｇを仕込み、テトラフルオロエチレン（ＴＦＥ）９．６ｋｇ、エチレン（Ｅ）０．７ｋｇを圧入し、重合槽内を６６℃に昇温し、重合開始剤としてｔ−ブチルペルオキシピバレート１質量％１，３−ジクロロ−１，１，２，２，３−ペンタフルオロプロパン溶液の４３３ｃｍ３を仕込み、重合を開始させた。重合中圧力が一定になるようにＴＦＥ／Ｅ：６０／４０（モル比）のモノマー混合ガスを連続的に仕込んだ。また、重合中に仕込むＴＦＥとＥの合計モル数に対して２．０モル％に相当する量の（パーフルオロエチル）エチレンと０．５モル％に相当する量のＩＡＨを連続的に仕込んだ。重合開始５．５時間後、モノマー混合ガス８．０ｋｇ、ＩＡＨの６３ｇを仕込んだ時点で、重合槽内温を室温まで降温し、パージして圧力を常圧とした。得られたスラリ状の含フッ素系重合体を、水７５．０ｋｇを仕込んだ２００Ｌの造粒槽に投入し、次いで撹拌しながら１０５℃まで昇温し溶媒を留出除去しながら造粒した。得られた造粒物を１５０℃で５時間乾燥することにより、８．３ｋｇの含フッ素系重合体が得られた。
当該含フッ素系重合体の組成は、ＴＦＥに基づく重合単位／Ｅに基づく重合単位／ＣＨ２＝ＣＨ（ＣＦ２）２Ｆに基づく重合単位／ＩＡＨに基づく重合単位＝５８．５／３９．０／２．０／０．５（モル％）であり、融点は２４０℃であった。この造粒物を、押出機を用いて、２８０℃、滞留時間２分で溶融し、含フッ素系重合体のペレットを得た（以下、この含フッ素系重合体を（Ｃ−１）という。）
【０２４５】
導電性含フッ素系重合体（Ｃ−２）の製造
含フッ素系重合体（Ｃ−１）１００質量部、及びカーボンブラック（電気化学（株）製）１３質量部をあらかじめ混合し、二軸溶融混練機（東芝機械（株）製、型式：ＴＥＭ−４８Ｓ）に供給し、シリンダ温度２４０℃から３００℃で溶融混練し、溶融樹脂をストランド状に押出した後、これを水槽に導入し、吐出したストランドを水冷し、ペレタイザーでストランドを切断し、水分除去のために１２０℃の乾燥機で１０時間乾燥し、導電性含フッ素系重合体のペレットを得た（以下、この導電性含フッ素系重合体を（Ｃ−２）という。）。
【０２４６】
含フッ素系重合体（Ｃ−３）の製造
含フッ素系重合体（Ｃ−１）の製造において、無水イタコン酸（ＩＡＨ）を仕込まない以外は、含フッ素系重合体（Ｃ−１）の製造と同様の方法にて、７．６ｋｇの含フッ素系重合体を得た。
当該含フッ素系重合体の組成は、ＴＦＥに基づく重合単位／Ｅに基づく重合単位／ＣＨ２＝ＣＨ（ＣＦ２）２Ｆに基づく重合単位／ＩＡＨに基づく重合単位＝５８．８／３９．２／２．０（モル％）であり、融点は２４２℃であった。この造粒物を、押出機を用いて、２８０℃、滞留時間２分で溶融し、含フッ素系重合体のペレットを得た（以下、この含フッ素系重合体を（Ｃ−３）という。）。
【０２４７】
導電性含フッ素系重合体（Ｃ−４）の製造
導電性含フッ素系重合体（Ｃ−２）の製造において、含フッ素系重合体（Ｃ−１）を（Ｃ−３）に変更した以外は、導電性含フッ素系重合体（Ｃ−２）の製造と同様の方法にて、導電性含フッ素系重合体のペレットを得た（以下、この導電性含フッ素系重合体を（Ｃ−４）という。）。
【０２４８】
含フッ素系重合体（Ｃ−５）の製造
内容積が１００Ｌの撹拌機付き重合槽を脱気し、１，３−ジクロロ−１，１，２，２，３−ペンタフルオロプロパン４２．５ｋｇ、ＣＦ２＝ＣＦＯＣＦ２ＣＦ２ＣＦ３（パーフルオロ（プロピルビニルエーテル）：ＰＰＶＥ）、１，１，２，４，４，５，５，６，６，６−デカフルオロ−３−オキサヘックス−１−エン）２．１３ｋｇ、ヘキサフルオロプロピレン（ＨＦＰ）５１．０ｋｇを仕込んだ。ついで重合槽内を５０℃に昇温し、テトラフルオロエチレン（ＴＦＥ）の４．２５ｋｇを仕込んで圧力を１．０ＭＰａ／Ｇまで昇圧した。重合開始剤溶液として（ペルフルオロブチリル）ペルオキシド０．３質量％１，３−ジクロロ−１，１，２，２，３−ペンタフルオロプロパン溶液の３４０ｃｍ３を仕込み、重合を開始させ、以後１０分毎に当該重合開始剤溶液の３４０ｃｍ３を仕込んだ。重合中、圧力が１．０ＭＰａ／Ｇを保持するようにＴＦＥを連続的に仕込んだ。また、重合中に仕込むＴＦＥのモル数に対して０．１モル％に相当する量の５−ノルボルネン−２，３−ジカルボン酸無水物（ＮＡＨ）０．３質量％１，３−ジクロロ−１，１，２，２，３−ペンタフルオロプロパン溶液を連続的に仕込んだ。重合開始５時間後、ＴＦＥ８．５ｋｇを仕込んだ時点で、重合槽内温を室温まで降温するとともに常圧までパージした。得られたスラリ状の含フッ素系重合体を、水７５．０ｋｇを仕込んだ２００Ｌの造粒槽に投入し、次いで撹拌しながら１０５℃まで昇温し溶媒を留出除去しながら造粒した。得られた造粒物を１５０℃で５時間乾燥することにより、７．５ｋｇの含フッ素系重合体の造粒物が得られた。
当該含フッ素系重合体の組成は、ＴＦＥに基づく重合単位／ＰＰＶＥに基づく重合単位／ＨＦＰに基づく重合単位／ＮＡＨに基づく重合単位＝９１．２／１．５／７．２／０．１（モル％）であり、融点は２６２℃であった。この造粒物を、押出機を用いて、３００℃、滞留時間２分で溶融し、含フッ素系重合体のペレットを得た（以下、この含フッ素系重合体を（Ｃ−５）という。）。
【０２４９】
含フッ素系重合体（Ｃ−６）の製造
含フッ素系重合体（Ｃ−５）の製造において、５−ノルボルネン−２，３−ジカルボン酸無水物（ＮＡＨ）０．３質量％１，３−ジクロロ−１，１，２，２，３−ペンタフルオロプロパン溶液を仕込まない以外は、含フッ素系重合体（Ｃ−５）の製造と同様の方法にて、７．６ｋｇの含フッ素系重合体を得た。
当該含フッ素系重合体の組成は、ＴＦＥに基づく重合単位／ＰＰＶＥに基づく重合単位／ＨＦＰに基づく重合単位＝９１．５／１．５／７．０（モル％）であり、融点は２５７℃であった。この造粒物を、押出機を用いて、３００℃、滞留時間２分で溶融し、含フッ素系重合体のペレットを得た（以下、この含フッ素系重合体を（Ｃ−６）という。）。
【０２５０】
導電性含フッ素系重合体（Ｃ−７）の製造
導電性含フッ素系重合体（Ｃ−２）の製造において、含フッ素系重合体（Ｃ−１）を（Ｃ−６）、カーボンブラック１３質量部を１１質量部に変え、シリンダ温度を３００℃から３２０℃に変更した以外は、導電性含フッ素系重合体（Ｃ−２）の製造と同様の方法にて、導電性含フッ素系重合体のペレットを得た（以下、この導電性含フッ素系重合体を（Ｃ−７）という。）。
【０２５１】
含フッ素系重合体（Ｃ−８）の製造
水１７４ｋｇを収容できるジャケット付攪拌式重合槽に、脱ミネラルした純水５１．５ｋｇを仕込み、内部空間を純窒素ガスで充分置換した後、窒素ガスを真空で排除した。次いでオクタフルオロシクロブタン４０．６ｋｇ、クロロトリフルオロエチレン（ＣＴＦＥ）１．６ｋｇ、テトラフルオロエチレン（ＴＦＥ）４．５ｋｇ、パーフルオロ（プロピルビニルエーテル）（ＰＰＶＥ）２．８ｋｇを圧入した。連鎖移動剤としてｎ−プロピルアルコール０．０９０ｋｇを添加して、温度を３５℃に調節し、攪拌を開始した。ここへ重合開始剤としてジ−ｎ−プロピルパーオキシジカーボネート５０質量％メタノール溶液を０．４４ｋｇ添加して重合を開始した。重合中には、所望の共重合体組成と同組成に調製した混合モノマーを、槽内圧力が０．６６ＭＰａを維持するように追加仕込みしながら重合した後、槽内の残存ガスを排気して生成したポリマーを取り出し、脱ミネラルした純水で洗浄し、乾燥させて３０．５ｋｇの粒状粉末の含フッ素系重合体を得た。
当該フッ素系重合体の組成は、ＣＴＦＥに基づく重合単位／ＴＦＥに基づく重合単位／ＰＰＶＥに基づく重合単位のモル比で２４．４／７３．１／２．５であり、含フッ素系重合体中の主鎖炭素原子数１×１０６個に対する、フッ素系重合体の重合開始剤に由来するカーボネート末端基の数は１７０個であった。また、融点は２４１℃であった。この造粒物を、押出機を用いて、２９０℃、滞留時間２分で溶融し、含フッ素系重合体のペレットを得た（以下、この含フッ素系重合体を（Ｃ−８）という。）。
【０２５２】
含フッ素系重合体（Ｃ−９）の製造
含フッ素系重合体（Ｃ−８）の製造において、ジ−ｎ−プロピルパーオキシジカーボネート５０質量％メタノール溶液を仕込まない以外は、含フッ素系重合体（Ｃ−９）の製造と同様の方法にて、２９．８ｋｇの含フッ素系重合体を得た。
当該含フッ素系重合体の組成は、ＣＴＦＥに基づく重合単位／ＴＦＥに基づく重合単位／ＰＰＶＥに基づく重合単位のモル比で２４．４／７３．１／２．５であり、融点は２４１℃であった。この造粒物を、押出機を用いて、２９０℃、滞留時間２分で溶融し、含フッ素系重合体のペレットを得た（以下、この含フッ素系重合体を（Ｃ−９）という。）。
【０２５３】
導電性含フッ素系重合体（Ｃ−１０）の製造
導電性含フッ素系重合体（Ｃ−７）の製造において、含フッ素系重合体（Ｃ−６）を（Ｃ−９）に変え、シリンダ温度を３２０℃から３００℃に変更した以外は、導電性含フッ素系重合体（Ｃ−７）の製造と同様の方法にて、導電性含フッ素系重合体のペレットを得た（以下、この導電性含フッ素系重合体を（Ｃ−１０）という。）。
【０２５４】
実施例１
前記に示すポリアミド１２／９Ｔ組成物（Ａ−１）、半芳香族ポリアミド組成物（Ｂ−１）を使用して、Ｐｌａｂｏｒ（プラスチック工学研究所（株）製）２層チューブ成形機にて、（Ａ−１）を押出温度２７０℃、（Ｂ−１）を押出温度３００℃にて別々に溶融させ、吐出された溶融樹脂をアダプタによって合流させ、積層管状体に成形した。引き続き、寸法制御するサイジングダイにより冷却し、引き取りを行い、（Ａ−１）からなる（ａ）層（最外層）、（Ｂ−１）からなる（ｂ）層（最内層）としたとき、層構成が（ａ）／（ｂ）＝０．８０／０．２０ｍｍで内径６ｍｍ、外径８ｍｍの積層チューブを得た。当該積層チューブの物性測定結果を表１に示す。
【０２５５】
実施例２
実施例１において、ポリアミド１２／９Ｔ組成物（Ａ−１）をポリアミド１１／１０Ｔ組成物（Ａ−２）に変更した以外は、実施例１と同様の方法にて、表１に示す層構成の積層チューブを得た。当該積層チューブの物性測定結果を表１に示す。
【０２５６】
実施例３
実施例１において、ポリアミド１２／９Ｔ組成物（Ａ−１）をポリアミド１０１０／１０Ｔ組成物（Ａ−３）に変更した以外は、実施例１と同様の方法にて、表１に示す層構成の積層チューブを得た。当該積層チューブの物性測定結果を表１に示す。
【０２５７】
実施例４
実施例１において、ポリアミド１２／９Ｔ組成物（Ａ−１）をポリアミド１２／ＭＸＤ１０組成物（Ａ−４）に変更した以外は、実施例１と同様の方法にて、表１に示す層構成の積層チューブを得た。当該積層チューブの物性測定結果を表１に示す。
【０２５８】
実施例５
実施例１において、ポリアミド１２／９Ｔ組成物（Ａ−１）をポリアミド１０１０／ＭＸＤ１０組成物（Ａ−５）に変更した以外は、実施例１と同様の方法にて、表１に示す層構成の積層チューブを得た。当該積層チューブの物性測定結果を表１に示す。
【０２５９】
実施例６
実施例１において、半芳香族ポリアミド組成物（Ｂ−１）を（Ｂ−２）に変え、（Ｂ−２）の押出温度を３４０℃に変更した以外は、実施例１と同様の方法にて、表１に示す層構成の積層チューブを得た。当該積層チューブの物性測定結果を表１に示す。
【０２６０】
実施例７
実施例１において、半芳香族ポリアミド組成物（Ｂ−１）を（Ｂ−３）に変え、（Ｂ−３）の押出温度を３１０℃に変更した以外は、実施例１と同様の方法にて、表１に示す層構成の積層チューブを得た。当該積層チューブの物性測定結果を表１に示す。
【０２６１】
実施例８
実施例２において、半芳香族ポリアミド組成物（Ｂ−１）を（Ｂ−４）に変え、（Ｂ−４）の押出温度を３４０℃に変更した以外は、実施例２と同様の方法にて、表１に示す層構成の積層チューブを得た。当該積層チューブの物性測定結果を表１に示す。
【０２６２】
実施例９
実施例２において、半芳香族ポリアミド組成物（Ｂ−１）を（Ｂ−５）に変え、（Ｂ−５）の押出温度を２９０℃に変更した以外は、実施例２と同様の方法にて、表１に示す層構成の積層チューブを得た。当該積層チューブの物性測定結果を表１に示す。
【０２６３】
実施例１０
実施例２において、半芳香族ポリアミド組成物（Ｂ−１）を（Ｂ−６）に変え、（Ｂ−６）の押出温度を３１０℃に変更した以外は、実施例２と同様の方法にて、表１に示す層構成の積層チューブを得た。当該積層チューブの物性測定結果を表１に示す。
【０２６４】
実施例１１
実施例２において、半芳香族ポリアミド組成物（Ｂ−１）を（Ｂ−７）に変更した以外は、実施例２と同様の方法にて、表１に示す層構成の積層チューブを得た。当該積層チューブの物性測定結果を表１に示す。
【０２６５】
実施例１２
実施例４において、半芳香族ポリアミド組成物（Ｂ−１）を（Ｂ−９）に変え、（Ｂ−９）の押出温度を２４０℃に変更した以外は、実施例４と同様の方法にて、表１に示す層構成の積層チューブを得た。当該積層チューブの物性測定結果を表１に示す。
【０２６６】
実施例１３
実施例４において、半芳香族ポリアミド組成物（Ｂ−１）を（Ｂ−１０）に変え、（Ｂ−１０）の押出温度を２５０℃に変更した以外は、実施例４と同様の方法にて、表１に示す層構成の積層チューブを得た。当該積層チューブの物性測定結果を表１に示す。
【０２６７】
実施例１４
実施例４において、半芳香族ポリアミド組成物（Ｂ−１）を（Ｂ−１１）に変え、（Ｂ−１１）の押出温度を２６０℃に変更した以外は、実施例４と同様の方法にて、表１に示す層構成の積層チューブを得た。当該積層チューブの物性測定結果を表１に示す。
【０２６８】
実施例１５
実施例４において、半芳香族ポリアミド組成物（Ｂ−１）を（Ｂ−１２）に変え、（Ｂ−１２）の押出温度を３２０℃に変更した以外は、実施例４と同様の方法にて、表１に示す層構成の積層チューブを得た。当該積層チューブの物性測定結果を表１に示す。
【０２６９】
実施例１６
実施例４において、半芳香族ポリアミド組成物（Ｂ−１）を（Ｂ−１３）に変え、（Ｂ−１３）の押出温度を２４０℃に変更した以外は、実施例４と同様の方法にて、表１に示す層構成の積層チューブを得た。当該積層チューブの物性測定結果を表１に示す。
【０２７０】
実施例１７
実施例４において、半芳香族ポリアミド組成物（Ｂ−１）を（Ｂ−１４）に変え、（Ｂ−１４）の押出温度を３２０℃に変更した以外は、実施例４と同様の方法にて、表１に示す層構成の積層チューブを得た。当該積層チューブの物性測定結果を表１に示す。
【０２７１】
実施例１８
実施例１において、半芳香族ポリアミド組成物（Ｂ−１）を導電性半芳香族ポリアミド組成物（Ｂ−１６）に変え、（Ｂ−１６）の押出温度を３２０℃に変更した以外は、実施例１と同様の方法にて、表１に示す層構成の積層チューブを得た。当該積層チューブの物性測定結果を表１に示す。また、当該積層チューブの導電性をＳＡＥ  Ｊ−２２６０に準拠して測定したところ、１０６Ω／ｓｑｕａｒｅ以下であり、静電気除去性能に優れていることを確認した。
【０２７２】
実施例１９
実施例４において、半芳香族ポリアミド組成物（Ｂ−１）を導電性半芳香族ポリアミド組成物（Ｂ−１７）に変え、（Ｂ−１７）の押出温度を２７０℃に変更した以外は、実施例４と同様の方法にて、表１に示す層構成の積層チューブを得た。当該積層チューブの物性測定結果を表１に示す。また、当該積層チューブの導電性をＳＡＥ  Ｊ−２２６０に準拠して測定したところ、１０６Ω／ｓｑｕａｒｅ以下であり、静電気除去性能に優れていることを確認した。
【０２７３】
実施例２０
前記に示すポリアミド１２／９Ｔ組成物（Ａ−１）、半芳香族ポリアミド組成物（Ｂ−１）、導電性半芳香族ポリアミド組成物（Ｂ−１６）を使用して、Ｐｌａｂｏｒ（プラスチック工学研究所（株）製）３層チューブ成形機にて、（Ａ−１）を押出温度２６０℃、（Ｂ−１）を押出温度３００℃、（Ｂ−１６）を押出温度３２０℃にて別々に溶融させにて、吐出された溶融樹脂をアダプタによって合流させ、積層管状体に成形した。引き続き、寸法制御するサイジングダイにより冷却し、引き取りを行い、（Ａ−１）からなる（ａ）層（最外層）、（Ｂ−１）からなる（ｂ）層（中間層）、（Ｂ−１６）からなる（ｂ’）層（最内層）としたとき、層構成が（ａ）／（ｂ）／（ｂ’）＝０．８０／０．１０／０．１０ｍｍで内径６ｍｍ、外径８ｍｍの積層チューブを得た。当該積層チューブの物性測定結果を表１に示す。また、当該積層チューブの導電性をＳＡＥ  Ｊ−２２６０に準拠して測定したところ、１０６Ω／ｓｑｕａｒｅ以下であり、静電気除去性能に優れていることを確認した。
【０２７４】
実施例２１
実施例２０において、ポリアミド１２／９Ｔ組成物（Ａ−１）をポリアミド１２／ＭＸＤ１０組成物（Ａ−４）、半芳香族ポリアミド組成物（Ｂ−１）を（Ｂ−９）、導電性半芳香族ポリアミド組成物（Ｂ−１６）を（Ｂ−１７）に変え、（Ｂ−９）の押出温度を２４０℃、（Ｂ−１７）の押出温度を２７０℃に変更した以外は、実施例２０と同様の方法にて、表１に示す層構成の積層チューブを得た。当該積層チューブの物性測定結果を表１に示す。また、当該積層チューブの導電性をＳＡＥ  Ｊ−２２６０に準拠して測定したところ、１０６Ω／ｓｑｕａｒｅ以下であり、静電気除去性能に優れていることを確認した。
【０２７５】
実施例２２
前記に示すポリアミド１２／９Ｔ組成物（Ａ−１）、半芳香族ポリアミド組成物（Ｂ−１）、含フッ素系重合体（Ｃ−１）を使用して、Ｐｌａｂｏｒ（プラスチック工学研究所（株）製）３層チューブ成形機にて、（Ａ−１）を押出温度２６０℃、（Ｂ−１）を押出温度３００℃、（Ｃ−１）を押出温度２９０℃にて別々に溶融させ、吐出された溶融樹脂をアダプタによって合流させ、管状に成形し、寸法制御するサイジングダイにより冷却し、引き取りを行い、（Ａ−１）からなる層を（ａ）層（最外層）、（Ｂ−１）からなる層を（ｂ）層（中間層）、（Ｃ−１）からなる層を（ｃ）層（最内層）としたとき、層構成が（ａ）／（ｂ）／（ｃ）＝０．８０／０．１０／０．１０ｍｍ、内径６ｍｍ、外径８ｍｍの積層チューブを得た。当該積層チューブの物性測定結果を表１に示す。
【０２７６】
実施例２３
実施例２２において、ポリアミド１２／９Ｔ組成物（Ａ−１）をポリアミド１２／ＭＸＤ１０組成物（Ａ−４）、半芳香族ポリアミド組成物（Ｂ−１）を（Ｂ−９）に変え、（Ｂ−９）の押出温度を２４０℃に変更した以外は、実施例２２と同様の方法にて、表１に示す層構成の積層チューブを得た。当該積層チューブの物性測定結果を表１に示す。当該積層チューブの物性測定結果を表１に示す。
【０２７７】
実施例２４
実施例２２において、含フッ素系重合体（Ｃ−１）を導電性含フッ素系重合体（Ｃ−２）に変え、（Ｃ−２）の押出温度を３１０℃に変更した以外は、実施例２２と同様の方法にて、表１に示す層構成の積層チューブを得た。当該積層チューブの物性測定結果を表１に示す。当該積層チューブの物性測定結果を表１に示す。また、当該積層チューブの導電性をＳＡＥ  Ｊ−２２６０に準拠して測定したところ、１０６Ω／ｓｑｕａｒｅ以下であり、静電気除去性能に優れていることを確認した。
【０２７８】
実施例２５
実施例２２において、含フッ素系重合体（Ｃ−１）を（Ｃ−５）に変え、（Ｃ−５）の押出温度を３１０℃に変更した以外は、実施例２２と同様の方法にて、表１に示す層構成の積層チューブを得た。当該積層チューブの物性測定結果を表１に示す。当該積層チューブの物性測定結果を表１に示す。
【０２７９】
実施例２６
実施例２２において、含フッ素系重合体（Ｃ−１）を（Ｃ−８）に変え、（Ｃ−８）の押出温度を３００℃に変更した以外は、実施例２２と同様の方法にて、表１に示す層構成の積層チューブを得た。当該積層チューブの物性測定結果を表１に示す。当該積層チューブの物性測定結果を表１に示す。
【０２８０】
実施例２７
前記に示すポリアミド１２／９Ｔ組成物（Ａ−１）、半芳香族ポリアミド組成物（Ｂ−１）、含フッ素系重合体（Ｃ−１）、導電性含フッ素系重合体（Ｃ−２）を使用して、Ｐｌａｂｏｒ（プラスチック工学研究所（株）製）４層チューブ成形機にて、（Ａ−１）を押出温度２６０℃、（Ｂ−１）を押出温度３００℃、（Ｃ−１）を押出温度２９０℃、（Ｃ−２）を押出温度３１０℃にて別々に溶融させ、吐出された溶融樹脂をアダプタによって合流させ、管状に成形し、寸法制御するサイジングダイにより冷却し、引き取りを行い、（Ａ−１）からなる層を（ａ）層（最外層）、（Ｂ−１）からなる層を（ｂ）層（中間層）、（Ｃ−１）からなる層を（ｃ）層（内層）、（Ｃ−２）からなる層を（ｃ’）層（最内層）としたとき、層構成が（ａ）／（ｂ）／（ｃ）／（ｃ’）＝０．７０／０．１０／０．１０／０．１０ｍｍ、内径６ｍｍ、外径８ｍｍの積層チューブを得た。当該積層チューブの物性測定結果を表１に示す。また、当該積層チューブの導電性をＳＡＥ  Ｊ−２２６０に準拠して測定したところ、１０６Ω／ｓｑｕａｒｅ以下であり、静電気除去性能に優れていることを確認した。
【０２８１】
実施例２８
実施例２７において、ポリアミド１２／９Ｔ組成物（Ａ−１）をポリアミド１２／ＭＸＤ１０組成物（Ａ−４）、半芳香族ポリアミド組成物（Ｂ−１）を（Ｂ−９）に変え、（Ｂ−９）の押出温度を２４０℃に変更した以外は、実施例２７と同様の方法にて、表１に示す層構成の積層チューブを得た。当該積層チューブの物性測定結果を表１に示す。当該積層チューブの物性測定結果を表１に示す。
【０２８２】
実施例２９
実施例２７において、導電性含フッ素系重合体（Ｃ−２）を含フッ素系重合体（Ｃ−３）に変え、（Ｃ−３）の押出温度を２９０℃に変更した以外は、実施例２７と同様の方法にて、表１に示す層構成の積層チューブを得た。当該積層チューブの物性測定結果を表１に示す。
【０２８３】
実施例３０
実施例２７において、導電性含フッ素系重合体（Ｃ−２）を（Ｃ−４）に変更した以外は、実施例２７と同様の方法にて、表１に示す層構成の積層チューブを得た。当該積層チューブの物性測定結果を表１に示す。また、当該積層チューブの導電性をＳＡＥ  Ｊ−２２６０に準拠して測定したところ、１０６Ω／ｓｑｕａｒｅ以下であり、静電気除去性能に優れていることを確認した。
【０２８４】
実施例３１
実施例２７において、含フッ素系重合体（Ｃ−１）を（Ｃ−５）、導電性含フッ素系重合体（Ｃ−２）を含フッ素系重合体（Ｃ−６）に変え、（Ｃ−５）の押出温度を３1０℃に変更した以外は、実施例２７と同様の方法にて、表１に示す層構成の積層チューブを得た。当該積層チューブの物性測定結果を表１に示す。
【０２８５】
実施例３２
実施例２７において、含フッ素系重合体（Ｃ−１）を（Ｃ−５）、導電性含フッ素系重合体（Ｃ−２）を（Ｃ−７）に変え、（Ｃ−５）の押出温度を３１０℃、（Ｃ−７）の押出温度を３３０℃に変更した以外は、実施例２７と同様の方法にて、表１に示す層構成の積層チューブを得た。当該積層チューブの物性測定結果を表１に示す。また、当該積層チューブの導電性をＳＡＥ  Ｊ−２２６０に準拠して測定したところ、１０６Ω／ｓｑｕａｒｅ以下であり、静電気除去性能に優れていることを確認した。
【０２８６】
実施例３３
実施例２７において、含フッ素系重合体（Ｃ−１）を（Ｃ−８）、導電性含フッ素系重合体（Ｃ−２）を含フッ素系重合体（Ｃ−９）に変更した以外は、実施例２７と同様の方法にて、表１に示す層構成の積層チューブを得た。当該積層チューブの物性測定結果を表１に示す。
【０２８７】
実施例３４
実施例２７において、含フッ素系重合体（Ｃ−１）を（Ｃ−８）、導電性含フッ素系重合体（Ｃ−２）を（Ｃ−１０）にに変更した以外は、実施例２７と同様の方法にて、表１に示す層構成の積層チューブを得た。当該積層チューブの物性測定結果を表１に示す。また、当該積層チューブの導電性をＳＡＥ  Ｊ−２２６０に準拠して測定したところ、１０６Ω／ｓｑｕａｒｅ以下であり、静電気除去性能に優れていることを確認した。
【０２８８】
比較例１
実施例１において、ポリアミド１２／９Ｔ組成物（Ａ−１）を使用しない以外は、実施例１と同様の方法にて、表２に示す層構成の積層チューブを得た。当該積層チューブの物性測定結果を表２に示す。
【０２８９】
比較例２
実施例１において、ポリアミド１２／９Ｔ組成物（Ａ−１）をポリアミド６１２／６Ｔ組成物（Ａ−６）に変更した以外は、実施例１と同様の方法にて、表２に示す層構成の積層チューブを得た。当該積層チューブの物性測定結果を表２に示す。
【０２９０】
比較例３
実施例１において、ポリアミド１２／９Ｔ組成物（Ａ−１）をポリアミド６１２／６Ｔ組成物（Ａ−７）に変更した以外は、実施例１と同様の方法にて、表２に示す層構成の積層チューブを得た。当該積層チューブの物性測定結果を表２に示す。
【０２９１】
比較例４
実施例１において、ポリアミド１２／９Ｔ組成物（Ａ−１）をポリアミド１１組成物（Ａ−８）に変更した以外は、実施例１と同様の方法にて、表２に示す層構成の積層チューブを得た。当該積層チューブの物性測定結果を表２に示す。
【０２９２】
比較例５
実施例１において、ポリアミド１２／９Ｔ組成物（Ａ−１）をポリアミド１２／９Ｔ組成物（Ａ−９）に変更した以外は、実施例１と同様の方法にて、表２に示す層構成の積層チューブを得た。当該積層チューブの物性測定結果を表２に示す。
【０２９３】
比較例６
実施例１において、ポリアミド１２／９Ｔ組成物（Ａ−１）をポリアミド１２／９Ｔ組成物（Ａ−１０）に変更した以外は、実施例１と同様の方法にて、表２に示す層構成の積層チューブを得た。当該積層チューブの物性測定結果を表２に示す。
【０２９４】
比較例７
実施例１において、半芳香族ポリアミド組成物（Ｂ−１）を使用しない以外は、実施例１と同様の方法にて、表２に示す層構成の積層チューブを得た。当該積層チューブの物性測定結果を表２に示す。
【０２９５】
比較例８
実施例１において、半芳香族ポリアミド組成物（Ｂ−１）を（Ｂ−８）に変え、（Ｂ−８）の押出温度を３５０℃に変更した以外は、実施例２と同様の方法にて、表１に示す層構成の積層チューブを得た。当該積層チューブの物性測定結果を表２に示す。
【０２９６】
比較例９
実施例４において、半芳香族ポリアミド組成物（Ｂ−１）を（Ｂ−１５）に変え、（Ｂ−１５）の押出温度を２８０℃に変更した以外は、実施例４と同様の方法にて、表２に示す層構成の積層チューブを得た。当該積層チューブの物性測定結果を表２に示す。
【０２９７】
比較例１０
実施例２２において、ポリアミド１２／９Ｔ組成物（Ａ−１）を使用しない以外は、実施例２２と同様の方法にて、表２に示す層構成の積層チューブを得た。当該積層チューブの物性測定結果を表２に示す。
【０２９８】
比較例１１
実施例２２において、ポリアミド１２／９Ｔ組成物（Ａ−１）をポリアミド６１２／６Ｔ組成物（Ａ−６）に変更した以外は、実施例２２と同様の方法にて、表２に示す層構成の積層チューブを得た。当該積層チューブの物性測定結果を表２に示す。
【０２９９】
比較例１２
実施例２２において、ポリアミド１２／９Ｔ組成物（Ａ−１）をポリアミド６１２／６Ｔ組成物（Ａ−７）に変更した以外は、実施例２２と同様の方法にて、表２に示す層構成の積層チューブを得た。当該積層チューブの物性測定結果を表２に示す。
【０３００】
比較例１３
実施例２２において、ポリアミド１２／９Ｔ組成物（Ａ−１）をポリアミド１１組成物（Ａ−８）に変更した以外は、実施例２２と同様の方法にて、表２に示す層構成の積層チューブを得た。当該積層チューブの物性測定結果を表２に示す。
【０３０１】
比較例１４
実施例２２において、半芳香族ポリアミド組成物（Ｂ−１）を（Ｂ−８）に変え、（Ｂ−８）の押出温度を３５０℃に変更した以外は、実施例２２と同様の方法にて、表２に示す層構成の積層チューブを得た。当該積層チューブの物性測定結果を表２に示す。
【０３０２】
比較例１５
実施例２３において、半芳香族ポリアミド組成物（Ｂ−１）を（Ｂ−１５）に変え、（Ｂ−１５）の押出温度を２８０℃に変更した以外は、実施例２３と同様の方法にて、表２に示す層構成の積層チューブを得た。当該積層チューブの物性測定結果を表２に示す。
【０３０３】
比較例１６
実施例２７において、ポリアミド１２／９Ｔ組成物（Ａ−１）を使用しない以外は、実施例２７と同様の方法にて、表２に示す層構成の積層チューブを得た。当該積層チューブの物性測定結果を表２に示す。
【０３０４】
比較例１７
実施例２７において、ポリアミド１２／９Ｔ組成物（Ａ−１）をポリアミド６１２／６Ｔ組成物（Ａ−６）に変更した以外は、実施例２７と同様の方法にて、表２に示す層構成の積層チューブを得た。当該積層チューブの物性測定結果を表２に示す。
【０３０５】
比較例１８
実施例２７において、ポリアミド１２／９Ｔ組成物（Ａ−１）をポリアミド６１２／６Ｔ組成物（Ａ−７）に変更した以外は、実施例２７と同様の方法にて、表２に示す層構成の積層チューブを得た。当該積層チューブの物性測定結果を表２に示す。
【０３０６】
比較例１９
実施例２７において、ポリアミド１２／９Ｔ組成物（Ａ−１）をポリアミド１１組成物（Ａ−８）に変更した以外は、実施例２７と同様の方法にて、表２に示す層構成の積層チューブを得た。当該積層チューブの物性測定結果を表２に示す。
【０３０７】
比較例２０
実施例２７において、半芳香族ポリアミド組成物（Ｂ−１）を（Ｂ−８）に変え、（Ｂ−８）の押出温度を３５０℃に変更した以外は、実施例２７と同様の方法にて、表２に示す層構成の積層チューブを得た。当該積層チューブの物性測定結果を表２に示す。
【０３０８】
比較例２１
実施例２８において、半芳香族ポリアミド組成物（Ｂ−１）を（Ｂ−１５）に変え、（Ｂ−１５）の押出温度を２８０℃に変更した以外は、実施例２８と同様の方法にて、表２に示す層構成の積層チューブを得た。当該積層チューブの物性測定結果を表２に示す。
【０３０９】
【表１】
2018196934.tif 000002
【０３１０】
【表２】
2018196934.tif 000003
【０３１１】
表１及び表２との比較から明らかなように、本発明に規定のポリアミド共重合体組成物（Ａ）を含む層を有していない比較例１、１０、及び１６の積層チューブは、低温衝撃性に劣っていた。本発明に規定以外のポリアミド共重合体組成物（Ａ）を含む層を有する比較例２及び３、１１及び１２、１７及び１８の積層チューブは、耐薬品性に劣っていた。本発明に規定以外のポリアミド共重合体組成物（Ａ）を含む層を有する比較例４、１３、及び１９の積層チューブは、層間接着性の耐久性に劣っていた。エラストマー重合体（Ａ２）の含有量が本発明の規定範囲未満であるポリアミド共重合体組成物（Ａ）を含む層を有する比較例５の積層チューブは、低温衝撃性に劣っていた。エラストマー重合体（Ａ２）の含有量が本発明の規定範囲を超えるポリアミド共重合体組成物（Ａ）を含む層を有する比較例６の積層チューブは、高温時の破壊圧力に劣っていた。本発明に規定の半芳香族ポリアミド組成物（Ｂ）を含む層を有していない比較例７の積層チューブは、含アルコールガソリンバリア性に劣っていた。本発明に規定以外の半芳香族ポリアミド組成物（Ｂ）を含む層を有する比較例８及び９、１４及び１５、２０及び２１の積層チューブは、層間接着性の耐久性に劣っていた。
一方、本発明に規定されている実施例１から３４の積層チューブは、高温時の破壊圧力、低温耐衝撃性、耐薬品性、含アルコールガソリンバリア性、層間接着性及びその耐久性等の諸特性が良好であることは明らかである。